(57)【要約】      （修正有）【課題】開口率が高く、且つ電荷容量を増大させることが可能な容量素子を有する半導体装置、また、消費電力を低減することが可能な半導体装置を提供する。【解決手段】透光性を有する半導体膜１１１を含むトランジスタ１０３と、一対の電極の間に誘電体膜が設けられた容量素子３０５と、透光性を有する半導体膜上に設けられた絶縁膜１２９、１３１、１３２と、絶縁膜上に設けられた第１の透光性を有する導電膜１２１とを有し、容量素子において、一方の電極として機能する第１の透光性を有する導電膜と、誘電体として機能する上記絶縁膜と、該絶縁膜を介して第１の透光性を有する導電膜と対向し、且つ他方の電極として機能する第２の透光性を有する導電膜３１９を有する。また、該第２の透光性を有する導電膜は、トランジスタの透光性を有する半導体膜と同一表面上に形成され、且つドーパントを含む金属酸化物膜である。【選択図】図１５
2020197734.tif 000002
【特許請求の範囲】
【請求項１】
チャネル形成領域を第１の金属酸化物膜に有するトランジスタと、
前記トランジスタのソースまたはドレインの一方と電気的に接続される画素電極と、
前記第１の金属酸化物膜と同層に配置された第２の金属酸化物膜と、を有する表示装置であって、
前記第１の金属酸化物膜上、及び前記第２の金属酸化物膜上に第１の絶縁膜が配置され、
前記第１の絶縁膜上に前記画素電極が配置され、
前記第２の金属酸化物膜は、前記第１の金属酸化物膜のチャネル形成領域よりも導電性が高い領域を有し、
前記画素電極は、前記第１の絶縁膜を介して前記第２の金属酸化物膜と重なる第１の領域及び第２の領域を有し、
前記第１の領域と前記第２の金属酸化物膜との間隔は、前記第２の領域と前記第２の金属酸化物膜との間隔よりも小さい表示装置。
【請求項２】
チャネル形成領域を第１の金属酸化物膜に有するトランジスタと、
前記トランジスタのソースまたはドレインの一方と電気的に接続される画素電極と、
前記第１の金属酸化物膜と同層に配置された第２の金属酸化物膜と、を有する表示装置であって、
前記第１の金属酸化物膜上、及び前記第２の金属酸化物膜上に第１の絶縁膜が配置され、
前記第１の絶縁膜上に前記画素電極が配置され、
前記第１の金属酸化物膜及び前記第２の金属酸化物膜は、Ｉｎ、Ｇａ、及びＺｎを含み、
前記第２の金属酸化物膜は、前記第１の金属酸化物膜のチャネル形成領域よりも導電性が高い領域を有し、
前記画素電極は、前記第１の絶縁膜を介して前記第２の金属酸化物膜と重なる第１の領域及び第２の領域を有し、
前記第１の領域と前記第２の金属酸化物膜との間隔は、前記第２の領域と前記第２の金属酸化物膜との間隔よりも小さい表示装置。
【請求項３】
チャネル形成領域を第１の金属酸化物膜に有するトランジスタと、
前記トランジスタのソースまたはドレインの一方と電気的に接続される画素電極と、
前記第１の金属酸化物膜と同層に配置された第２の金属酸化物膜と、を有する表示装置であって、
前記第１の金属酸化物膜上、及び前記第２の金属酸化物膜上に第１の絶縁膜が配置され、
前記第１の絶縁膜上に前記画素電極が配置され、
前記第２の金属酸化物膜は、前記第１の金属酸化物膜のチャネル形成領域よりも導電性が高い領域を有し、
前記第１の絶縁膜は、開口部を有し、
前記画素電極は、前記開口部において、前記第２の金属酸化物膜上に配置されている第２の絶縁膜を介して前記第２の金属酸化物膜と重なる領域を有する表示装置。
【請求項４】
チャネル形成領域を第１の金属酸化物膜に有するトランジスタと、
前記トランジスタのソースまたはドレインの一方と電気的に接続される画素電極と、
前記第１の金属酸化物膜と同層に配置された第２の金属酸化物膜と、を有する表示装置であって、
前記第１の金属酸化物膜上、及び前記第２の金属酸化物膜上に第１の絶縁膜が配置され、
前記第１の絶縁膜上に前記画素電極が配置され、
前記第１の金属酸化物膜及び前記第２の金属酸化物膜は、Ｉｎ、Ｇａ、及びＺｎを含み、
前記第２の金属酸化物膜は、前記第１の金属酸化物膜のチャネル形成領域よりも導電性が高い領域を有し、
前記第１の絶縁膜は、開口部を有し、
前記画素電極は、前記開口部において、前記第２の金属酸化物膜上に配置されている第２の絶縁膜を介して前記第２の金属酸化物膜と重なる領域を有する表示装置。
【発明の詳細な説明】
【技術分野】
【０００１】
本明細書などで開示する発明は半導体装置に関する。
【背景技術】
【０００２】
近年、液晶ディスプレイ（ＬＣＤ）などのフラットパネルディスプレイが広く普及して
きている。フラットパネルディスプレイなどの表示装置において、行方向及び列方向に配
設された画素内には、スイッチング素子であるトランジスタと、当該トランジスタと電気
的に接続された液晶素子と、当該液晶素子と並列に接続された容量素子とが設けられてい
る。
【０００３】
当該トランジスタの半導体膜を構成する半導体材料としては、アモルファス（非晶質）
シリコン又はポリ（多結晶）シリコンなどのシリコン半導体が汎用されている。
【０００４】
また、半導体特性を示す金属酸化物（以下、酸化物半導体と記す。）は、トランジスタ
の半導体膜に適用できる半導体材料である。例えば、酸化亜鉛又はＩｎ−Ｇａ−Ｚｎ系酸
化物半導体を用いて、トランジスタを作製する技術が開示されている（特許文献１及び特
許文献２を参照。）。
【０００５】
また、開口率を高めるために、トランジスタの酸化物半導体膜と同じ表面上に設けられ
た酸化物半導体膜と、トランジスタに接続する画素電極とが所定の距離を離れて設けられ
た容量素子を有する表示装置が開示されている（特許文献３を参照。）。
【先行技術文献】
【特許文献】
【０００６】
【特許文献１】特開２００７−１２３８６１号公報
【特許文献２】特開２００７−９６０５５号公報
【特許文献３】米国特許第８１０２４７６号明細書
【発明の概要】
【発明が解決しようとする課題】
【０００７】
容量素子は一対の電極の間に誘電体膜が設けられており、一対の電極のうち、少なくと
も一方の電極は、トランジスタを構成するゲート電極、ソース電極又はドレイン電極など
遮光性を有する導電膜で形成されていること多い。
【０００８】
また、容量素子の容量値を大きくするほど、電界を加えた状況において、液晶素子の液
晶分子の配向を一定に保つことができる期間を長くすることができる。静止画を表示させ
る表示装置において、当該期間を長くできることは、画像データを書き換える回数を低減
することができ、消費電力の低減が望める。
【０００９】
しかしながら、容量素子の一方の電極が半導体膜で形成される場合、当該半導体膜に印
加される電位によっては、容量素子に充電される容量値が所定の値より低い値となってし
まい、液晶素子の液晶分子の配向を一定に保つ期間が短くなり、画像データの書き換え回
数が増加し、消費電力が増大してしまう。
【００１０】
また、容量素子の電荷容量を大きくするためには、容量素子の占有面積を大きくする、
具体的には一対の電極が重畳している面積を大きくするという手段がある。しかしながら
、上記表示装置において、一対の電極が重畳している面積を大きくするために遮光性を有
する導電膜の面積を大きくすると、画素の開口率が低減し、画像の表示品位が低下する。
【００１１】
そこで、上記課題に鑑みて、本発明の一態様は、開口率が高く、且つ電荷容量を増大さ
せることが可能な容量素子を有する半導体装置を提供することを課題の一とする。また、
消費電力を低減する可能な半導体装置を提供することを課題の一とする。
【課題を解決するための手段】
【００１２】
本発明の一態様は、透光性を有する半導体膜を含むトランジスタと、一対の電極の間に
誘電体膜が設けられた容量素子と、透光性を有する半導体膜上に設けられた絶縁膜と、絶
縁膜上に設けられた第１の透光性を有する導電膜とを有し、容量素子において、一方の電
極として機能する第１の透光性を有する導電膜と、誘電体として機能する上記絶縁膜と、
該絶縁膜を介して第１の透光性を有する導電膜と対向し、且つ他方の電極として機能する
第２の透光性を有する導電膜を有する。また、該第２の透光性を有する導電膜は、トラン
ジスタの透光性を有する半導体膜と同一表面上に形成され、且つドーパントを含む金属酸
化物膜である。
【００１３】
トランジスタに含まれる透光性を有する半導体膜は、酸化物半導体を用いて形成するこ
とができる。酸化物半導体は、エネルギーギャップが３．０ｅＶ以上と大きく、可視光に
対する透過率が大きいためである。なお、本明細書において、トランジスタに含まれる透
光性を有する半導体膜のように半導体特性を示す金属酸化物を、酸化物半導体として説明
する。また、容量素子に含まれる第２の透光性を有する導電膜は、導体特性を示すため、
当該膜を金属酸化物として説明する。
【００１４】
容量素子の他方の電極として機能する第２の透光性を有する導電膜として、トランジス
タに含まれる半導体膜を形成する工程で形成した半導体膜を用い、当該半導体膜にドーパ
ントを添加することで導電率を増大させ、導体特性を有する金属酸化物膜とすることがで
きる。例えば、水素、ホウ素、窒素、フッ素、アルミニウム、リン、ヒ素、インジウム、
スズ、アンチモン及び希ガス元素から選ばれた一種以上のドーパントを、イオン注入法又
はイオンドーピング法などで半導体膜に添加することが可能であり、又は当該半導体膜を
上記元素含むプラズマに曝すことでも上記ドーパントを添加することができる。この場合
、容量素子の他方の電極である第２の透光性を有する導電膜の導電率は、１０Ｓ／ｃｍ以
上１０００Ｓ／ｃｍ以下、好ましくは１００Ｓ／ｃｍ以上１０００Ｓ／ｃｍ以下とする。
【００１５】
また、容量素子において、誘電体膜はトランジスタに含まれる透光性を有する半導体膜
上に設けられた絶縁膜を用いることから、当該絶縁膜と同じ積層構造とすることができる
。例えば、トランジスタに含まれる半導体膜上に設けられた絶縁膜を酸化絶縁膜及び窒化
絶縁膜の積層構造とする場合、容量素子の誘電体膜は、酸化絶縁膜及び窒化絶縁膜の積層
構造とすることができる。
【００１６】
また、容量素子において、トランジスタに含まれる半導体膜上に設けられた絶縁膜を酸
化絶縁膜及び窒化絶縁膜とする場合、当該酸化絶縁膜を形成した後に容量素子が形成され
る領域のみ当該酸化絶縁膜を除去することで、容量素子の誘電体膜を、窒化絶縁膜の単層
構造とすることができる。別言すると、当該窒化絶縁膜は、容量素子の他方の電極として
機能する第２の透光性を有する導電膜に接する。第２の透光性を有する導電膜は、トラン
ジスタに含まれる透光性を有する半導体膜と同時に形成される半導体膜を用いて形成され
ており、且つ当該半導体膜が窒化絶縁膜と接することで、当該窒化絶縁膜と当該半導体膜
の界面に欠陥準位（界面準位）が形成される。又は／及び、窒化絶縁膜をプラズマＣＶＤ
法又はスパッタリング法で成膜すると、当該半導体膜がプラズマに曝され、酸素欠損が生
成される。更には、当該窒化絶縁膜に含まれる窒素又は／及び水素が当該半導体膜に移動
する。欠陥準位又は酸素欠損に窒化絶縁膜に含まれる水素が入ることで、キャリアである
電子が生成される。この結果、当該半導体膜は、導電率が増大し、ｎ型となり、導電性を
有する膜となる。即ち、導体としての特性を有する金属酸化物膜を形成することができる
。また、誘電体膜の厚さを薄くすることが可能であるため、容量素子の電荷容量を増大さ
せることができる。
【００１７】
上記より、容量素子において、窒化絶縁膜が上記半導体膜に接する構造とすることで、
イオン注入法又はイオンドーピング法など、導電率を増大させるドーパントを上記半導体
膜に添加する工程を省略することができ、半導体装置の歩留まりを向上させ、作製コスト
を低減することができる。
【００１８】
なお、トランジスタに含まれる半導体膜を酸化物半導体膜とし、酸化絶縁膜及び窒化絶
縁膜の積層構造を当該半導体膜上に設けられる絶縁膜とする場合、当該酸化絶縁膜は窒素
を透過させにくい、すなわち窒素に対するバリア性を有していることが好ましい。
【００１９】
このようにすることで、トランジスタに含まれる半導体膜である酸化物半導体膜に窒素
及び水素の一方又は双方が拡散することを抑制でき、トランジスタの電気特性変動を抑制
することができる。
【００２０】
なお、第１の透光性を有する導電膜がトランジスタに接続する場合、第１の透光性を有
する導電膜が画素電極として機能する。
【００２１】
第１の透光性を有する導電膜が画素電極として機能する場合、容量線が、走査線と平行
方向に延伸し、且つ走査線と同一表面上に設けられている。容量素子の他方の電極（第２
の透光性を有する導電膜）は、トランジスタのソース電極又はドレイン電極を形成する際
に同時に形成される導電膜によって容量線と電気的に接続されている。
【００２２】
また、容量線は、走査線と平行方向に延伸し、走査線と同一表面上に設けることに限ら
ず、トランジスタのソース電極又はドレイン電極を含む信号線と平行方向に延伸し、且つ
信号線と同一表面上に設けられており、容量素子の他方の電極（第２の透光性を有する導
電膜）と電気的に接続されてもよい。
【００２３】
また、容量線は、容量素子に含まれる第２の透光性を有する導電膜を用いて形成されて
もよい。
【００２４】
また、容量線は、隣接する複数の画素に含まれる容量素子それぞれと接続してもよい。
この場合、隣接する画素の間に容量線が設けられてもよい。
【００２５】
また、第２の透光性を有する導電膜がトランジスタと接続してもよい。この場合、第２
の透光性を有する導電膜が画素電極として機能し、第１の透光性を有する導電膜が共通電
極及び容量配線として機能する。
【００２６】
上記構成とすることで、容量素子は透光性を有するため、画素内のトランジスタが形成
される箇所以外の領域に大きく（大面積に）形成することができる。従って、開口率を高
めつつ、電荷容量を増大させた半導体装置を得ることができる。この結果、表示品位の優
れた半導体装置を得ることができる。
【００２７】
透光性を有する容量素子は、トランジスタの作製工程を利用することで作製できる。容
量素子の一方の電極は、画素電極又は共通電極として機能する透光性を有する導電膜を形
成する工程を利用することができる。容量素子の他方の電極は、トランジスタに含まれる
半導体膜を形成する工程を利用できる。このため、トランジスタに含まれる半導体膜と、
容量素子の他方の電極とは、同じ金属元素で構成される。容量素子の誘電体膜は、トラン
ジスタに含まれる半導体膜上に設けられる絶縁膜を形成する工程を利用できる。
【００２８】
なお、本発明の一態様である半導体装置を作製する作製方法についても本発明の一態様
に含まれる。
【発明の効果】
【００２９】
本発明の一態様より、開口率を高めつつ、電荷容量を増大させた容量素子を有する半導
体装置を提供することができる。また、消費電力の低い半導体装置を提供することができ
る。
【図面の簡単な説明】
【００３０】
【図１】本発明の一態様である半導体装置を説明する図、及び画素を説明する回路図。
【図２】本発明の一態様である半導体装置を説明する上面図。
【図３】本発明の一態様である半導体装置を説明する断面図。
【図４】本発明の一態様である半導体装置を説明する上面図。
【図５】本発明の一態様である半導体装置を説明する断面図。
【図６】本発明の一態様である半導体装置の作製方法を説明する断面図。
【図７】本発明の一態様である半導体装置の作製方法を説明する断面図。
【図８】本発明の一態様である半導体装置の作製方法を説明する断面図。
【図９】本発明の一態様である半導体装置を説明する断面図。
【図１０】本発明の一態様である半導体装置を説明する断面図。
【図１１】本発明の一態様である半導体装置を説明する上面図。
【図１２】本発明の一態様である半導体装置を説明する上面図。
【図１３】本発明の一態様である半導体装置を説明する上面図。
【図１４】本発明の一態様である半導体装置を説明する上面図。
【図１５】本発明の一態様である半導体装置を説明する断面図。
【図１６】本発明の一態様である半導体装置の作製方法を説明する断面図。
【図１７】本発明の一態様である半導体装置の作製方法を説明する断面図。
【図１８】本発明の一態様である半導体装置を説明する上面図。
【図１９】本発明の一態様である半導体装置を説明する断面図。
【図２０】本発明の一態様である半導体装置を説明する断面図。
【図２１】本発明の一態様である半導体装置を説明する上面図。
【図２２】本発明の一態様である半導体装置を説明する断面図。
【図２３】本発明の一態様である半導体装置を説明する断面図及び上面図。
【図２４】本発明の一態様である半導体装置を用いた電子機器を説明する図。
【図２５】本発明の一態様である半導体装置を用いた電子機器を説明する図。
【図２６】試料構造を説明する図である。
【図２７】シート抵抗を説明する図である。
【図２８】ＳＩＭＳの測定結果を説明する図である。
【図２９】ＥＳＲの測定結果を説明する図である。
【図３０】ＥＳＲの測定結果を説明する図である。
【図３１】シート抵抗を説明する図である。
【図３２】シート抵抗を説明する図である。
【図３３】ＩｎＧａＺｎＯ４結晶のバルクモデルを説明する図。
【図３４】ＶｏＨの形成エネルギー及び熱力学的遷移レベルを説明する図。
【図３５】試料の作製工程を説明する図及び試料のシート抵抗を説明する図である。
【図３６】試料の作製工程及びその構造を説明する図である。
【図３７】試料の透過率を説明する図である。
【発明を実施するための形態】
【００３１】
以下では、本発明の実施の形態について図面を用いて詳細に説明する。ただし、本発明
は以下の説明に限定されず、その形態および詳細を様々に変更し得ることは、当業者であ
れば容易に理解される。また、本発明は以下に示す実施の形態の記載内容に限定して解釈
されるものではない。
【００３２】
以下に説明する本発明の構成において、同一部分又は同様の機能を有する部分には同一
の符号を異なる図面間で共通して用い、その繰り返しの説明は省略する。また、同様の機
能を有する部分を指す場合には、ハッチパターンを同じくし、特に符号を付さない場合が
ある。
【００３３】
本明細書で説明する各図において、各構成の大きさ、膜の厚さ、又は領域は、明瞭化の
ために誇張されている場合がある。よって、必ずしもそのスケールに限定されない。
【００３４】
本明細書などにおいて、第１、第２等として付される序数詞は便宜上用いるものであり
、工程順又は積層順を示すものではない。また、本明細書等において発明を特定するため
の事項として固有の名称を示すものではない。
【００３５】
また、本発明における「ソース」及び「ドレイン」の機能は、回路動作において電流の
方向が変化する場合などには入れ替わることがある。このため、本明細書においては、「
ソース」及び「ドレイン」の用語は、入れ替えて用いることができるものとする。
【００３６】
また、電圧とは２点間における電位差のことをいい、電位とはある一点における静電場
の中にある単位電荷が持つ静電エネルギー（電気的な位置エネルギー）のことをいう。た
だし、一般的に、ある一点における電位と基準となる電位（例えば接地電位）との電位差
のことを、単に電位もしくは電圧と呼び、電位と電圧が同義語として用いられることが多
い。このため、本明細書では特に指定する場合を除き、電位を電圧と読み替えてもよいし
、電圧を電位と読み替えてもよいこととする。
【００３７】
本明細書において、フォトリソグラフィ処理を行った後にエッチング処理を行う場合は
、フォトリソグラフィ処理で形成したマスクは除去するものとする。
【００３８】
（実施の形態１）
本実施の形態では、本発明の一態様である半導体装置について、図面を用いて説明する
。なお、本実施の形態では、液晶表示装置を例にして本発明の一態様である半導体装置を
説明する。
【００３９】
＜半導体装置の構成＞
図１（Ａ）に、半導体装置の一例を示す。図１（Ａ）に示す半導体装置は、画素部１０
０と、走査線駆動回路１０４と、信号線駆動回路１０６と、各々が平行又は略平行に配設
され、且つ走査線駆動回路１０４によって電位が制御されるｍ本の走査線１０７と、各々
が平行又は略平行に配設され、且つ信号線駆動回路１０６によって電位が制御されるｎ本
の信号線１０９と、を有する。さらに、画素部１００はマトリクス状に配設された複数の
画素２０１を有する。また、走査線１０７に沿って、各々が平行又は略平行に配設された
容量線１１５を有する。なお、容量線１１５は、信号線１０９に沿って、各々が平行又は
略平行に配設されていてもよい。
【００４０】
各走査線１０７は、画素部１００においてｍ行ｎ列に配設された画素２０１のうち、い
ずれかの行に配設されたｎ個の画素２０１と電気的に接続される。また、各信号線１０９
は、ｍ行ｎ列に配設された画素２０１のうち、いずれかの列に配設されたｍ個の画素２０
１に電気的と接続される。ｍ、ｎは、ともに１以上の整数である。また、各容量線１１５
は、ｍ行ｎ列に配設された画素２０１のうち、いずれかの行に配設されたｎ個の画素２０
１と電気的に接続される。なお、容量線１１５が、信号線１０９に沿って、各々が平行又
は略平行に配設されている場合は、ｍ行ｎ列に配設された画素２０１のうち、いずれかの
列に配設されたｍ個の画素２０１に電気的と接続される。
【００４１】
図１（Ｂ）は、図１（Ａ）に示す半導体装置が有する画素２０１の回路図の一例である
。図１（Ｂ）に示す画素２０１は、走査線１０７及び信号線１０９と電気的に接続された
トランジスタ１０３と、一方の電極がトランジスタ１０３のドレイン電極と電気的に接続
され、他方の電極が一定の電位を供給する容量線１１５と電気的に接続された容量素子２
０５と、画素電極がトランジスタ１０３のドレイン電極及び容量素子２０５の一方の電極
に電気的に接続され、画素電極と対向して設けられる電極（対向電極）が対向電位を供給
する配線に電気的に接続された液晶素子１０８と、を有する。
【００４２】
液晶素子１０８は、トランジスタ１０３及び画素電極が形成される基板と、対向電極が
形成される基板とで挟持される液晶の光学的変調作用によって、光の透過又は非透過を制
御する素子である。なお、液晶の光学的変調作用は、液晶にかかる電界（縦方向の電界又
は斜め方向の電界を含む。）によって制御される。なお、画素電極が形成される基板にお
いて対向電極（共通電極ともいう。）が形成される場合、液晶にかかる電界は横方向の電
界となる。
【００４３】
次いで、液晶表示装置の画素２０１の具体的な例について説明する。画素２０１の上面
図を図２に示す。なお、図２においては、対向電極及び液晶素子を省略する。
【００４４】
図２において、走査線１０７は、信号線１０９に略直交する方向（図中左右方向）に延
伸して設けられている。信号線１０９は、走査線１０７に略直交する方向（図中上下方向
）に延伸して設けられている。容量線１１５は、走査線１０７と平行方向に延伸して設け
られている。なお、走査線１０７及び容量線１１５は、走査線駆動回路１０４（図１（Ａ
）を参照。）と電気的に接続されており、信号線１０９は、信号線駆動回路１０６（図１
（Ａ）を参照。）に電気的に接続されている。
【００４５】
トランジスタ１０３は、走査線１０７及び信号線１０９が交差する領域に設けられてい
る。トランジスタ１０３は、少なくとも、チャネル形成領域を有する半導体膜１１１と、
ゲート電極と、ゲート絶縁膜（図２に図示せず。）と、ソース電極と、及びドレイン電極
とを含む。なお、走査線１０７において、半導体膜１１１と重畳する領域はトランジスタ
１０３のゲート電極として機能する。信号線１０９において、半導体膜１１１と重畳する
領域はトランジスタ１０３のソース電極として機能する。導電膜１１３において、半導体
膜１１１と重畳する領域はトランジスタ１０３のドレイン電極として機能する。このため
、ゲート電極、ソース電極、及びドレイン電極をそれぞれ、走査線１０７、信号線１０９
、及び導電膜１１３と示す場合がある。また、図２において、走査線１０７は、上面形状
において端部が半導体膜の端部より外側に位置する。このため、走査線１０７はバックラ
イトなどの光源からの光を遮る遮光膜として機能する。この結果、トランジスタに含まれ
る半導体膜１１１に光が照射されず、トランジスタの電気特性の変動を抑制することがで
きる。
【００４６】
また、酸化物半導体は適切な条件にて処理することでトランジスタのオフ電流を極めて
低減することができるため、本発明の一態様では半導体膜１１１は酸化物半導体を用いる
。これにより、半導体装置の消費電力を低減することができる。
【００４７】
また、導電膜１１３は、開口１１７を通じて透光性を有する導電膜で形成される画素電
極２２１と電気的に接続されている。なお、図２において、画素電極２２１はハッチング
を省略して図示している。
【００４８】
容量素子２０５は、画素２０１内の容量線１１５及び信号線１０９で囲まれる領域に設
けられている。容量素子２０５は、開口１２３に設けられた導電膜１２５を通じて容量線
１１５と電気的に接続されている。容量素子２０５は、透光性を有する導電膜１１９と、
透光性を有する画素電極２２１と、誘電体膜として、トランジスタ１０３上に形成される
透光性を有する絶縁膜（図２に図示せず。）とで構成されている。即ち、容量素子２０５
は透光性を有する。
【００４９】
このように容量素子２０５は透光性を有するため、画素２０１内に容量素子２０５を大
きく（大面積に）形成することができる。従って、開口率を高めつつ、代表的には５５％
以上、好ましくは６０％以上とすることが可能であると共に、電荷容量を増大させた半導
体装置を得ることができる。例えば、解像度の高い半導体装置、例えば液晶表示装置にお
いては、画素の面積が小さくなり、容量素子の面積も小さくなる。このため、解像度の高
い半導体装置において、容量素子に蓄積される電荷容量が小さくなる。しかしながら、本
実施の形態に示す容量素子２０５は透光性を有するため、当該容量素子を画素に設けるこ
とで、各画素において十分な電荷容量を得つつ、開口率を高めることができる。代表的に
は、画素密度が２００ｐｐｉ以上、さらには３００ｐｐｉ以上である高解像度の半導体装
置に好適に用いることができる。また、本発明の一態様は、高解像度の表示装置において
も、開口率を高めることができるため、バックライトなどの光源の光を効率よく利用する
ことができ、表示装置の消費電力を低減することができる。
【００５０】
ここで、酸化物半導体を用いたトランジスタの特徴について記載する。酸化物半導体を
用いたトランジスタはｎチャネル型トランジスタである。また、酸化物半導体に含まれる
酸素欠損に起因してキャリアが生成されることがあり、トランジスタの電気特性及び信頼
性を低下させる恐れがある。例えば、トランジスタのしきい値電圧をマイナス方向に変動
し、ゲート電圧が０Ｖの場合にドレイン電流が流れてしまうことがある。このように、ゲ
ート電圧が０Ｖの場合にドレイン電流が流れてしまうトランジスタをノーマリーオン特性
といい、このような特性を有するトランジスタをデプレッション型トランジスタという。
なお、ゲート電圧が０Ｖの場合にドレイン電流が流れていないとみなすことができるトラ
ンジスタをノーマリーオフ特性といい、このような特性を有するトランジスタをエンハン
スメント型トランジスタという。
【００５１】
半導体膜１１１に酸化物半導体を用いる際、半導体膜１１１である酸化物半導体膜に含
まれる欠陥、代表的には酸素欠損はできる限り低減されていることが好ましい。例えば、
磁場の向きを膜面に対して平行に印加した電子スピン共鳴法によるｇ値＝１．９３のスピ
ン密度（酸化物半導体膜に含まれる欠陥密度に相当する。）は、測定器の検出下限以下ま
で低減されていることが好ましい。酸化物半導体膜に含まれる欠陥、代表的には酸素欠損
をできる限り低減することで、トランジスタ１０３がノーマリーオン特性となることを抑
制することができ、半導体装置の電気特性及び信頼性を向上させることができる。また、
半導体装置の消費電力を低減することができる。
【００５２】
トランジスタのしきい値電圧のマイナス方向への変動は酸素欠損だけではなく、酸化物
半導体に含まれる水素（水などの水素化合物を含む。）によっても引き起こされることが
ある。酸化物半導体に含まれる水素は金属原子と結合する酸素と反応して水になると共に
、酸素が脱離した格子（又は酸素が脱離した部分）に欠損（酸素欠損ともいえる。）を形
成する。また、水素の一部が酸素と反応することで、キャリアである電子を生成してしま
う。従って、水素が含まれている酸化物半導体を用いたトランジスタはノーマリーオン特
性となりやすい。
【００５３】
そこで、半導体膜１１１に酸化物半導体を用いる際、半導体膜１１１である酸化物半導
体膜は水素ができる限り低減されていることが好ましい。具体的には、半導体膜１１１に
おいて、二次イオン質量分析法（ＳＩＭＳ：Ｓｅｃｏｎｄａｒｙ  Ｉｏｎ  Ｍａｓｓ  Ｓ
ｐｅｃｔｒｏｍｅｔｒｙ）により得られる水素濃度を、５×１０１８ａｔｏｍｓ／ｃｍ３
未満、好ましくは１×１０１８ａｔｏｍｓ／ｃｍ３以下、より好ましくは５×１０１７ａ
ｔｏｍｓ／ｃｍ３以下、さらに好ましくは１×１０１６ａｔｏｍｓ／ｃｍ３以下とする。
【００５４】
また、半導体膜１１１は、二次イオン質量分析法により得られるアルカリ金属又はアル
カリ土類金属の濃度を、１×１０１８ａｔｏｍｓ／ｃｍ３以下、好ましくは２×１０１６
ａｔｏｍｓ／ｃｍ３以下にする。アルカリ金属及びアルカリ土類金属は、酸化物半導体と
結合するとキャリアを生成する場合があり、トランジスタ１０３のオフ電流を増大させる
ことがある。
【００５５】
また、半導体膜１１１である酸化物半導体膜に窒素が含まれていると、キャリアである
電子が生じ、キャリア密度が増加し、ｎ型化しやすい。この結果、窒素が含まれている酸
化物半導体を用いたトランジスタはノーマリーオン特性となりやすい。従って、当該酸化
物半導体膜において、窒素はできる限り低減されていることが好ましい、例えば、窒素濃
度は、５×１０１８ａｔｏｍｓ／ｃｍ３以下にすることが好ましい。
【００５６】
このように、不純物（水素、窒素、アルカリ金属又はアルカリ土類金属など）をできる
限り低減させ、高純度化させた酸化物半導体膜を半導体膜１１１とすることで、エンハン
スメント型となり、トランジスタ１０３がノーマリーオン特性となることを抑制でき、ト
ランジスタ１０３のオフ電流を極めて低減することができる。従って、良好な電気特性に
有する半導体装置を作製できる。また、信頼性を向上させた半導体装置を作製することが
できる。
【００５７】
なお、高純度化された酸化物半導体膜を用いたトランジスタのオフ電流が低いことは、
いろいろな実験により証明できる。例えば、チャネル幅が１×１０６μｍでチャネル長Ｌ
が１０μｍの素子であっても、ソース電極とドレイン電極間の電圧（ドレイン電圧）が１
Ｖから１０Ｖの範囲において、オフ電流が、半導体パラメータアナライザの測定限界以下
、すなわち１×１０−１３Ａ以下という特性を得ることができる。この場合、トランジス
タのチャネル幅で除した数値に相当するオフ電流は、１００ｚＡ／μｍ以下であることが
分かる。また、容量素子とトランジスタとを接続して、容量素子に流入又は容量素子から
流出する電荷を当該トランジスタで制御する回路を用いて、オフ電流の測定を行う。当該
測定では、上記トランジスタに高純度化された酸化物半導体膜をチャネル形成領域に用い
、容量素子の単位時間あたりの電荷量の推移から当該トランジスタのオフ電流を測定する
。その結果、トランジスタのソース電極とドレイン電極間の電圧が３Ｖの場合に、数十ｙ
Ａ／μｍという、さらに低いオフ電流が得られる。従って、高純度化された酸化物半導体
膜を用いたトランジスタは、オフ電流が著しく小さい。
【００５８】
次いで、図２の一点鎖線Ａ１−Ａ２間及び一点鎖線Ｂ１−Ｂ２間における断面図を図３
に示す。
【００５９】
液晶表示装置の画素２０１の断面構造は以下の通りである。液晶表示装置は、基板１０
２上に形成される素子部と、基板１５０上に形成される素子部と、該２つの素子部で挟ま
れる液晶層とを有する。
【００６０】
はじめに、基板１０２上に設けられる素子部の構造について説明する。基板１０２上に
、トランジスタ１０３のゲート電極１０７ａを含む走査線１０７と、走査線１０７と同一
表面上に設けられている容量線１１５とが設けられている。走査線１０７及び容量線１１
５上にゲート絶縁膜１２７が設けられている。ゲート絶縁膜１２７の走査線１０７と重畳
する領域上に半導体膜１１１が設けられており、ゲート絶縁膜１２７上に透光性を有する
導電膜１１９が設けられている。半導体膜１１１上及びゲート絶縁膜１２７上にトランジ
スタ１０３のソース電極１０９ａを含む信号線１０９と、トランジスタ１０３のドレイン
電極１１３ａを含む導電膜１１３とが設けられている。ゲート絶縁膜１２７には容量線１
１５に達する開口１２３が設けられており、開口１２３、ゲート絶縁膜１２７上、及び透
光性を有する導電膜１１９上に導電膜１２５が設けられている。ゲート絶縁膜１２７上、
信号線１０９上、半導体膜１１１上、導電膜１１３上、導電膜１２５上にトランジスタ１
０３の保護絶縁膜として機能する絶縁膜２２９、絶縁膜２３１、及び絶縁膜２３２が設け
られている。また、少なくとも容量素子２０５となる領域において、透光性を有する導電
膜１１９に接する絶縁膜２３２が設けられている。絶縁膜２２９、絶縁膜２３１、及び絶
縁膜２３２には導電膜１１３に達する開口１１７が設けられており、開口１１７及び絶縁
膜２３２上に画素電極２２１が設けられている。また、画素電極２２１及び絶縁膜２３２
上に配向膜として機能する絶縁膜１５８が設けられている。なお、基板１０２と、走査線
１０７及び容量線１１５並びにゲート絶縁膜１２７との間には下地絶縁膜が設けられてい
てもよい。
【００６１】
本実施の形態に示す容量素子２０５は、一対の電極のうち一方の電極が画素電極２２１
であり、一対の電極のうち他方の電極が半導体膜１１１と同じ工程で形成された半導体膜
を導体特性を有する金属酸化物膜とした透光性を有する導電膜１１９であり、一対の電極
の間に設けられた誘電体膜を絶縁膜２３２とすることで、誘電体膜の厚さを薄くすること
ができる。従って、容量素子２０５の電荷容量を増大させることができる。
【００６２】
また、絶縁膜２３２は、窒化絶縁膜であることが好ましい。
【００６３】
なお、図２においては、絶縁膜２２９（図示せず。）及び絶縁膜２３１（図示せず。）
が設けられていない領域（二点破線の内側）の端部を透光性を有する導電膜１１９の外側
に設けたが、図４に示すように、絶縁膜２７９（図示せず。）及び絶縁膜２８１（図示せ
ず。）が設けられていない領域（二点破線の内側）の端部を、透光性を有する導電膜１１
９上に設けてもよい。
【００６４】
図４の一点鎖線Ａ１−Ａ２間及び一点鎖線Ｂ１−Ｂ２間における断面図を図５に示す。
【００６５】
図５においては、ゲート絶縁膜１２７上、信号線１０９上、半導体膜１１１上、導電膜
１１３上、導電膜１２５上、透光性を有する導電膜１１９上にトランジスタ１０３の保護
絶縁膜として機能する絶縁膜２７９、絶縁膜２８１、及び絶縁膜２８２が設けられている
。また、透光性を有する導電膜１１９上に、絶縁膜２７９及び絶縁膜２８１の端部が位置
する。また、透光性を有する導電膜１１９上に絶縁膜２８２が設けられている。また、容
量素子２５５は、透光性を有する導電膜１１９、絶縁膜２８２、及び画素電極２７１で構
成される。なお、絶縁膜２７９、絶縁膜２８１、及び絶縁膜２８２はそれぞれ、絶縁膜２
２９、絶縁膜２３１、及び絶縁膜２３２と同様の材料を用いて形成することができる。ま
た、画素電極２７１は、画素電極２２１と同様の材料を用いて形成することができる。図
５に示すように、絶縁膜２７９及び絶縁膜２８１の端部が透光性を有する導電膜１１９上
に位置するため、絶縁膜２７９及び絶縁膜２８１のエッチングにおけるゲート絶縁膜１２
７の過剰なエッチングを防ぐことができる。
【００６６】
以下に、上記構造の構成要素について詳細を記載する。
【００６７】
基板１０２の材質などに大きな制限はないが、少なくとも、半導体装置の作製工程にお
いて行う熱処理に耐えうる程度の耐熱性を有している必要がある。例えば、ガラス基板、
セラミック基板、プラスチック基板などがあり、ガラス基板としては、バリウムホウケイ
酸ガラス、アルミノホウケイ酸ガラス若しくはアルミノケイ酸ガラス等の無アルカリガラ
ス基板を用いるとよい。また、ステンレス合金などの透光性を有していない基板を用いる
こともできる。その場合は、基板表面に絶縁膜を設けることが好ましい。なお、基板１０
２として石英基板、サファイア基板、単結晶半導体基板、多結晶半導体基板、化合物半導
体基板、ＳＯＩ（Ｓｉｌｉｃｏｎ  Ｏｎ  Ｉｎｓｕｌａｔｏｒ）基板などを用いることも
できる。
【００６８】
走査線１０７及び容量線１１５は大電流を流すため、金属膜で形成することが好ましく
、代表的には、モリブデン（Ｍｏ）、チタン（Ｔｉ）、タングステン（Ｗ）タンタル（Ｔ
ａ）、アルミニウム（Ａｌ）、銅（Ｃｕ）、クロム（Ｃｒ）、ネオジム（Ｎｄ）、スカン
ジウム（Ｓｃ）などの金属材料又はこれらを主成分とする合金材料を用いた、単層構造又
は積層構造で設ける。
【００６９】
走査線１０７及び容量線１１５の一例としては、シリコンを含むアルミニウムを用いた
単層構造、アルミニウム上にチタンを積層する二層構造、窒化チタン上にチタンを積層す
る二層構造、窒化チタン上にタングステンを積層する二層構造、窒化タンタル上にタング
ステンを積層する二層構造、銅−マグネシウム−アルミニウム合金上に銅を積層する二層
構造、窒化チタン上に銅を積層し、さらにその上にタングステンを形成する三層構造など
がある。
【００７０】
また、走査線１０７及び容量線１１５の材料として、画素電極２２１に適用可能な透光
性を有する導電性材料を用いることができる。
【００７１】
さらに、走査線１０７及び容量線１１５の材料として、窒素を含む金属酸化物、具体的
には、窒素を含むＩｎ−Ｇａ−Ｚｎ系酸化物や、窒素を含むＩｎ−Ｓｎ系酸化物や、窒素
を含むＩｎ−Ｇａ系酸化物や、窒素を含むＩｎ−Ｚｎ系酸化物や、窒素を含むＳｎ系酸化
物や、窒素を含むＩｎ系酸化物や、金属窒化膜（ＩｎＮ、ＳｎＮなど）を用いることがで
きる。これらの材料は５ｅＶ（電子ボルト）以上の仕事関数を有する。トランジスタ１０
３の半導体膜１１１に酸化物半導体を用いる場合、走査線１０７（トランジスタ１０３の
ゲート電極）として窒素を含む金属酸化物を用いることで、トランジスタ１０３のしきい
値電圧をプラス方向に変動させることができ、所謂ノーマリーオフ特性を有するトランジ
スタを実現できる。例えば、窒素を含むＩｎ−Ｇａ−Ｚｎ系酸化物を用いる場合、少なく
とも半導体膜１１１の酸化物半導体膜より高い窒素濃度、具体的には窒素濃度が７原子％
以上のＩｎ−Ｇａ−Ｚｎ系酸化物を用いることができる。
【００７２】
走査線１０７及び容量線１１５において、低抵抗材料であるアルミニウムや銅を用いる
ことが好ましい。アルミニウムや銅を用いることで、信号遅延を低減し、表示品位を高め
ることができる。なお、アルミニウムは耐熱性が低く、ヒロック、ウィスカー、あるいは
マイグレーションによる不良が発生しやすい。アルミニウムのマイグレーションを防ぐた
め、アルミニウムに、モリブデン、チタン、タングステンなどの、アルミニウムよりも融
点の高い金属材料を積層することが好ましい。また、銅を用いる場合も、マイグレーショ
ンによる不良や銅元素の拡散を防ぐため、モリブデン、チタン、タングステンなどの、銅
よりも融点の高い金属材料を積層することが好ましい。
【００７３】
ゲート絶縁膜１２７は、例えば酸化シリコン、酸化窒化シリコン、窒化酸化シリコン、
窒化シリコン、酸化アルミニウム、酸化ハフニウム、酸化ガリウム又はＧａ−Ｚｎ系金属
酸化物などの絶縁材料を用いた、単層構造又は積層構造で設ける。なお、半導体膜１１１
である酸化物半導体膜との界面特性を向上させるため、ゲート絶縁膜１２７において少な
くとも半導体膜１１１と接する領域は酸化絶縁膜で形成することが好ましい。
【００７４】
また、ゲート絶縁膜１２７に、酸素、水素、水などに対するバリア性を有する絶縁膜を
設けることで、半導体膜１１１である酸化物半導体膜からの酸素の外部への拡散と、外部
から当該酸化物半導体膜への水素、水等の侵入を防ぐことができる。酸素、水素、水等な
どに対するバリア性を有する絶縁膜としては、酸化アルミニウム、酸化窒化アルミニウム
、酸化ガリウム、酸化窒化ガリウム、酸化イットリウム、酸化窒化イットリウム、酸化ハ
フニウム、酸化窒化ハフニウム、窒化シリコンなどがある。
【００７５】
また、ゲート絶縁膜１２７として、ハフニウムシリケート（ＨｆＳｉＯｘ）、窒素を有
するハフニウムシリケート（ＨｆＳｉｘＯｙＮｚ）、窒素を有するハフニウムアルミネー
ト（ＨｆＡｌｘＯｙＮｚ）、酸化ハフニウム、酸化イットリウムなどのｈｉｇｈ−ｋ材料
を用いることでトランジスタ１０３のゲートリークを低減できる。
【００７６】
また、ゲート絶縁膜１２７は、以下の積層構造とすることが好ましい。第１の窒化シリ
コン膜として、欠陥量が少ない窒化シリコン膜を設け、第１の窒化シリコン膜上に第２の
窒化シリコン膜として、水素脱離量及びアンモニア脱離量の少ない窒化シリコン膜を設け
、第２の窒化シリコン膜上に、上記ゲート絶縁膜１２７で羅列した酸化絶縁膜のいずれか
を設けることが好ましい。
【００７７】
第２の窒化シリコン膜としては、昇温脱離ガス分析法において、水素分子の脱離量が５
×１０２１分子／ｃｍ３未満、好ましくは３×１０２１分子／ｃｍ３以下、さらに好まし
くは１×１０２１分子／ｃｍ３以下であり、アンモニア分子の脱離量が１×１０２２分子
／ｃｍ３未満、好ましくは５×１０２１分子／ｃｍ３以下、さらに好ましくは１×１０２
１分子／ｃｍ３以下である窒化絶縁膜を用いることが好ましい。上記第１の窒化シリコン
膜及び第２の窒化シリコン膜をゲート絶縁膜１２７の一部として用いることで、ゲート絶
縁膜１２７として、欠陥量が少なく、且つ水素及びアンモニアの脱離量の少ないゲート絶
縁膜を形成することができる。この結果、ゲート絶縁膜１２７に含まれる水素及び窒素の
、半導体膜１１１への移動量を低減することが可能である。
【００７８】
酸化物半導体を用いたトランジスタにおいて、酸化物半導体膜及びゲート絶縁膜の界面
又はゲート絶縁膜に捕獲準位（界面準位ともいう。）が存在すると、トランジスタのしき
い値電圧の変動、代表的にはしきい値電圧のマイナス方向への変動、及びトランジスタが
オン状態となるときにドレイン電流が一桁変化するのに必要なゲート電圧を示すサブスレ
ッショルド係数（Ｓ値）の増大の原因となる。この結果、トランジスタごとに電気特性が
ばらつくという問題がある。このため、ゲート絶縁膜として、欠陥量の少ない窒化シリコ
ン膜を用いることで、また、半導体膜１１１と接する領域に酸化絶縁膜を設けることで、
しきい値電圧のマイナスシフトを低減すると共に、Ｓ値の増大を抑制することができる。
【００７９】
ゲート絶縁膜１２７の厚さは、５ｎｍ以上４００ｎｍ以下、より好ましくは１０ｎｍ以
上３００ｎｍ以下、より好ましくは５０ｎｍ以上２５０ｎｍ以下とするとよい。
【００８０】
半導体膜１１１は酸化物半導体膜であり、当該酸化物半導体膜は、非晶質構造、単結晶
構造、又は多結晶構造とすることができる。また、半導体膜１１１の厚さは、１ｎｍ以上
１００ｎｍ以下、好ましくは１ｎｍ以上５０ｎｍ以下、更に好ましくは１ｎｍ以上３０ｎ
ｍ以下、更に好ましくは３ｎｍ以上２０ｎｍ以下とすることである。
【００８１】
半導体膜１１１に適用可能な酸化物半導体として、エネルギーギャップが２ｅＶ以上、
好ましくは２．５ｅＶ以上、より好ましくは３ｅＶ以上である。このように、エネルギー
ギャップの広い酸化物半導体を用いることで、トランジスタ１０３のオフ電流を低減する
ことができる。
【００８２】
半導体膜１１１に適用可能な酸化物半導体は、少なくともインジウム（Ｉｎ）若しくは
亜鉛（Ｚｎ）を含むことが好ましい。又は、ＩｎとＺｎの双方を含むことが好ましい。ま
た、当該酸化物半導体を用いたトランジスタの電気特性のばらつきを減らすため、それら
と共に、スタビライザーの一又は複数を有することが好ましい。
【００８３】
スタビライザーとしては、ガリウム（Ｇａ）、スズ（Ｓｎ）、ハフニウム（Ｈｆ）、ア
ルミニウム（Ａｌ）、又はジルコニウム（Ｚｒ）等がある。また、他のスタビライザーと
しては、ランタノイドである、ランタン（Ｌａ）、セリウム（Ｃｅ）、プラセオジム（Ｐ
ｒ）、ネオジム（Ｎｄ）、サマリウム（Ｓｍ）、ユウロピウム（Ｅｕ）、ガドリニウム（
Ｇｄ）、テルビウム（Ｔｂ）、ジスプロシウム（Ｄｙ）、ホルミウム（Ｈｏ）、エルビウ
ム（Ｅｒ）、ツリウム（Ｔｍ）、イッテルビウム（Ｙｂ）、ルテチウム（Ｌｕ）などがあ
る。
【００８４】
半導体膜１１１に適用できる酸化物半導体としては、例えば、酸化物半導体として、酸
化インジウム、酸化スズ、酸化亜鉛、二種類の金属を含む酸化物であるＩｎ−Ｚｎ系酸化
物、Ｓｎ−Ｚｎ系酸化物、Ａｌ−Ｚｎ系酸化物、Ｚｎ−Ｍｇ系酸化物、Ｓｎ−Ｍｇ系酸化
物、Ｉｎ−Ｍｇ系酸化物、Ｉｎ−Ｇａ系酸化物、三種類の金属を含む酸化物であるＩｎ−
Ｇａ−Ｚｎ系酸化物（ＩＧＺＯとも表記する）、Ｉｎ−Ａｌ−Ｚｎ系酸化物、Ｉｎ−Ｓｎ
−Ｚｎ系酸化物、Ｓｎ−Ｇａ−Ｚｎ系酸化物、Ａｌ−Ｇａ−Ｚｎ系酸化物、Ｓｎ−Ａｌ−
Ｚｎ系酸化物、Ｉｎ−Ｈｆ−Ｚｎ系酸化物、Ｉｎ−Ｚｒ−Ｚｎ系酸化物、Ｉｎ−Ｔｉ−Ｚ
ｎ系酸化物、Ｉｎ−Ｓｃ−Ｚｎ系酸化物、Ｉｎ−Ｙ−Ｚｎ系酸化物、Ｉｎ−Ｌａ−Ｚｎ系
酸化物、Ｉｎ−Ｃｅ−Ｚｎ系酸化物、Ｉｎ−Ｐｒ−Ｚｎ系酸化物、Ｉｎ−Ｎｄ−Ｚｎ系酸
化物、Ｉｎ−Ｓｍ−Ｚｎ系酸化物、Ｉｎ−Ｅｕ−Ｚｎ系酸化物、Ｉｎ−Ｇｄ−Ｚｎ系酸化
物、Ｉｎ−Ｔｂ−Ｚｎ系酸化物、Ｉｎ−Ｄｙ−Ｚｎ系酸化物、Ｉｎ−Ｈｏ−Ｚｎ系酸化物
、Ｉｎ−Ｅｒ−Ｚｎ系酸化物、Ｉｎ−Ｔｍ−Ｚｎ系酸化物、Ｉｎ−Ｙｂ−Ｚｎ系酸化物、
Ｉｎ−Ｌｕ−Ｚｎ系酸化物、四種類の金属を含む酸化物であるＩｎ−Ｓｎ−Ｇａ−Ｚｎ系
酸化物、Ｉｎ−Ｈｆ−Ｇａ−Ｚｎ系酸化物、Ｉｎ−Ａｌ−Ｇａ−Ｚｎ系酸化物、Ｉｎ−Ｓ
ｎ−Ａｌ−Ｚｎ系酸化物、Ｉｎ−Ｓｎ−Ｈｆ−Ｚｎ系酸化物、Ｉｎ−Ｈｆ−Ａｌ−Ｚｎ系
酸化物を用いることができる。
【００８５】
ここで、Ｉｎ−Ｇａ−Ｚｎ系酸化物とは、ＩｎとＧａとＺｎを主成分として有する酸化
物という意味であり、ＩｎとＧａとＺｎの比率は問わない。また、ＩｎとＧａとＺｎ以外
の金属元素が入っていてもよい。
【００８６】
また、酸化物半導体として、ＩｎＭＯ３（ＺｎＯ）ｍ（ｍ＞０）で表記される材料を用
いてもよい。なお、Ｍは、Ｇａ、Ｆｅ、Ｍｎ及びＣｏから選ばれた一の金属元素又は複数
の金属元素、若しくは上記のスタビライザーとしての元素を示す。
【００８７】
例えば、Ｉｎ：Ｇａ：Ｚｎ＝１：１：１（＝１／３：１／３：１／３）、Ｉｎ：Ｇａ：
Ｚｎ＝２：２：１（＝２／５：２／５：１／５）、あるいはＩｎ：Ｇａ：Ｚｎ＝３：１：
２（＝１／２：１／６：１／３）の原子数比のＩｎ−Ｇａ−Ｚｎ系金属酸化物を用いるこ
とができる。あるいは、Ｉｎ：Ｓｎ：Ｚｎ＝１：１：１（＝１／３：１／３：１／３）、
Ｉｎ：Ｓｎ：Ｚｎ＝２：１：３（＝１／３：１／６：１／２）あるいはＩｎ：Ｓｎ：Ｚｎ
＝２：１：５（＝１／４：１／８：５／８）の原子数比のＩｎ−Ｓｎ−Ｚｎ系金属酸化物
を用いるとよい。なお、金属酸化物に含まれる金属元素の原子数比は、誤差として上記の
原子数比のプラスマイナス２０％の変動を含む。
【００８８】
しかし、これらに限られず、必要とする半導体特性及び電気特性（電界効果移動度、し
きい値電圧等）に応じて適切な原子数比のものを用いればよい。また、必要とする半導体
特性を得るために、キャリア密度や不純物濃度、欠陥密度、金属元素と酸素の原子数比、
原子間距離、密度等を適切なものとすることが好ましい。例えば、Ｉｎ−Ｓｎ−Ｚｎ系酸
化物では比較的容易に高い電界効果移動度が得られる。しかしながら、Ｉｎ−Ｇａ−Ｚｎ
系酸化物でも、バルク内欠陥密度を低くすることにより、電界効果移動度を上げることが
できる。
【００８９】
透光性を有する導電膜１１９は、半導体膜１１１と同様の材料を主成分とし、且つ、窒
素又は／及び水素を含むことにより、導電性が高められ、導体としての特性を有せしめた
金属酸化物で形成される。
【００９０】
半導体膜１１１、及び透光性を有する導電膜１１９は共に、ゲート絶縁膜上に形成され
、同じ金属元素で構成される金属酸化物膜で形成されるが、不純物濃度が異なる。具体的
には、半導体膜１１１と比較して、透光性を有する導電膜１１９の不純物濃度が高い。例
えば、半導体膜１１１に含まれる水素濃度は、５×１０１９ａｔｏｍｓ／ｃｍ３未満、好
ましくは５×１０１８ａｔｏｍｓ／ｃｍ３未満、より好ましくは１×１０１８ａｔｏｍｓ
／ｃｍ３以下、より好ましくは５×１０１７ａｔｏｍｓ／ｃｍ３以下、さらに好ましくは
１×１０１６ａｔｏｍｓ／ｃｍ３以下であり、透光性を有する導電膜１１９に含まれる水
素濃度は、８×１０１９ａｔｏｍｓ／ｃｍ３以上、好ましくは１×１０２０ａｔｏｍｓ／
ｃｍ３以上、より好ましくは５×１０２０ａｔｏｍｓ／ｃｍ３以上である。また、半導体
膜１１１と比較して、透光性を有する導電膜１１９に含まれる水素濃度は２倍、好ましく
は１０倍以上である。
【００９１】
また、透光性を有する導電膜１１９は、半導体膜１１１より抵抗率が低い。透光性を有
する導電膜１１９の抵抗率が、半導体膜１１１の抵抗率の１×１０−８以上１×１０−１
倍以下であることが好ましく、代表的には１×１０−３Ωｃｍ以上１×１０４Ωｃｍ未満
、さらに好ましくは、抵抗率が１×１０−３Ωｃｍ以上１×１０−１Ωｃｍ未満であると
よい。
【００９２】
トランジスタ１０３のソース電極１０９ａを含む信号線１０９、トランジスタ１０３の
ドレイン電極を含む導電膜１１３、及び容量素子２０５の透光性を有する導電膜１１９と
容量線１１５とを電気的に接続する導電膜１２５は、走査線１０７及び容量線１１５に適
用できる材料を用いた、単層構造又は積層構造とすることができる。
【００９３】
トランジスタ１０３の保護絶縁膜、及び容量素子２０５の誘電体膜として機能する絶縁
膜２２９と、絶縁膜２３１と、絶縁膜２３２とは、ゲート絶縁膜１２７に適用できる材料
を用いた絶縁膜である。特に、絶縁膜２２９及び絶縁膜２３１は酸化絶縁膜とし、絶縁膜
２３２は窒化絶縁膜とすることが好ましい。また、絶縁膜２３２を窒化絶縁膜とすること
で外部から水素や水などの不純物がトランジスタ１０３（特に半導体膜１１１）に侵入す
ることを抑制できる。なお、絶縁膜２２９は設けない構造であってもよい。
【００９４】
また、絶縁膜２２９及び絶縁膜２３１の一方又は双方は、化学量論的組成を満たす酸素
よりも多くの酸素を含む酸化絶縁膜で有ることが好ましい。このようにすることで、当該
酸化物半導体膜からの酸素の脱離を防止するとともに、過剰な酸素を含む酸化絶縁膜に含
まれる当該酸素を酸化物半導体膜に移動させ、酸素欠損を低減することが可能となる。例
えば、昇温脱離ガス分析（以下、ＴＤＳ分析とする。）によって測定される酸素分子の放
出量が、１．０×１０１８分子／ｃｍ３以上ある酸化絶縁膜を用いることで、当該酸化物
半導体膜に含まれる酸素欠損を低減することができる。なお、絶縁膜２２９及び絶縁膜２
３１の一方又は双方において、化学量論的組成よりも過剰に酸素を含む（酸素過剰領域）
が部分的に存在している酸化絶縁膜であってもよく、少なくとも半導体膜１１１と重畳す
る領域に酸素過剰領域が存在することで、当該酸化物半導体膜からの酸素の脱離を防止す
るとともに、酸素過剰に含まれる当該酸素を酸化物半導体膜に移動させ、酸素欠損を低減
することが可能となる。
【００９５】
絶縁膜２３１が化学量論的組成を満たす酸素よりも多くの酸素を含む酸化絶縁膜である
場合、絶縁膜２２９は、酸素を透過する酸化絶縁膜とすることが好ましい。なお、絶縁膜
２２９において、外部から絶縁膜２２９に入った酸素は、全て絶縁膜２２９を通過して移
動せず、絶縁膜２２９にとどまる酸素もある。また、あらかじめ絶縁膜２２９に含まれて
おり、絶縁膜２２９から外部に移動する酸素もある。そこで、絶縁膜２２９は酸素の拡散
係数が大きい酸化絶縁膜であることが好ましい。
【００９６】
また、絶縁膜２２９は半導体膜１１１である酸化物半導体膜と接することから、酸素を
透過させるだけではなく、半導体膜１１１との界面準位が低くなる酸化絶縁膜であること
が好ましい。例えば、絶縁膜２２９は絶縁膜２３１よりも膜中の欠陥密度が低い酸化絶縁
膜であることが好ましい。具体的には、電子スピン共鳴測定によるｇ値＝２．００１（Ｅ
´−ｃｅｎｔｅｒ）のスピン密度が３．０×１０１７ｓｐｉｎｓ／ｃｍ３以下、好ましく
は５．０×１０１６ｓｐｉｎｓ／ｃｍ３以下の酸化絶縁膜である。なお、電子スピン共鳴
測定によるｇ値＝２．００１のスピン密度は、絶縁膜２２９に含まれるダングリングボン
ドの存在量に対応する。
【００９７】
絶縁膜２２９の厚さは、５ｎｍ以上１５０ｎｍ以下、好ましくは５ｎｍ以上５０ｎｍ以
下、好ましくは１０ｎｍ以上３０ｎｍ以下とすることができる。絶縁膜２３１の厚さは、
３０ｎｍ以上５００ｎｍ以下、好ましくは１５０ｎｍ以上４００ｎｍ以下とすることがで
きる。
【００９８】
絶縁膜２３２を窒化絶縁膜とする場合、絶縁膜２２９及び絶縁膜２３１の一方又は双方
が窒素に対するバリア性を有する絶縁膜であることが好ましい。例えば、緻密な酸化絶縁
膜とすることで窒素に対するバリア性を有することができ、具体的には、２５℃において
０．５重量％のフッ酸を用いた場合のエッチング速度が１０ｎｍ／分以下である酸化絶縁
膜とすることが好ましい。
【００９９】
なお、絶縁膜２２９及び絶縁膜２３１の一方又は双方を、酸化窒化シリコン又は窒化酸
化シリコンなど、窒素を含む酸化絶縁膜とする場合、ＳＩＭＳより得られる窒素濃度は、
ＳＩＭＳ検出下限以上３×１０２０ａｔｏｍｓ／ｃｍ３未満、好ましくは１×１０１８ａ
ｔｏｍｓ／ｃｍ３以上１×１０２０ａｔｏｍｓ／ｃｍ３以下とすることが好ましい。この
ようにすることで、トランジスタ１０３に含まれる半導体膜１１１への窒素の移動量を少
なくすることができる。また、このようにすることで、窒素を含む酸化絶縁膜自体の欠陥
量を少なくすることができる。
【０１００】
絶縁膜２３２として、水素含有量が少ない窒化絶縁膜を設けてもよい。当該窒化絶縁膜
としては、例えば、ＴＤＳ分析によって測定される水素分子の放出量が、５．０×１０２
１／ｃｍ３未満であり、好ましくは３．０×１０２１／ｃｍ３未満であり、さらに好まし
くは１．０×１０２１／ｃｍ３未満である窒化絶縁膜である。
【０１０１】
絶縁膜２３２は、外部から水素や水などの不純物の侵入を抑制する機能を発揮できる厚
さとする。例えば、５０ｎｍ以上２００ｎｍ以下、好ましくは５０ｎｍ以上１５０ｎｍ以
下、さらに好ましくは５０ｎｍ以上１００ｎｍ以下とすることができる。
【０１０２】
また、絶縁膜２３１と絶縁膜２３２との間、又は絶縁膜２３２上に、有機シランガスを
用いたＣＶＤ法により形成した酸化シリコン膜を設けてもよい。当該酸化シリコン膜は段
差被覆性に優れていることからトランジスタ１０３の保護絶縁膜として有用である。当該
酸化シリコン膜は３００ｎｍ以上６００ｎｍ以下で設けることができる。有機シランガス
としては、珪酸エチル（ＴＥＯＳ：化学式Ｓｉ（ＯＣ２Ｈ５）４）、テトラメチルシラン
（ＴＭＳ：化学式Ｓｉ（ＣＨ３）４）、テトラメチルシクロテトラシロキサン（ＴＭＣＴ
Ｓ）、オクタメチルシクロテトラシロキサン（ＯＭＣＴＳ）、ヘキサメチルジシラザン（
ＨＭＤＳ）、トリエトキシシラン（ＳｉＨ（ＯＣ２Ｈ５）３）、トリスジメチルアミノシ
ラン（ＳｉＨ（Ｎ（ＣＨ３）２）３）などのシリコン含有化合物を用いることができる。
【０１０３】
絶縁膜２３１と絶縁膜２３２との間、又は絶縁膜２３２上に上記酸化シリコン膜を設け
ることで、トランジスタ及び容量素子が設けられる素子部の表面の平坦性を高めることが
できる。また、絶縁膜２３１と絶縁膜２３２との間に、上記酸化シリコン膜を設けて絶縁
膜２３２に上記窒化絶縁膜を用いることで、外部から水素や水などの不純物が半導体膜１
１１及び透光性を有する導電膜１１９に侵入することをさらに抑制できる。
【０１０４】
また、絶縁膜２３２上に酸化シリコン膜を設けると、絶縁膜２３２及び酸化シリコン膜
は、容量素子２０５の誘電体膜として機能する。絶縁膜２３２は、窒化絶縁膜で形成され
るが、窒化絶縁膜は、酸化シリコンなどの酸化絶縁膜に比べて、比誘電率が高く、内部応
力が大きい傾向を有する。そのため、容量素子２０５の誘電体膜として酸化シリコン膜を
用いずに絶縁膜２３２だけを用いる場合、絶縁膜２３２の膜厚が小さいと容量素子２０５
の容量値が大きくなりすぎてしまい、画像信号の画素への書き込みの速度を低消費電力に
て高めることが難しくなる。逆に、絶縁膜２３２の膜厚が大きいと、内部応力が大きくな
りすぎてしまい、トランジスタの閾値電圧が変動するなど、電気特性の悪化を招く。また
、絶縁膜２３２の内部応力が大きくなりすぎると、絶縁膜２３２が基板１０２から剥離し
やすくなり、歩留りが低下する。しかし、絶縁膜２３２よりも比誘電率の低い酸化シリコ
ン膜を、絶縁膜２３２と共に、画素の容量素子の誘電体膜として用いることで、絶縁膜２
３２の膜厚を大きくすることなく、誘電体膜の誘電率を所望の値に調整することができる
。
【０１０５】
画素電極２２１は、透光性を有する導電膜を用いて形成する。透光性を有する導電膜は
、インジウム錫酸化物、酸化タングステンを含むインジウム酸化物、酸化タングステンを
含むインジウム亜鉛酸化物、酸化チタンを含むインジウム酸化物、酸化チタンを含むイン
ジウム錫酸化物、インジウム亜鉛酸化物、酸化ケイ素を添加したインジウム錫酸化物など
の透光性を有する導電性材料で形成される。
【０１０６】
次に、基板１５０上に設けられる素子部の構造について説明する。基板１５０に接する
遮光膜１５２と、遮光膜１５２に接する、画素電極２２１と対向して設けられる電極（対
向電極１５４）が設けられている。また、対向電極１５４に接する配向膜として機能する
絶縁膜１５６が設けられている。
【０１０７】
遮光膜１５２は、バックライト等の光源又は外部からの光がトランジスタ１０３に照射
することを抑制する。遮光膜１５２は、金属や、顔料を含む有機樹脂などの材料を用いて
形成することができる。なお、遮光膜１５２は、画素２０１のトランジスタ１０３上の他
、走査線駆動回路１０４、信号線駆動回路１０６（図１を参照。）等の画素部１００以外
の領域に設けてもよい。
【０１０８】
なお、隣り合う遮光膜１５２の間に、所定の波長の光を透過させる機能を有する着色膜
を設けてもよい。さらには、遮光膜１５２及び着色膜と、対向電極１５４の間にオーバー
コート膜を設けてもよい。
【０１０９】
対向電極１５４は、画素電極２２１に示す透光性を有する導電性材料を適宜用いて設け
る。
【０１１０】
液晶素子１０８は、画素電極２２１、対向電極１５４、及び液晶層１６０を含む。なお
、基板１０２の素子部に設けられた配向膜として機能する絶縁膜１５８、及び基板１５０
の素子部に設けられた配向膜として機能する絶縁膜１５６によって、液晶層１６０が挟持
されている。また、画素電極２２１及び対向電極１５４は液晶層１６０を介して重なる。
【０１１１】
配向膜として機能する絶縁膜１５６及び絶縁膜１５８は、ポリアミドなどの汎用されて
いる材料を用いて設けることができる。
【０１１２】
また、半導体膜１１１上に設けられる絶縁膜２２９を、酸素を透過させると共に、半導
体膜１１１との界面準位が低くなる酸化絶縁膜とし、絶縁膜２３１を、酸素過剰領域を含
む酸化絶縁膜又は化学量論的組成を満たす酸素よりも多くの酸素を含む酸化絶縁膜とする
ことで、半導体膜１１１である酸化物半導体膜へ酸素を供給することが容易になり、当該
酸化物半導体膜からの酸素の脱離を防止すると共に、絶縁膜２３１に含まれる当該酸素を
酸化物半導体膜に移動させ、酸化物半導体膜に含まれる酸素欠損を低減することが可能と
なる。この結果、トランジスタ１０３がエンハンスメント型となり、ノーマリーオン特性
となることを抑制され、半導体装置の電気特性及び信頼性を向上させることができると共
に、半導体装置の消費電力を低減することが可能である。
【０１１３】
また、絶縁膜２３１上に設けられる絶縁膜２３２として、窒化絶縁膜を用いることで、
外部から水素や水などの不純物が、半導体膜１１１及び透光性を有する導電膜１１９に侵
入することを抑制できる。さらには、絶縁膜２３２として、水素含有量が少ない窒化絶縁
膜を設けることで、トランジスタの電気特性変動を抑制することができる。
【０１１４】
また、画素２０１内に容量素子２０５を大きく（大面積に）形成することができる。従
って、開口率を高めつつ、電荷容量を増大させた半導体装置を得ることができる。この結
果、表示品位の優れた半導体装置を得ることができる。
【０１１５】
また、容量素子２０５の一対の電極が共に導電性を有するため、容量素子２０５の平面
面積を縮小しても十分な電荷容量を得ることができる。なお、酸化物半導体膜は光の透過
率が８０〜９０％であるため、透光性を有する導電膜１１９の面積を縮小し、画素２０１
において透光性を有する導電膜１１９が形成されない領域を設けることで、バックライト
などの光源から照射される光の透過率を高めることができる。即ち、バックライトなどの
光源の明るさを弱めることが可能であり、半導体装置の消費電力を低減することができる
。
【０１１６】
＜半導体装置の作製方法＞
次に、上記の半導体装置に示す基板１０２上に設けられた素子部の作製方法について、
図６、図７、及び図８を用いて説明する。
【０１１７】
まず、基板１０２に走査線１０７及び容量線１１５を形成し、走査線１０７及び容量線
１１５を覆うように後にゲート絶縁膜１２７に加工される絶縁膜１２６を形成し、絶縁膜
１２６の走査線１０７と重畳する領域に半導体膜１１１を形成し、後に画素電極２２１が
形成される領域と重畳するように半導体膜１１８を形成する（図６（Ａ）を参照。）。
【０１１８】
走査線１０７及び容量線１１５は、上記列挙した材料を用いて導電膜を形成し、当該導
電膜上にマスクを形成し、当該マスクを用いて加工することにより形成できる。当該導電
膜は、蒸着法、ＣＶＤ法、スパッタリング法、スピンコート法などの各種成膜方法を用い
ることができる。なお、当該導電膜の厚さは特に限定されず、形成する時間や所望の抵抗
率などを考慮して決めることができる。当該マスクは、例えば第１のフォトリソグラフィ
工程によって形成したレジストマスクとすることができる。また、当該導電膜の加工はド
ライエッチング及びウェットエッチングの一方又は双方によって行うことができる。
【０１１９】
絶縁膜１２６は、ゲート絶縁膜１２７に適用可能な材料を用いて、ＣＶＤ法又はスパッ
タリング法などの各種成膜方法を用いて形成することができる。
【０１２０】
また、ゲート絶縁膜１２７に酸化ガリウムを適用する場合は、ＭＯＣＶＤ（Ｍｅｔａｌ
Ｏｒｇａｎｉｃ  Ｃｈｅｍｉｃａｌ  Ｖａｐｏｒ  Ｄｅｐｏｓｉｔｉｏｎ）法を用いて
絶縁膜１２６を形成することができる。
【０１２１】
半導体膜１１１及び半導体膜１１８は、上記列挙した酸化物半導体を用いて酸化物半導
体膜を形成し、当該酸化物半導体膜上にマスクを形成し、当該マスクを用いて加工するこ
とにより形成できる。このため、半導体膜１１１及び半導体膜１１８は同じ金属元素で構
成される。酸化物半導体膜は、スパッタリング法、塗布法、パルスレーザー蒸着法、レー
ザーアブレーション法などを用いて形成することができる。印刷法を用いることで、素子
分離された半導体膜１１１及び半導体膜１１８を絶縁膜１２６上に直接形成することがで
きる。スパッタリング法で当該酸化物半導体膜を形成する場合、プラズマを発生させるた
めの電源装置は、ＲＦ電源装置、ＡＣ電源装置又はＤＣ電源装置などを適宜用いることが
できる。スパッタリングガスは、希ガス（代表的にはアルゴン）、酸素、希ガス及び酸素
の混合ガスを適宜用いる。なお、希ガス及び酸素の混合ガスの場合、希ガスに対して酸素
のガス比を高めることが好ましい。また、ターゲットは、形成する酸化物半導体膜の組成
にあわせて、適宜選択すればよい。なお、当該マスクは、例えば第２のフォトリソグラフ
ィ工程によって形成したレジストマスクとすることができる。また、当該酸化物半導体膜
の加工はドライエッチング及びウェットエッチングの一方又は双方によって行うことがで
きる。所望の形状にエッチングできるよう、材料に合わせてエッチング条件（エッチング
ガスやエッチング液、エッチング時間、温度など）を適宜設定する。
【０１２２】
半導体膜１１１及び半導体膜１１８を形成した後に加熱処理をし、半導体膜１１１及び
半導体膜１１８である酸化物半導体膜の脱水素化又は脱水化をすることが好ましい。当該
加熱処理の温度は、代表的には、１５０℃以上基板歪み点未満、好ましくは２００℃以上
４５０℃以下、更に好ましくは３００℃以上４５０℃以下とする。なお、当該加熱処理は
半導体膜１１１及び半導体膜１１８に加工する前の酸化物半導体膜に行ってもよい。
【０１２３】
当該加熱処理において、加熱処理装置は電気炉に限られず、加熱されたガスなどの媒体
からの熱伝導、又は熱輻射によって、被処理物を加熱する装置であっても良い。例えば、
ＧＲＴＡ（Ｇａｓ  Ｒａｐｉｄ  Ｔｈｅｒｍａｌ  Ａｎｎｅａｌ）装置、ＬＲＴＡ（Ｌａ
ｍｐ  Ｒａｐｉｄ  Ｔｈｅｒｍａｌ  Ａｎｎｅａｌ）装置等のＲＴＡ（Ｒａｐｉｄ  Ｔｈ
ｅｒｍａｌ  Ａｎｎｅａｌ）装置を用いることができる。ＬＲＴＡ装置は、ハロゲンラン
プ、メタルハライドランプ、キセノンアークランプ、カーボンアークランプ、高圧ナトリ
ウムランプ、高圧水銀ランプなどのランプから発する光（電磁波）の輻射により、被処理
物を加熱する装置である。ＧＲＴＡ装置は、高温のガスを用いて加熱処理を行う装置であ
る。
【０１２４】
当該加熱処理は、窒素、酸素、超乾燥空気（水の含有量が２０ｐｐｍ以下、好ましくは
１ｐｐｍ以下、好ましくは１０ｐｐｂ以下の空気）、又は希ガス（アルゴン、ヘリウム等
）の雰囲気下で行えばよい。なお、上記窒素、酸素、超乾燥空気、又は希ガスに水素、水
などが含まれないことが好ましい。不活性ガス雰囲気で加熱した後、酸素雰囲気で加熱し
てもよい。なお、処理時間は３分〜２４時間とする。
【０１２５】
なお、基板１０２と、走査線１０７及び容量線１１５並びにゲート絶縁膜１２７との間
には下地絶縁膜を設ける場合、当該下地絶縁膜は、酸化シリコン、酸化窒化シリコン、窒
化シリコン、窒化酸化シリコン、酸化ガリウム、酸化ハフニウム、酸化イットリウム、酸
化アルミニウム、酸化窒化アルミニウムなどで形成することができる。なお、下地絶縁膜
として、窒化シリコン、酸化ガリウム、酸化ハフニウム、酸化イットリウム、酸化アルミ
ニウムなどで形成することで、基板１０２から不純物、代表的にはアルカリ金属、水、水
素などが半導体膜１１１に拡散することを抑制できる。下地絶縁膜は、スパッタリング法
又はＣＶＤ法を用いて形成することができる。
【０１２６】
次に、絶縁膜１２６に容量線１１５に達する開口１２３を形成してゲート絶縁膜１２７
を形成した後、トランジスタ１０３のソース電極を含む信号線１０９、トランジスタ１０
３のドレイン電極を含む導電膜１１３、半導体膜１１８と容量線１１５とを電気的に接続
する導電膜１２５を形成する（図６（Ｂ）を参照。）。
【０１２７】
開口１２３は、絶縁膜１２６の容量線１１５と重畳する領域の一部が露出されるように
、第３のフォトリソグラフィ工程によりマスクを形成し、当該マスクを用いて加工するこ
とで形成できる。なお、当該マスク及び当該加工は、走査線１０７及び容量線１１５と同
じようにして行うことができる。
【０１２８】
信号線１０９、導電膜１１３及び導電膜１２５は、信号線１０９、導電膜１１３及び導
電膜１２５に適用できる材料を用いて導電膜を形成し、当該導電膜上に、第４のフォトリ
ソグラフィ工程によりマスクを形成し、当該マスクを用いて加工することにより形成でき
る。当該マスク及び当該加工は、走査線１０７及び容量線１１５と同じようにして行うこ
とができる。
【０１２９】
次に、半導体膜１１１、半導体膜１１８、信号線１０９、導電膜１１３、導電膜１２５
、及びゲート絶縁膜１２７上に絶縁膜１２８を形成し、絶縁膜１２８上に絶縁膜１３０を
形成する（図７（Ａ）を参照。）。なお、絶縁膜１２８及び絶縁膜１３０は連続して形成
することが好ましい。このようにすることで、絶縁膜１２８及び絶縁膜１３０のそれぞれ
の界面に不純物が混入することを抑制できる。
【０１３０】
絶縁膜１２８は、絶縁膜２２９に適用可能な材料を用いて、ＣＶＤ法又はスパッタリン
グ法などの各種成膜方法を用いて形成することができる。絶縁膜１３０は、絶縁膜２３１
に適用可能な材料を用いて形成できる。
【０１３１】
絶縁膜２２９に半導体膜１１１との界面準位が低くなる酸化絶縁膜を適用する場合、絶
縁膜１２８は以下の形成条件を用いて形成できる。なお、ここでは当該酸化絶縁膜として
、酸化シリコン膜又は酸化窒化シリコン膜を形成する場合について記載する。当該形成条
件は、プラズマＣＶＤ装置の真空排気された処理室内に載置された基板を１８０℃以上４
００℃以下、さらに好ましくは２００℃以上３７０℃以下に保持し、処理室に原料ガスの
シリコンを含む堆積性気体及び酸化性気体を導入して処理室内における圧力を２０Ｐａ以
上２５０Ｐａ以下、さらに好ましくは４０Ｐａ以上２００Ｐａ以下とし、処理室内に設け
られた電極に高周波電力を供給する条件である。
【０１３２】
シリコンを含む堆積性気体の代表例としては、シラン、ジシラン、トリシラン、フッ化
シランなどがある。酸化性気体としては、酸素、オゾン、一酸化二窒素、二酸化窒素など
がある。
【０１３３】
なお、シリコンを含む堆積性気体に対する酸化性気体量を１００倍以上とすることで、
絶縁膜１２８（絶縁膜２２９）に含まれる水素含有量を低減することが可能であると共に
、絶縁膜１２８（絶縁膜２２９）に含まれるダングリングボンドを低減することができる
。絶縁膜１３０（絶縁膜２３１）から移動する酸素は、絶縁膜１２８（絶縁膜２２９）に
含まれるダングリングボンドによって捕獲される場合があるため、絶縁膜１２８（絶縁膜
２２９）に含まれるダングリングボンドが低減されていると、絶縁膜１３０（絶縁膜２３
１）に含まれる酸素を効率よく半導体膜１１１へ移動させ、半導体膜１１１である酸化物
半導体膜に含まれる酸素欠損を低減することが可能である。この結果、当該酸化物半導体
膜に混入する水素量を低減できると共に酸化物半導体膜に含まれる酸素欠損を低減させる
ことが可能である。
【０１３４】
絶縁膜２３１を上記の酸素過剰領域を含む酸化絶縁膜又は化学量論的組成を満たす酸素
よりも多くの酸素を含む酸化絶縁膜とする場合、絶縁膜１３０は以下の形成条件を用いて
形成できる。なお、ここでは当該酸化絶縁膜として、酸化シリコン膜又は酸化窒化シリコ
ン膜を形成する場合について記載する。当該形成条件は、プラズマＣＶＤ装置の真空排気
された処理室内に載置された基板を１８０℃以上２６０℃以下、さらに好ましくは１８０
℃以上２３０℃以下に保持し、処理室に原料ガスを導入して処理室内における圧力を１０
０Ｐａ以上２５０Ｐａ以下、さらに好ましくは１００Ｐａ以上２００Ｐａ以下とし、処理
室内に設けられた電極に０．１７Ｗ／ｃｍ２以上０．５Ｗ／ｃｍ２以下、さらに好ましく
は０．２５Ｗ／ｃｍ２以上０．３５Ｗ／ｃｍ２以下の高周波電力を供給する、ことである
。
【０１３５】
絶縁膜１３０の原料ガスは、絶縁膜１２８に適用できる原料ガスとすることができる。
【０１３６】
絶縁膜１３０の形成条件として、上記圧力の処理室において上記パワー密度の高周波電
力を供給することで、プラズマ中で原料ガスの分解効率が高まり、酸素ラジカルが増加し
、原料ガスの酸化が進むため、絶縁膜１３０中における酸素含有量が化学量論的組成より
も多くなる。一方、基板温度が、上記温度で形成された膜では、シリコンと酸素の結合力
が弱いため、後の工程の加熱処理により膜中の酸素の一部が脱離する。この結果、化学量
論的組成を満たす酸素よりも多くの酸素を含み、加熱により酸素の一部が脱離する酸化絶
縁膜を形成することができる。また、半導体膜１１１上に絶縁膜１２８が設けられている
。このため、絶縁膜１３０の形成工程において、絶縁膜１２８が半導体膜１１１の保護膜
となる。この結果、パワー密度の高い高周波電力を用いて絶縁膜１３０を形成しても、半
導体膜１１１へのダメージを抑制できる。
【０１３７】
また、絶縁膜１３０は膜厚を厚くすることで加熱によって脱離する酸素の量を多くする
ことができることから、絶縁膜１３０は絶縁膜１２８より厚く設けることが好ましい。絶
縁膜１２８を設けることで絶縁膜１３０を厚く設ける場合でも被覆性を良好にすることが
できる。
【０１３８】
少なくとも絶縁膜１３０を形成した後に加熱処理を行い、絶縁膜１２８又は絶縁膜１３
０に含まれる過剰酸素を半導体膜１１１に移動させ、半導体膜１１１である酸化物半導体
膜の酸素欠損を低減することが好ましい。なお、当該加熱処理は、半導体膜１１１及び透
光性を有する導電膜１１９の脱水素化又は脱水化を行う加熱処理の詳細を参照して適宜行
うことができる。
【０１３９】
次に、少なくとも透光性を有する導電膜１１９と重畳する絶縁膜１３０の領域上にマス
クを形成し、当該マスクを用いて加工して、開口部を有する絶縁膜２２８及び絶縁膜２３
０を形成する。なお、開口部において透光性を有する導電膜１１９が露出する当該マスク
は、第５のフォトリソグラフィ工程により形成したレジストマスクを用いることができ、
当該加工は、ドライエッチング及びウェットエッチングの一方又は双方によって行うこと
ができる。なお、ドライエッチングを用いて開口部を形成する場合、酸化物半導体膜がプ
ラズマに曝され、酸化物半導体膜にダメージが入り、酸化物半導体膜に、欠陥、代表的に
は酸素欠損が生成される。この結果、抵抗の低い透光性を有する導電膜１１９が形成され
る。次に、絶縁膜２２８、絶縁膜２３０、導電膜１２５、及び透光性を有する導電膜１１
９上に絶縁膜２３３を形成する（図７（Ｂ）を参照。）。
【０１４０】
絶縁膜２３３は、絶縁膜２３２に適用可能な材料を用いて形成できる。絶縁膜２３３は
スパッタリング法、ＣＶＤ法等を用いて形成することができる。
【０１４１】
絶縁膜２３３を水素含有量が少ない窒化絶縁膜で設ける場合、絶縁膜２３３は以下の形
成条件を用いて形成できる。なお、ここでは当該窒化絶縁膜として、窒化シリコン膜を形
成する場合について記載する。当該形成条件は、プラズマＣＶＤ装置の真空排気された処
理室内に載置された基板を８０℃以上４００℃以下、さらに好ましくは２００℃以上３７
０℃以下に保持し、処理室に原料ガスを導入して処理室内における圧力を１００Ｐａ以上
２５０Ｐａ以下とし、好ましくは１００Ｐａ以上２００Ｐａ以下とし、処理室内に設けら
れた電極に高周波電力を供給する、ことである。
【０１４２】
絶縁膜２３３の原料ガスとしては、シリコンを含む堆積性気体、窒素、及びアンモニア
を用いることが好ましい。シリコンを含む堆積性気体の代表例としては、シラン、ジシラ
ン、トリシラン、フッ化シランなどがある。また、窒素の流量は、アンモニアの流量に対
して５倍以上５０倍以下、好ましくは１０倍以上５０倍以下とすることが好ましい。なお
、原料ガスとしてアンモニアを用いることで、シリコンを含む堆積性気体及び窒素の分解
を促すことができる。これは、アンモニアがプラズマエネルギーや熱エネルギーによって
解離し、解離することで生じるエネルギーが、シリコンを含む堆積性気体分子の結合及び
窒素分子の結合の分解に寄与するためである。このようにすることで、水素含有量が少な
く、外部から水素や水などの不純物の侵入を抑制することが可能な窒化シリコン膜を形成
することができる。
【０１４３】
窒化絶縁膜で形成される絶縁膜２３３をプラズマＣＶＤ法又はスパッタリング法で成膜
すると、半導体膜１１８がプラズマに曝され、半導体膜１１８に酸素欠損が生成される。
また、半導体膜１１８と窒化絶縁膜で形成される絶縁膜２３３が接することで、絶縁膜２
３３から、窒素又は／及び水素が半導体膜１１８に移動する。酸素欠損に絶縁膜２３３に
含まれる水素が入ることで、キャリアである電子が生成される。これらの結果、半導体膜
１１８は導電性が高まり、導体特性を有する金属酸化物膜で構成される透光性を有する導
電膜１１９となる。
【０１４４】
また、絶縁膜２３３を形成した後など、絶縁膜２３３が透光性を有する導電膜１１９に
接する状態で加熱処理を行ってもよい。この結果、透光性を有する導電膜１１９の導電性
をさらに高めることができる。
【０１４５】
なお、絶縁膜２３３からの窒素又は／及び水素移動距離によっては、半導体膜１１８に
おいて導電膜１２５と重畳する領域の一部が酸化物半導体のまま残存する場合もある。
【０１４６】
また、絶縁膜１３０と絶縁膜２３３との間に、有機シランガスを用いたＣＶＤ法により
形成した酸化シリコン膜を設けてもよい。
【０１４７】
また、絶縁膜１３０と絶縁膜２３３との間に、有機シランガスを用いたＣＶＤ法により
形成した酸化シリコン膜を設ける場合、絶縁膜１３０として、化学量論的組成を満たす酸
素よりも多くの酸素を含み、加熱により酸素の一部が脱離する酸化絶縁膜を形成し、絶縁
膜１３０を形成した後に３５０℃の加熱処理を行い、絶縁膜１３０に含まれる過剰酸素を
半導体膜１１１に移動させる。次に、上記列挙した有機シランガスを用い、基板温度を３
５０℃に保持したＣＶＤ法で酸化シリコン膜を形成した後、絶縁膜２３３として、基板温
度を３５０℃とした状態で水素含有量が少ない窒化絶縁膜を形成する。
【０１４８】
次に、絶縁膜２２８、絶縁膜２３０及び絶縁膜２３３の導電膜１１３と重畳する領域に
、第６のフォトリソグラフィ工程によりマスクを形成した後、絶縁膜２２８、絶縁膜２３
０及び絶縁膜２３３をエッチングして、導電膜１１３に達する開口１１７を有する絶縁膜
２２９、絶縁膜２３１及び絶縁膜２３２を形成する（図８（Ａ）を参照。）。開口１１７
は、開口１２３と同様にして形成することができる。
【０１４９】
最後に、画素電極２２１を形成することで、基板１０２に設けられる素子部を作製する
ことができる（図８（Ｂ）を参照。）。画素電極２２１は、上記列挙した材料を用い、開
口１１７を通じて導電膜１１３に接する導電膜を形成する。次に、当該導電膜上に、第７
のフォトリソグラフィ工程によりマスクを形成した後、当該マスクを用いて加工すること
により画素電極２２１を形成できる。なお、当該マスク及び当該加工は、走査線１０７及
び容量線１１５と同じようにして行うことができる。
【０１５０】
＜変形例１＞
本発明の一態様である半導体装置において、容量素子の構造を適宜変更することができ
る。本構造の具体例について、図９を用いて説明する。なお、ここでは、図２及び図３で
説明した容量素子２０５と異なる容量素子２４５についてのみ説明する。
【０１５１】
ゲート絶縁膜２２７を、窒化絶縁膜である絶縁膜２２５と、酸化絶縁膜である絶縁膜２
２６との積層構造とし、少なくとも透光性を有する導電膜１１９が設けられる領域におい
て絶縁膜２２５のみを設ける。このような構造とすることで、絶縁膜２２５である窒化絶
縁膜が透光性を有する導電膜１１９の下面と接するため、絶縁膜２２５上に半導体膜１１
１と同時に形成された半導体膜を、導体としての特性を有する金属酸化物膜で形成される
透光性を有する導電膜１１９とすることができる（図９を参照。）。この場合、容量素子
２４５の誘電体膜は絶縁膜２２９、絶縁膜２３１、及び絶縁膜２３２である。なお、絶縁
膜２２５及び絶縁膜２２６は、ゲート絶縁膜１２７に適用できる絶縁膜を適宜用いること
ができ、絶縁膜２２５は絶縁膜２３２と同様の絶縁膜としてもよい。図９に示す構造とす
ることで、絶縁膜１２９及び絶縁膜１３１のエッチングに伴う透光性を有する導電膜１１
９の膜厚の減少を防ぐことが可能であるため、図３に示す半導体装置と比較して、歩留ま
りが向上する。
【０１５２】
なお、図９に示す構成において、透光性を有する導電膜１１９の上面が絶縁膜１３２と
接する構成であってもよい。つまり、図９に示す絶縁膜１２９及び絶縁膜１３１において
、透光性を有する導電膜１１９と接する領域が除去されてもよい。この場合、容量素子２
４５の誘電体膜は絶縁膜１３２である。透光性を有する導電膜１１９の上面及び下面を窒
化絶縁膜と接する構成とすることで、片面のみ窒化絶縁膜と接する場合よりも効率よく十
分に透光性を有する導電膜１１９の導電性を増大させることができる。
【０１５３】
＜変形例２＞
本発明の一態様である半導体装置において、容量素子を構成する電極である透光性を有
する導電膜と容量線との接続を適宜変更することができる。例えば、さらに開口率を高め
るために、導電膜を介せず、容量線に直接透光性を有する導電膜が接する構造とすること
ができる。本構造の具体例について、図１０を用いて説明する。なお、ここでは、図２及
び図３で説明した容量素子２０５と異なる容量素子１４５についてのみ説明する。図１０
は半導体装置の断面図である。
【０１５４】
画素において、容量素子１４５の他方の電極として機能する透光性を有する導電膜１１
９は、容量線１１５と開口１４３において直接接している。図３に示す容量素子２０５と
異なり、導電膜１２５を介さずに透光性を有する導電膜１１９及び容量線１１５が直接接
しており、遮光膜となる導電膜１２５が形成されないため、画素１４１の開口率をさらに
高めることができる。
【０１５５】
＜変形例３＞
また、本発明の一態様である半導体装置において、容量素子に含まれる透光性を有する
導電膜及び容量線の構成を適宜変更することができる。本構造の具体例について、図１１
を用いて説明する。なお、ここでは、図２及び図３で説明した透光性を有する導電膜１１
９及び容量線１１５と異なる、透光性を有する導電膜１７８及び容量線１７６についての
み説明する。
【０１５６】
図１１は画素１７２の上面図であり、容量線１７６は、信号線１０９と平行方向に延伸
して設けられている。なお、信号線１０９及び容量線１７６は、信号線駆動回路１０６（
図１（Ａ）を参照。）に電気的に接続されている。図１１に示す画素１７２のように、信
号線１０９と平行な辺と比較して走査線１０７と平行な辺の方が長い形状とし、且つ容量
線１７６が、信号線１０９と平行方向に延伸して設けられていてもよい。
【０１５７】
容量素子１７４は、信号線１０９と平行方向に延伸して設けられた容量線１７６と接続
されている。容量素子１７４は、透光性を有する導電膜１７８と、透光性を有する画素電
極２２１と、誘電体膜として、トランジスタ１０３上に形成され、透光性を有する絶縁膜
（図１１に図示せず。）とで構成されている。即ち、容量素子１７４は透光性を有する。
【０１５８】
容量線１７６は、信号線１０９及び導電膜１１３と同時に形成することができる。容量
線１７６を透光性を有する導電膜１７８に接して設けることで、透光性を有する導電膜１
７８及び容量線１７６の接触面積を増大させることが可能である。さらに、画素１７２に
おいて、走査線１０７と平行な辺と比較して信号線１０９と平行な辺の方が短い形状であ
るため、画素電極１２１及び容量線１７６が重なる面積を縮小することが可能であり、開
口率を高めることができる。
【０１５９】
また、図３においては、容量線１１５が走査線１０７と同時に形成されているため、容
量線１１５と透光性を有する導電膜１１９とを接続するために、ゲート絶縁膜１２７に開
口部を設けるためにフォトリソグラフィ工程を行う必要があった。しかしながら、図１１
に示すように、信号線１０９と同時に容量線１７６を形成することで、透光性を有する導
電膜１１９と容量線１７６とを直接接続させることが可能である。この結果、フォトリソ
グラフィ工程を削減することが可能である。すなわち、６回のフォトリソグラフィ工程に
より、トランジスタ、トランジスタに接続する画素電極、及び容量素子を作製することが
可能である。
【０１６０】
＜変形例４＞
本発明の一態様である半導体装置において、容量素子を構成する電極及び容量線を透光
性を有する導電膜とすることができる。具体例を図１２を用いて説明する。なお、ここで
は、図２で説明した透光性を有する導電膜１１９及び容量線１１５と異なる、透光性を有
する導電膜１９８についてのみ説明する。図１２は、画素１９６の上面図であり、画素１
９６において、容量素子１９７の電極及び容量線を兼ねる透光性を有する導電膜１９８が
設けられている。透光性を有する導電膜１９８において、信号線１０９と平行方向に延伸
した領域を有し、当該領域は容量線として機能する。透光性を有する導電膜１９８におい
て、画素電極２２１と重畳する領域は容量素子１９７の電極として機能する。なお、透光
性を有する導電膜１９８は、図２に示す透光性を有する導電膜１１９と同じ工程で形成す
ることができる。
【０１６１】
また、透光性を有する導電膜１９８を、１行分全ての画素１９６において離間せず一続
きとして設ける場合、透光性を有する導電膜１９８は走査線１０７と重畳するため、走査
線１０７の電位変化の影響により、容量線及び容量素子１９７の電極として機能しない場
合がある。従って、図１２に示すように、各画素１９６において透光性を有する導電膜１
９８を離間して設け、離間して設けられた透光性を有する導電膜１９８を信号線１０９及
び導電膜１１３の形成工程を利用して形成できる導電膜１９９を用いて電気的に接続させ
ることが好ましい。このとき、透光性を有する導電膜１９８において導電膜１９９と接続
していない領域が、画素電極２２１と重なることで、当該領域における透光性を有する導
電膜１９８の抵抗を低減できるため、透光性を有する導電膜１９８が容量線及び容量素子
１９７の一方の電極として機能する。
【０１６２】
なお、図示しないが、透光性を有する導電膜１９８において、走査線１０７と重畳する
領域で走査線１０７の電位変化が影響しない場合、透光性を有する導電膜１９８は、画素
１９６それぞれにおいて走査線１０７と重畳するように１つの透光性を有する導電膜とし
て設けることができる。つまり、透光性を有する導電膜１９８を、１行分全ての画素１９
６において離間せず一続きとして設けることができる。
【０１６３】
図１２では、透光性を有する導電膜１９８の容量線と機能する領域が信号線１０９と平
行方向に延伸した構成であるが、容量線と機能する領域は、走査線１０７と平行方向に延
伸させる構成であってもよい。なお、透光性を有する導電膜１９８の容量線と機能する領
域を走査線１０７と平行方向に延伸させる構成とする場合、トランジスタ１０３及び容量
素子１９７において、半導体膜１１１と及び透光性を有する導電膜１９８と、信号線１０
９及び導電膜１１３との間に絶縁膜を設けて電気的に分離させることが必要である。
【０１６４】
上記より、画素１９６のように、画素に設けられる容量素子の電極及び容量線として、
透光性を有する導電膜を設けることで、画素の開口率を高めることができる。
【０１６５】
＜変形例５＞
また、本発明の一態様である半導体装置において、容量線の構成を適宜変更することが
できる。本構造について、図１３を用いて説明する。なお、ここでは、図２で説明した容
量線１１５と比較して、隣接する２つの画素の間において、容量線が位置する点が異なる
。
【０１６６】
図１３は、信号線４０９の伸張方向において隣接する画素の間に容量線が設けられてい
る構成を示す。なお、走査線４３７の伸張方向において隣接する画素の間に容量線が設け
られている構成とすることもできる。
【０１６７】
図１３は、信号線４０９の伸張方向に隣接する画素４０１＿１及び画素４０１＿２の上
面図である。
【０１６８】
走査線４０７＿１及び走査線４０７＿２は、互いに平行であって、且つ信号線４０９に
略直交する方向に延伸して設けられている。走査線４０７＿１及び走査線４０７＿２の間
に、走査線４０７＿１及び走査線４０７＿２と互いに平行に容量線４１５が設けられてい
る。なお、容量線４１５は、画素４０１＿１に設けられる容量素子４０５＿１、及び画素
４０１＿２に設けられる容量素子４０５＿２と接続する。画素４０１＿１及び画素４０１
＿２の上面形状、及び構成要素の配置位置は、容量線４１５に対して対称である。
【０１６９】
画素４０１＿１には、トランジスタ４０３＿１、該トランジスタ４０３＿１と接続する
画素電極４２１＿１、及び容量素子４０５＿１が設けられる。
【０１７０】
トランジスタ４０３＿１は、走査線４０７＿１及び信号線４０９が交差する領域に設け
られている。トランジスタ４０３＿１は、少なくとも、チャネル形成領域を有する半導体
膜４１１＿１と、ゲート電極と、ゲート絶縁膜（図１３に図示せず。）と、ソース電極と
、及びドレイン電極とを含む。なお、走査線４０７＿１において、半導体膜４１１＿１と
重畳する領域はトランジスタ４０３＿１のゲート電極として機能する。信号線４０９にお
いて、半導体膜４１１＿１と重畳する領域はトランジスタ４０３＿１のソース電極として
機能する。導電膜４１３＿１において、半導体膜４１１＿１と重畳する領域はトランジス
タ４０３＿１のドレイン電極として機能する。導電膜４１３＿２及び画素電極４２１＿１
が開口４１７＿１において接続する。
【０１７１】
容量素子４０５＿１は、開口４２３に設けられた導電膜４２５を通じて容量線４１５と
電気的に接続されている。容量素子４０５＿１は、透光性を有する導電膜４１９＿１と、
透光性を有する画素電極４２１＿１と、誘電体膜として、トランジスタ４０３＿１上に形
成される透光性を有する絶縁膜（図１３に図示せず。）とで構成されている。即ち、容量
素子４０５＿１は透光性を有する。
【０１７２】
画素４０１＿２には、トランジスタ４０３＿２、該トランジスタ４０３＿２と接続する
画素電極４２１＿２、及び容量素子４０５＿２が設けられる。
【０１７３】
トランジスタ４０３＿２は、走査線４０７＿２及び信号線４０９が交差する領域に設け
られている。トランジスタ４０３＿２は、少なくとも、チャネル形成領域を有する半導体
膜４１１＿２と、ゲート電極と、ゲート絶縁膜（図１３に図示せず。）と、ソース電極と
、及びドレイン電極とを含む。なお、走査線４０７＿２において、半導体膜４１１＿２と
重畳する領域はトランジスタ４０３＿２のゲート電極として機能する。信号線４０９にお
いて、半導体膜４１１＿２と重畳する領域はトランジスタ４０３＿２のソース電極として
機能する。導電膜４１３＿２において、半導体膜４１１＿２と重畳する領域はトランジス
タ４０３＿２のドレイン電極として機能する。導電膜４１３＿２及び画素電極４２１＿２
が開口４１７＿２において接続する。
【０１７４】
容量素子４０５＿２は、容量素子４０５＿１と同様に、開口４２３に設けられた導電膜
４２５を通じて容量線４１５と電気的に接続されている。容量素子４０５＿２は、透光性
を有する導電膜４１９＿２と、透光性を有する画素電極４２１＿２と、誘電体膜として、
トランジスタ４０３＿２上に形成される透光性を有する絶縁膜（図１３に図示せず。）と
で構成されている。即ち、容量素子４０５＿２は透光性を有する。
【０１７５】
なお、トランジスタ４０３＿１及びトランジスタ４０３＿２、並びに容量素子４０５＿
１及び容量素子４０５＿２の断面構造はそれぞれ、図３に示すトランジスタ１０３及び容
量素子２０５同様であるため、ここでは省略する。
【０１７６】
上面形状において、隣接する２つ画素の間に容量線を設け、それぞれの画素に含まれる
容量素子及び該容量線を接続することで、容量線の数を削減することが可能である。この
結果、各画素に容量線を設ける構造と比較して、画素の開口率をさらに高めることが可能
である。
【０１７７】
＜変形例６＞
本発明の一態様である半導体装置において、画素内に設けられるトランジスタの形状は
、図２、図４、図１１、図１２、及び図１３に示したトランジスタの形状に限定されず、
適宜変更することができる。例えば、トランジスタにおいて、信号線１０９に含まれるソ
ース電極がＵ字型（Ｃ字型、コの字型、又は馬蹄型）とし、ドレイン電極を含む導電膜を
囲む形状のトランジスタであってもよい。このような形状とすることで、トランジスタの
面積が小さくても、十分なチャネル幅を確保することが可能となり、トランジスタの導通
時に流れるドレイン電流（オン電流ともいう。）の量を増やすことが可能となる。
【０１７８】
＜変形例７＞
また、上記に示すトランジスタにおいて、酸化物半導体膜が、ゲート絶縁膜とソース電
極を含む信号線１０９及びドレイン電極を含む導電膜１１３との間に位置するトランジス
タを用いたが、その代わりに、半導体膜が、ソース電極を含む信号線及びドレイン電極を
含む導電膜と、絶縁膜２２９の間に位置するトランジスタを用いることができる。
【０１７９】
＜変形例８＞
また、上記に示すトランジスタとして、チャネルエッチ型のトランジスタを示したが、
その代わりに、チャネル保護型のトランジスタを用いることができる。チャネル保護膜を
設けることで、半導体膜１１１の表面は、信号線及び導電膜の形成工程で用いるエッチャ
ントやエッチングガスに曝されず、半導体膜１１１及びチャネル保護膜の間の不純物を低
減できる。この結果、トランジスタのソース電極及びドレイン電極の間に流れるリーク電
流を低減することが可能である。
【０１８０】
＜変形例９＞
また、上記に示すトランジスタとして、１つのゲート電極を有するトランジスタを示し
たが、半導体膜１１１を介して対向する２つのゲート電極を有するトランジスタを用いる
ことができる。
【０１８１】
トランジスタは、本実施の形態で説明したトランジスタ１０３の絶縁膜２３２上に、導
電膜を有する。導電膜は、少なくとも半導体膜１１１のチャネル形成領域と重なる。導電
膜を半導体膜１１１のチャネル形成領域と重なる位置に設けることによって、導電膜の電
位は、信号線１０９に入力されるビデオ信号の最低電位とすることが好ましい。この結果
、導電膜と対向する半導体膜１１１の面において、ソース電極及びドレイン電極の間に流
れる電流を制御することが可能であり、トランジスタの電気特性のばらつきを低減するこ
とができる。また、導電膜を設けることで、周囲の電界の変化が半導体膜１１１へ与える
影響を軽減し、トランジスタの信頼性を向上させることができる。
【０１８２】
絶縁膜２３２上に設けられた導電膜は、走査線１０７、信号線１０９、画素電極１２１
などと同様の材料及び作製方法を適宜用いて形成することができる。
【０１８３】
以上より、トランジスタに含まれる半導体膜と同じ形成工程で形成される半導体膜に窒
化絶縁膜を接して設けることで得られた、導体特性を有する金属酸化物、すなわち透光性
を有する導電膜を、容量素子の電極として用いることで、開口率を高めつつ、代表的には
５０％以上、好ましくは５５％以上、より好ましくは６０％以上とすることが可能である
と共に、電荷容量を増大させた容量素子を有する半導体装置を作製することができる。こ
の結果、表示品位の優れた半導体装置を得ることができる。
【０１８４】
また、トランジスタに含まれる半導体膜である酸化物半導体膜は酸素欠損が低減され、
水素などの不純物が低減されていることから、本発明の一態様である半導体装置は、良好
な電気特性を有する半導体装置となると共に、消費電力が低減された半導体装置となる。
【０１８５】
なお、本実施の形態に示す構成などは、他の実施の形態に示す構成と適宜組み合わせて
用いることができる。
【０１８６】
＜変形例１０＞
また、上記トランジスタの作製方法において、透光性を有する導電膜１１９の形成方法
として、図６（Ｂ）の工程ののち、半導体膜１１１を覆い、且つ半導体膜１１８を露出す
るマスクを形成する。次に、半導体膜１１８を、希ガス、水素及び希ガスの混合ガス、希
ガス及びアンモニアの混合ガス、アンモニアガス、窒素ガス等の雰囲気で発生させたプラ
ズマに曝すことで、図７（Ｂ）に示すような、半導体膜１１８に窒化絶縁膜を形成する工
程を経ずとも、透光性を有する導電膜１１９を形成することができる。
【０１８７】
または、上記トランジスタの作製方法において、透光性を有する導電膜１１９の形成方
法として、図７（Ａ）の工程ののち、半導体膜１１１を覆い、且つ半導体膜１１８を露出
するマスクを形成する。次に、半導体膜１１８を、希ガス、水素及び希ガスの混合ガス、
希ガス及びアンモニアの混合ガス、アンモニアガス、窒素ガス等の雰囲気で発生させたプ
ラズマに曝すことで、絶縁膜１３０を介して、水素、窒素等が半導体膜１１８に拡散し、
図７（Ｂ）に示すような半導体膜１１８に窒化絶縁膜を形成する工程を経ずとも、透光性
を有する導電膜１１９を形成することができる。
【０１８８】
半導体膜１１８がプラズマに曝されると、半導体膜１１８として形成される酸化物半導
体膜はダメージを受け、該酸化物半導体膜に、欠陥、代表的には酸素欠損が生成される。
この結果、抵抗率が低下した透光性を有する導電膜１１９が形成される。
【０１８９】
（実施の形態２）
本実施の形態では、本発明の一態様の半導体装置であり、上記実施の形態と異なる構造
の半導体装置について、図面を用いて説明する。本実施の形態では、液晶表示装置を例に
して本発明の一態様である半導体装置を説明する。また、本実施の形態で説明する半導体
装置は、上記実施の形態と比較して、容量素子に含まれる透光性を有する導電膜が異なる
。なお、本実施の形態で説明する半導体装置において、上記実施の形態で説明した半導体
装置と同様の構成は、上記実施の形態を参照することができる。
【０１９０】
＜半導体装置の構成＞
本実施の形態で説明する液晶表示装置の画素部に設けられる画素３０１の具体的な構成
例について説明する。画素３０１の上面図を図１４に示す。図１４に示す画素３０１は、
容量素子３０５を有し、容量素子３０５は、画素３０１内の容量線１１５及び信号線１０
９で囲まれる領域に設けられている。容量素子３０５は、開口１２３に設けられた導電膜
１２５を通じて容量線１１５と電気的に接続されている。容量素子３０５は、透光性を有
する導電膜３１９と、透光性を有する画素電極２２１と、誘電体膜として、トランジスタ
１０３上に形成される透光性を有する絶縁膜（図１４に図示せず。）とで構成されている
。即ち、容量素子３０５は透光性を有する。
【０１９１】
容量素子の電極として透光性を有する導電膜３１９を用いる。つまり、画素３０１内に
容量素子３０５を大きく（大面積に）形成することができる。従って開口率を高めつつ、
代表的には５０％以上、好ましくは５５％以上、さらに好ましくは６０％以上とすること
が可能であると共に、電荷容量を増大させた半導体装置を得ることができる。
【０１９２】
次いで、図１４の一点鎖線Ａ１−Ａ２間及び一点鎖線Ｂ１−Ｂ２間における断面図を図
１５に示す。
【０１９３】
画素３０１の断面構造は以下の通りである。基板１０２上に、トランジスタ１０３のゲ
ート電極を含む走査線１０７が設けられている。走査線１０７上にゲート絶縁膜１２７が
設けられている。ゲート絶縁膜１２７の走査線１０７と重畳する領域上に半導体膜１１１
が設けられており、ゲート絶縁膜１２７上に透光性を有する導電膜３１９が設けられてい
る。半導体膜１１１上、及びゲート絶縁膜１２７上にトランジスタ１０３のソース電極を
含む信号線１０９と、トランジスタ１０３のドレイン電極を含む導電膜１１３とが設けら
れている。また、ゲート絶縁膜１２７上に透光性を有する導電膜３１９及び容量線１１５
を接続する導電膜１２５が設けられている。ゲート絶縁膜１２７上、信号線１０９上、半
導体膜１１１上、導電膜１１３上、導電膜１２５上、及び透光性を有する導電膜３１９上
にトランジスタ１０３の保護絶縁膜として機能する絶縁膜１２９、絶縁膜１３１、及び絶
縁膜１３２が設けられている。絶縁膜１２９、絶縁膜１３１、及び絶縁膜１３２には導電
膜１１３に達する開口１１７が設けられており、開口１１７及び絶縁膜１３２上に画素電
極２２１が設けられている。なお、基板１０２と、走査線１０７及びゲート絶縁膜１２７
との間には下地絶縁膜が設けられていてもよい。
【０１９４】
本構成での容量素子３０５は、一対の電極の一方の電極が画素電極１２１であり、一対
の電極の他方の電極が透光性を有する導電膜３１９であり、一対の電極の間に設けられた
誘電体膜が、絶縁膜１２９、絶縁膜１３１、及び絶縁膜１３２である。
【０１９５】
透光性を有する導電膜３１９は、半導体膜１１１と同時に形成された半導体膜に、導電
率を増大させる元素（ドーパント）が添加された、導体としての特性を有する金属酸化物
膜である。即ち、透光性を有する導電膜３１９は、半導体膜１１１を構成する酸化物半導
体の金属元素を含み、且つドーパントを含む。ドーパントとして、水素、ホウ素、窒素、
フッ素、アルミニウム、リン、ヒ素、インジウム、スズ、アンチモン及び希ガス元素から
選ばれた一種以上がある。透光性を有する導電膜３１９に含まれるドーパント濃度は１×
１０１９ａｔｏｍｓ／ｃｍ３以上１×１０２２ａｔｏｍｓ／ｃｍ３以下であることが好ま
しい。このようにすることで、透光性を有する導電膜３１９の導電率を１０Ｓ／ｃｍ以上
１０００Ｓ／ｃｍ以下、好ましくは１００Ｓ／ｃｍ以上１０００Ｓ／ｃｍ以下とすること
ができ、透光性を有する導電膜３１９を容量素子３０５の電極として十分に機能させるこ
とができる。
【０１９６】
＜半導体装置の作製方法＞
次いで、本実施の形態における半導体装置の作製方法について、図１６及び図１７を用
いて説明する。
【０１９７】
まず、基板１０２上に走査線１０７及び容量線１１５を形成し、基板１０２、走査線１
０７及び容量線上にゲート絶縁膜１２７に加工される絶縁膜１２６を形成し、当該絶縁膜
１２６上に半導体膜１１１及び半導体膜１１８を形成する（図１６（Ａ）を参照。）。な
お、ここまでの工程は、実施の形態１を参照して行うことができる。
【０１９８】
次に、半導体膜１１８にドーパントを添加して透光性を有する導電膜３１９を形成し、
絶縁膜１２６に容量線１１５に達する開口１２３を形成してゲート絶縁膜１２７を形成し
た後、トランジスタ１０３のソース電極を含む信号線１０９、トランジスタ１０３のドレ
イン電極を含む導電膜１１３、透光性を有する導電膜３１９と容量線１１５とを電気的に
接続する導電膜１２５を形成する（図１６（Ｂ）を参照。）。
【０１９９】
半導体膜１１８にドーパントを添加する方法は、半導体膜１１８以外の領域にマスクを
設けて、当該マスクを用いて、水素、ホウ素、窒素、フッ素、アルミニウム、リン、ヒ素
、インジウム、スズ、アンチモン及び希ガス元素から選ばれた一種以上のドーパントをイ
オン注入法又はイオンドーピング法などで添加する。また、イオン注入法又はイオンドー
ピング法の代わりに当該ドーパントの含むプラズマに半導体膜１１８を曝すことで、当該
ドーパントを添加してもよい。なお、ドーパントを添加した後、加熱処理をおこなっても
よい。当該加熱処理は、半導体膜１１１及び透光性を有する導電膜３１９の脱水素化又は
脱水化を行う加熱処理の詳細を参照して適宜行うことができる。
【０２００】
なお、ドーパントを添加する工程は、信号線１０９、導電膜１１３、及び導電膜１２５
を形成した後に行ってもよい。その場合、透光性を有する導電膜３１９の信号線１０９、
導電膜１１３、及び導電膜１２５に接する領域にはドーパントは添加されない。
【０２０１】
次に、ゲート絶縁膜１２７、信号線１０９、半導体膜１１１、導電膜１１３、導電膜１
２５、及び透光性を有する導電膜３１９上に絶縁膜１２８を形成し、絶縁膜１２８上に絶
縁膜１３０を形成し、絶縁膜１３０上に絶縁膜１３３を形成する（図１７（Ａ）を参照。
）。なお、当該工程は、実施の形態１を参照して行うことができる。
【０２０２】
次に、絶縁膜１２８及び絶縁膜１３０並びに絶縁膜１３３に、導電膜１１３に達する開
口１１７を形成して、絶縁膜１２９、絶縁膜１３１、及び絶縁膜１３２を形成し（図１７
（Ｂ）を参照。）、開口１１７を通じて導電膜１１３に接する画素電極２２１を形成する
（図１５を参照。）。なお、当該工程についても実施の形態１を参照して行うことができ
る。
【０２０３】
以上の工程により、本実施の形態における半導体装置を作製することができる。
【０２０４】
以上より、トランジスタに含まれる半導体膜と同じ形成工程で形成される半導体膜にド
ーパントを添加することで得られた、導体特性を有する金属酸化物、すなわち透光性を有
する導電膜を、容量素子の電極として用いることで、開口率を高めつつ、電荷容量を増大
させた容量素子を有する半導体装置を作製することができる。この結果、表示品位の優れ
た半導体装置を得ることができる。
【０２０５】
また、容量素子３０５の一対の電極が共に導電性を有するため、容量素子３０５の平面
面積を縮小しても十分な電荷容量を得ることができる。なお、酸化物半導体膜は光の透過
率が８０〜９０％であるため、透光性を有する導電膜３１９の面積を縮小し、画素３０１
において透光性を有する導電膜３１９が形成されない領域を設けることで、バックライト
などの光源から照射される光の透過率を高めることができる。即ち、バックライトなどの
光源の明るさを弱めることが可能であり、半導体装置の消費電力を低減することができる
。
【０２０６】
また、トランジスタに含まれる半導体膜である酸化物半導体膜は酸素欠損が低減され、
水素などの不純物が低減されている。この結果、トランジスタがノーマリーオン特性とな
ることを抑制することができ、半導体装置の電気特性及び信頼性を向上させることができ
ると共に、半導体装置の消費電力を低減することが可能である。
【０２０７】
なお、本実施の形態に示す構成などは、他の実施の形態に示す構成及びその変形例と適
宜組み合わせて用いることができる。
【０２０８】
（実施の形態３）
本実施の形態では、実施の形態１及び実施の形態２と異なる透光性を有する導電膜の形
成方法について、図６を用いて説明する。
【０２０９】
本実施の形態では、半導体膜に、可視光、紫外光、Ｘ線等の電磁波を照射することで、
半導体膜の導電性を高め、導電性を有する金属酸化物とすることを特徴とする。透光性を
有する導電膜の作製方法について、図６を用いて説明する。
【０２１０】
図６（Ａ）に示すように、実施の形態１と同様に、基板１０２上にゲート電極を含む走
査線１０７及び容量線１１５を形成する。次に、基板１０２、ゲート電極を含む走査線１
０７、及び容量線１１５上に絶縁膜１２６を形成する。次に、絶縁膜１２６上に半導体膜
１１１及び半導体膜１１８を形成する。
【０２１１】
次に、基板１０２側から、半導体膜１１８に対して、可視光、紫外光、Ｘ線等の電磁波
を照射する。当該工程において、半導体膜１１１はゲート電極を含む走査線１０７に遮光
されているため、上記電磁波は照射されず、導電性は上昇しない。
【０２１２】
半導体膜１１８に電磁波を照射すると、半導体膜１１８中に欠陥が生じてしまう。当該
欠陥がキャリアパスとなり、導電性が上昇し、導体特性を有する金属酸化物となる。当該
金属酸化物を容量素子の電極である透光性を有する導電膜として用いることができる。
【０２１３】
なお、本実施の形態においては、実施の形態１と異なり、絶縁膜１２８及び絶縁膜１３
０の一部をエッチングする工程を必要としない。また、実施の形態２と異なり、半導体膜
１１８にドーパントを添加するためにマスクを形成する工程を必要としない。このため、
フォトマスク枚数を削減することが可能であり、作製工程の簡略化及びコスト削減が可能
である。
【０２１４】
（実施の形態４）
本実施の形態では、横電界を用いて液晶分子を配向させるＦＦＳ（Ｆｒｉｎｇｅ  Ｆｉ
ｅｌｄ  Ｓｗｉｔｃｈｉｎｇ）モードの液晶表示装置を例にして本発明の一態様である半
導体装置を説明する。なお、本実施の形態で説明する半導体装置において、上記実施の形
態で説明した半導体装置と同様の構成は、上記実施の形態を参照することができる。
【０２１５】
＜半導体装置の構成＞
本実施の形態で説明する画素５０１の上面図を図１８に示す。図１８（Ａ）は、共通電
極５２１を省略した画素５０１の上面図であり、図１８（Ｂ）は、図１８（Ａ）に共通電
極５２１を設けた画素５０１の上面図である。
【０２１６】
図１８に示した画素５０１は、トランジスタ１０３と、該トランジスタ１０３に接続す
る容量素子５０５を有する。容量素子５０５は、透光性を有する導電膜５１９と、透光性
を有する導電膜で形成される共通電極５２１と、トランジスタ１０３上に形成される透光
性を有する絶縁膜（図１８に図示せず。）とで構成されている。即ち、容量素子５０５は
透光性を有する。また、透光性を有する導電膜５１９は、トランジスタ１０３の導電膜１
１３に接続し、画素電極として機能する。また、共通電極５２１には開口部（スリット）
を有する。即ち、共通電極と画素電極との間に電界を印加することで、透光性を有する導
電膜５１９、透光性を有する絶縁膜、及び共通電極５２１の重畳領域において容量素子と
して機能すると共に、液晶分子配向を基板と平行な方向で制御できる。この結果、ＦＦＳ
モードの液晶表示装置は、視野角が優れ、より高画質である。
【０２１７】
次いで、図１８（Ｂ）の一点鎖線Ａ１−Ａ２間における基板１０２の断面図を図１９に
示す。
【０２１８】
本実施の形態における画素５０１の断面構造は以下の通りである。基板１０２上に、ト
ランジスタ１０３のゲート電極を含む走査線１０７が設けられている。走査線１０７上に
ゲート絶縁膜１２７が設けられている。ゲート絶縁膜１２７の走査線１０７と重畳する領
域上に半導体膜１１１が設けられており、ゲート絶縁膜１２７上に、透光性を有する導電
膜５１９が設けられている。半導体膜１１１上、及びゲート絶縁膜１２７上にトランジス
タ１０３のソース電極を含む信号線１０９と、トランジスタ１０３のドレイン電極を含む
導電膜１１３とが設けられている。ドレイン電極を含む導電膜１１３は、透光性を有する
導電膜５１９と接続しており、画素電極として機能する。ゲート絶縁膜１２７上、信号線
１０９上、半導体膜１１１上、導電膜１１３上にトランジスタ１０３の保護絶縁膜として
機能する絶縁膜２２９、絶縁膜２３１、及び絶縁膜２３２が設けられている。また、透光
性を有する導電膜５１９上には絶縁膜２３２が設けられており、絶縁膜２３２上に共通電
極５２１が設けられている。共通電極５２１は、画素部において、画素ごとに分離されず
、連続して設けられている。なお、基板１０２と、走査線１０７及びゲート絶縁膜１２７
との間には下地絶縁膜が設けられていてもよい。
【０２１９】
透光性を有する導電膜５１９は、実施の形態１乃至実施の形態３で説明した透光性を有
する導電膜と同様に形成することができる。共通電極５２１は、実施の形態１で説明した
画素電極２２１と同様の材料を用いて形成することができる。
【０２２０】
本実施の形態における容量素子５０５のように、透光性を有する導電膜５１９をトラン
ジスタの導電膜１１３と接続させることで、開口部を設けずとも導電膜１１３及び透光性
を有する導電膜５１９を直接接続させることが可能であり、トランジスタ１０３及び容量
素子５０５の平坦性を高めることが可能である。また、容量線を設けず、透光性を有する
共通電極５２１を容量線として機能させることで、画素５０１の開口率をさらに高めるこ
とが可能である。
【０２２１】
（実施の形態５）
本実施の形態では、上記実施の形態で説明した半導体装置に含まれているトランジスタ
及び容量素子において、半導体膜である酸化物半導体膜に適用可能な一態様について説明
する。
【０２２２】
上記酸化物半導体膜は、非晶質酸化物半導体、単結晶酸化物半導体、及び多結晶酸化物
半導体の他に、結晶部分を有する酸化物半導体（Ｃ  Ａｘｉｓ  Ａｌｉｇｎｅｄ  Ｃｒｙ
ｓｔａｌｌｉｎｅ  Ｏｘｉｄｅ  Ｓｅｍｉｃｏｎｄｕｃｔｏｒ：ＣＡＡＣ−ＯＳ）で構成
されていることが好ましい。
【０２２３】
ＣＡＡＣ−ＯＳ膜は、複数の結晶部を有する酸化物半導体膜の一つであり、ほとんどの
結晶部は、一辺が１００ｎｍ未満の立方体内に収まる大きさである。従って、ＣＡＡＣ−
ＯＳ膜に含まれる結晶部は、一辺が１０ｎｍ未満、５ｎｍ未満又は３ｎｍ未満の立方体内
に収まる大きさの場合も含まれる。ＣＡＡＣ−ＯＳ膜は、微結晶酸化物半導体膜よりも欠
陥準位密度が低いという特徴がある。以下、ＣＡＡＣ−ＯＳ膜について詳細な説明を行う
。
【０２２４】
ＣＡＡＣ−ＯＳ膜を透過型電子顕微鏡（ＴＥＭ：Ｔｒａｎｓｍｉｓｓｉｏｎ  Ｅｌｅｃ
ｔｒｏｎ  Ｍｉｃｒｏｓｃｏｐｅ）によって観察すると、結晶部同士の明確な境界、即ち
結晶粒界（グレインバウンダリーともいう。）を確認することができない。そのため、Ｃ
ＡＡＣ−ＯＳ膜は、結晶粒界に起因する電子移動度の低下が起こりにくいといえる。
【０２２５】
ＣＡＡＣ−ＯＳ膜を、試料面と概略平行な方向からＴＥＭによって観察（断面ＴＥＭ観
察）すると、結晶部において、金属原子が層状に配列していることを確認できる。金属原
子の各層は、ＣＡＡＣ−ＯＳ膜の膜を形成する面（被形成面ともいう。）又は上面の凹凸
を反映した形状であり、ＣＡＡＣ−ＯＳ膜の被形成面又は上面と平行に配列する。
【０２２６】
一方、ＣＡＡＣ−ＯＳ膜を、試料面と概略垂直な方向からＴＥＭによって観察（平面Ｔ
ＥＭ観察）すると、結晶部において、金属原子が三角形状又は六角形状に配列しているこ
とを確認できる。しかしながら、異なる結晶部間で、金属原子の配列に規則性は見られな
い。
【０２２７】
断面ＴＥＭ観察および平面ＴＥＭ観察より、ＣＡＡＣ−ＯＳ膜の結晶部は配向性を有し
ていることがわかる。
【０２２８】
ＣＡＡＣ−ＯＳ膜に対し、Ｘ線回折（ＸＲＤ：Ｘ−Ｒａｙ  Ｄｉｆｆｒａｃｔｉｏｎ）
装置を用いて構造解析を行うと、例えばＩｎＧａＺｎＯ４の結晶を有するＣＡＡＣ−ＯＳ
膜のｏｕｔ−ｏｆ−ｐｌａｎｅ法による解析では、回折角（２θ）が３１°近傍にピーク
が現れる場合がある。このピークは、ＩｎＧａＺｎＯ４の結晶の（００９）面に帰属され
ることから、ＣＡＡＣ−ＯＳ膜の結晶がｃ軸配向性を有し、ｃ軸が被形成面又は上面に概
略垂直な方向を向いていることが確認できる。
【０２２９】
一方、ＣＡＡＣ−ＯＳ膜に対し、ｃ軸に概略垂直な方向からＸ線を入射させるｉｎ−ｐ
ｌａｎｅ法による解析では、２θが５６°近傍にピークが現れる場合がある。このピーク
は、ＩｎＧａＺｎＯ４の結晶の（１１０）面に帰属される。ＩｎＧａＺｎＯ４の単結晶酸
化物半導体膜であれば、２θを５６°近傍に固定し、試料面の法線ベクトルを軸（φ軸）
として試料を回転させながら分析（φスキャン）を行うと、（１１０）面と等価な結晶面
に帰属されるピークが６本観察される。これに対し、ＣＡＡＣ−ＯＳ膜の場合は、２θを
５６°近傍に固定してφスキャンした場合でも、明瞭なピークが現れない。
【０２３０】
以上のことから、ＣＡＡＣ−ＯＳ膜では、異なる結晶部間ではａ軸およびｂ軸の配向は
不規則であるが、ｃ軸配向性を有し、かつｃ軸が被形成面又は上面の法線ベクトルに平行
な方向を向いていることがわかる。従って、前述の断面ＴＥＭ観察で確認された層状に配
列した金属原子の各層は、結晶のａｂ面に平行な面である。
【０２３１】
なお、結晶部は、ＣＡＡＣ−ＯＳ膜を成膜した際、又は加熱処理などの結晶化処理を行
った際に形成される。上述したように、結晶のｃ軸は、ＣＡＡＣ−ＯＳ膜の被形成面又は
上面の法線ベクトルに平行な方向に配向する。従って、例えば、ＣＡＡＣ−ＯＳ膜の形状
をエッチングなどによって変化させた場合、結晶のｃ軸がＣＡＡＣ−ＯＳ膜の被形成面又
は上面の法線ベクトルと平行にならないこともある。
【０２３２】
また、ＣＡＡＣ−ＯＳ膜中の結晶化度が均一でなくてもよい。例えば、ＣＡＡＣ−ＯＳ
膜の結晶部が、ＣＡＡＣ−ＯＳ膜の上面近傍からの結晶成長によって形成される場合、上
面近傍の領域は、被形成面近傍の領域よりも結晶化度が高くなることがある。また、ＣＡ
ＡＣ−ＯＳ膜に不純物を添加する場合、不純物が添加された領域の結晶化度が変化し、部
分的に結晶化度の異なる領域が形成されることもある。
【０２３３】
なお、ＩｎＧａＺｎＯ４の結晶を有するＣＡＡＣ−ＯＳ膜のｏｕｔ−ｏｆ−ｐｌａｎｅ
法による解析では、２θが３１°近傍のピークの他に、２θが３６°近傍にもピークが現
れる場合がある。２θが３６°近傍のピークは、ＣＡＡＣ−ＯＳ膜中の一部に、ｃ軸配向
性を有さない結晶が含まれることを示している。ＣＡＡＣ−ＯＳ膜は、２θが３１°近傍
にピークを示し、２θが３６°近傍にピークを示さないことが好ましい。
【０２３４】
ＣＡＡＣ−ＯＳの形成方法としては、三つ挙げられる。
【０２３５】
第１の方法は、成膜温度を１００℃以上４５０℃以下として酸化物半導体膜を成膜する
ことで、酸化物半導体膜に含まれる結晶部のｃ軸が、被形成面の法線ベクトル又は表面の
法線ベクトルに平行な方向に揃った結晶部を形成する方法である。
【０２３６】
第２の方法は、酸化物半導体膜を薄い厚さで成膜した後、２００℃以上７００℃以下の
熱処理を行うことで、酸化物半導体膜に含まれる結晶部のｃ軸が、被形成面の法線ベクト
ル又は表面の法線ベクトルに平行な方向に揃った結晶部を形成する方法である。
【０２３７】
第３の方法は、一層目の酸化物半導体膜を薄い厚さで成膜した後、２００℃以上７００
℃以下の熱処理を行い、さらに二層目の酸化物半導体膜の成膜を行うことで、酸化物半導
体膜に含まれる結晶部のｃ軸が、被形成面の法線ベクトル又は表面の法線ベクトルに平行
な方向に揃った結晶部を形成する方法である。
【０２３８】
酸化物半導体膜にＣＡＡＣ−ＯＳを適用したトランジスタは、可視光や紫外光の照射に
よる電気特性の変動が小さい。よって、酸化物半導体膜にＣＡＡＣ−ＯＳを適用したトラ
ンジスタは、良好な信頼性を有する。
【０２３９】
また、ＣＡＡＣ−ＯＳは、多結晶である酸化物半導体スパッタリング用ターゲットを用
い、スパッタリング法によって成膜することが好ましい。当該スパッタリング用ターゲッ
トにイオンが衝突すると、スパッタリング用ターゲットに含まれる結晶領域がａ−ｂ面か
ら劈開し、ａ−ｂ面に平行な面を有する平板状又はペレット状のスパッタリング粒子とし
て剥離することがある。この場合、当該平板状又はペレット状のスパッタリング粒子が、
結晶状態を維持したまま被成膜面に到達することで、ＣＡＡＣ−ＯＳを成膜することがで
きる。
【０２４０】
また、ＣＡＡＣ−ＯＳを成膜するために、以下の条件を適用することが好ましい。
【０２４１】
成膜時の不純物混入を低減することで、不純物によって結晶状態が崩れることを抑制で
きる。例えば、成膜室内に存在する不純物濃度（水素、水、二酸化炭素および窒素など）
を低減すればよい。また、成膜ガス中の不純物濃度を低減すればよい。具体的には、露点
が−８０℃以下、好ましくは−１００℃以下である成膜ガスを用いる。
【０２４２】
また、成膜時の被成膜面の加熱温度（例えば基板加熱温度）を高めることで、被成膜面
に到達後にスパッタリング粒子のマイグレーションが起こる。具体的には、被成膜面の温
度を１００℃以上７４０℃以下、好ましくは１５０℃以上５００℃以下として成膜する。
成膜時の被成膜面の温度を高めることで、平板状又はペレット状のスパッタリング粒子が
被成膜面に到達した場合、当該被成膜面上でマイグレーションが起こり、スパッタリング
粒子の平らな面が被成膜面に付着する。
【０２４３】
また、成膜ガス中の酸素割合を高め、電力を最適化することで成膜時のプラズマダメー
ジを軽減すると好ましい。成膜ガス中の酸素割合は、３０体積％以上、好ましくは１００
体積％とする。
【０２４４】
スパッタリング用ターゲットの一例として、Ｉｎ−Ｇａ−Ｚｎ−Ｏ化合物ターゲットに
ついて以下に示す。
【０２４５】
ＩｎＯＸ粉末、ＧａＯＹ粉末及びＺｎＯＺ粉末を所定のｍｏｌ数で混合し、加圧処理後
、１０００℃以上１５００℃以下の温度で加熱処理をすることで多結晶であるＩｎ−Ｇａ
−Ｚｎ−Ｏ化合物ターゲットとする。なお、当該加圧処理は、冷却（又は放冷）しながら
行ってもよいし、加熱しながら行ってもよい。なお、Ｘ、Ｙ及びＺは任意の正数である。
ここで、所定のｍｏｌ数比は、例えば、ＩｎＯＸ粉末、ＧａＯＹ粉末及びＺｎＯＺ粉末が
、２：２：１、８：４：３、３：１：１、１：１：１、４：２：３又は３：１：２である
。なお、粉末の種類、及びその混合するｍｏｌ数比は、作製するスパッタリング用ターゲ
ットによって適宜変更すればよい。
【０２４６】
また、酸化物半導体膜は、複数の酸化物半導体膜が積層された構造でもよい。例えば、
酸化物半導体膜を、第１の酸化物半導体膜と第２の酸化物半導体膜の積層として、第１の
酸化物半導体膜と第２の酸化物半導体膜に、異なる原子数比の金属酸化物を用いてもよい
。例えば、第１の酸化物半導体膜に二種類の金属を含む酸化物、三種類の金属を含む酸化
物、四種類の金属を含む酸化物のうち一つを用い、第２の酸化物半導体膜に第１の酸化物
半導体膜と異なる二種類の金属を含む酸化物、三種類の金属を含む酸化物、四種類の金属
を含む酸化物を用いてもよい。
【０２４７】
酸化物半導体膜を２層構造とし、第１の酸化物半導体膜と第２の酸化物半導体膜の構成
元素を同一とし、両者の原子数比を異ならせてもよい。例えば、第１の酸化物半導体膜の
原子数比をＩｎ：Ｇａ：Ｚｎ＝３：１：２とし、第２の酸化物半導体膜の原子数比をＩｎ
：Ｇａ：Ｚｎ＝１：１：１としてもよい。また、第１の酸化物半導体膜の原子数比をＩｎ
：Ｇａ：Ｚｎ＝２：１：３とし、第２の酸化物半導体膜の原子数比をＩｎ：Ｇａ：Ｚｎ＝
１：３：２としてもよい。なお、各酸化物半導体膜の原子数比は、誤差として上記の原子
数比のプラスマイナス２０％の変動を含む。
【０２４８】
この時、第１の酸化物半導体膜と第２の酸化物半導体膜のうち、ゲート電極に近い側（
チャネル側）の酸化物半導体膜のＩｎとＧａの原子数比をＩｎ≧Ｇａとするとよい。また
ゲート電極から遠い側（バックチャネル側）の酸化物半導体膜のＩｎとＧａの原子数比を
Ｉｎ＜Ｇａとするとよい。これらの積層構造により、電界効果移動度の高いトランジスタ
を作製することができる。一方、ゲート電極に近い側（チャネル側）の酸化物半導体膜の
ＩｎとＧａの原子数比をＩｎ＜Ｇａとし、バックチャネル側の酸化物半導体膜のＩｎとＧ
ａの原子数比をＩｎ≧Ｇａとすることで、トランジスタの経時変化や信頼性試験によるし
きい値電圧の変動量を低減することができる。
【０２４９】
原子数比がＩｎ：Ｇａ：Ｚｎ＝１：３：２である第１の酸化物半導体膜は、原子数比が
Ｉｎ：Ｇａ：Ｚｎ＝１：３：２である酸化物ターゲットを用いたスパッタリング法によっ
て形成できる。基板温度を室温とし、スパッタリングガスにアルゴン、又はアルゴンと酸
素の混合ガスを用いて形成することができる。原子数比がＩｎ：Ｇａ：Ｚｎ＝３：１：２
である第２の酸化物半導体膜は、原子数比がＩｎ：Ｇａ：Ｚｎ＝３：１：２である酸化物
ターゲットを用い、第１の酸化物半導体膜と同様にして形成できる。
【０２５０】
また、酸化物半導体膜を３層構造とし、第１の酸化物半導体膜乃至第３の酸化物半導体
膜の構成元素を同一とし、且つそれぞれの原子数比を異ならせてもよい。酸化物半導体膜
を３層構造とする構成について、図２０を用いて説明する。
【０２５１】
図２０に示すトランジスタは、第１の酸化物半導体膜１９９ａ、第２の酸化物半導体膜
１９９ｂ、及び第３の酸化物半導体膜１９９ｃがゲート絶縁膜１２７側から順に積層され
ている。第１の酸化物半導体膜１９９ａ及び第３の酸化物半導体膜１９９ｃを構成する材
料は、ＩｎＭ１ｘＺｎｙＯｚ（ｘ≧１、ｙ＞１、ｚ＞０、Ｍ１＝Ｇａ、Ｈｆ等）で表記で
きる材料を用いる。ただし、第１の酸化物半導体膜１９９ａ及び第３の酸化物半導体膜１
９９ｃを構成する材料にＧａを含ませる場合、含ませるＧａの割合が多い、具体的にはＩ
ｎＭ１ＸＺｎＹＯＺで表記できる材料でＸ＝１０を超えると成膜時に粉が発生する恐れが
あり、不適である。
【０２５２】
また、第２の酸化物半導体膜１９９ｂを構成する材料は、ＩｎＭ２ｘＺｎｙＯｚ（ｘ≧
１、ｙ≧ｘ、ｚ＞０、Ｍ２＝Ｇａ、Ｓｎ等）で表記できる材料を用いる。
【０２５３】
第１の酸化物半導体膜１９９ａの伝導帯及び第３の酸化物半導体膜１９９ｃの伝導帯に
比べて第２の酸化物半導体膜１９９ｂの伝導帯が真空準位から最も深くなるような井戸型
構造を構成するように、第１、第２、及び第３の酸化物半導体膜の材料を適宜選択する。
【０２５４】
なお、酸化物半導体膜において第１４族元素の一つであるシリコンや炭素はドナーの供
給源となる。このため、シリコンや炭素が酸化物半導体膜に含まれると、酸化物半導体膜
はｎ型化してしまう。このため、各酸化物半導体膜に含まれるシリコン及び炭素それぞれ
の濃度は３×１０１８／ｃｍ３以下、好ましくは３×１０１７／ｃｍ３以下とする。特に
、第２の酸化物半導体膜１９９ｂに第１４族元素が多く混入しないように、第１の酸化物
半導体膜１９９ａ及び第３の酸化物半導体膜１９９ｃで、キャリアパスとなる第２の酸化
物半導体膜１９９ｂを挟む、又は囲む構成とすることが好ましい。即ち、第１の酸化物半
導体膜１９９ａ及び第３の酸化物半導体膜１９９ｃは、シリコン、炭素等の第１４族元素
が第２の酸化物半導体膜１９９ｂに混入することを防ぐバリア膜とも呼べる。
【０２５５】
例えば、第１の酸化物半導体膜１９９ａの原子数比をＩｎ：Ｇａ：Ｚｎ＝１：３：２と
し、第２の酸化物半導体膜１９９ｂの原子数比をＩｎ：Ｇａ：Ｚｎ＝３：１：２とし、第
３の酸化物半導体膜１９９ｃの原子数比をＩｎ：Ｇａ：Ｚｎ＝１：１：１としてもよい。
なお、第３の酸化物半導体膜１９９ｃは、原子数比がＩｎ：Ｇａ：Ｚｎ＝１：１：１であ
る酸化物ターゲットを用いたスパッタリング法によって形成できる。
【０２５６】
又は、第１の酸化物半導体膜１９９ａを、原子数比がＩｎ：Ｇａ：Ｚｎ＝１：３：２で
ある酸化物半導体膜とし、第２の酸化物半導体膜１９９ｂを、原子数比がＩｎ：Ｇａ：Ｚ
ｎ＝１：１：１又はＩｎ：Ｇａ：Ｚｎ＝１：３：２である酸化物半導体膜とし、第３の酸
化物半導体膜１９９ｃを、原子数比がＩｎ：Ｇａ：Ｚｎ＝１：３：２である酸化物半導体
膜とした、３層構造としてもよい。
【０２５７】
第１の酸化物半導体膜１９９ａ乃至第３の酸化物半導体膜１９９ｃの構成元素は同一で
あるため、第２の酸化物半導体膜１９９ｂは、第１の酸化物半導体膜１９９ａとの界面に
おける欠陥準位（トラップ準位）が少ない。詳細には、当該欠陥準位（トラップ準位）は
、ゲート絶縁膜１２７と第１の酸化物半導体膜１９９ａとの界面における欠陥準位よりも
少ない。このため、上記のように酸化物半導体膜が積層されていることで、トランジスタ
の経時変化や信頼性試験によるしきい値電圧の変動量を低減することができる。
【０２５８】
また、第１の酸化物半導体膜１９９ａの伝導帯及び第３の酸化物半導体膜１９９ｃの伝
導帯に比べて第２の酸化物半導体膜１９９ｂの伝導帯が真空準位から最も深くなるような
井戸型構造を構成するように、第１、第２、及び第３の酸化物半導体膜の材料を適宜選択
することで、トランジスタの電界効果移動度を高めることが可能であると共に、トランジ
スタの経時変化や信頼性試験によるしきい値電圧の変動量を低減することができる。
【０２５９】
また、第１の酸化物半導体膜１９９ａ乃至第３の酸化物半導体膜１９９ｃに、結晶性の
異なる酸化物半導体を適用してもよい。すなわち、単結晶酸化物半導体、多結晶酸化物半
導体、非晶質酸化物半導体、及びＣＡＡＣ−ＯＳを適宜組み合わせた構成としてもよい。
また、第１の酸化物半導体膜１９９ａ乃至第３の酸化物半導体膜１９９ｃのいずれか一に
非晶質酸化物半導体を適用すると、酸化物半導体膜の内部応力や外部からの応力を緩和し
、トランジスタの特性ばらつきが低減され、またトランジスタの経時変化や信頼性試験に
よるしきい値電圧の変動量を低減することができる。
【０２６０】
また、少なくともチャネル形成領域となりうる第２の酸化物半導体膜１９９ｂはＣＡＡ
Ｃ−ＯＳであることが好ましい。また、バックチャネル側の酸化物半導体膜、本実施の形
態では、第３の酸化物半導体膜１９９ｃは、アモルファス又はＣＡＡＣ−ＯＳであること
が好ましい。このような構造とすることで、トランジスタの経時変化や信頼性試験による
しきい値電圧の変動量を低減することができる。
【０２６１】
なお、本実施の形態に示す構成などは、他の実施の形態に示す構成と適宜組み合わせて
用いることができる。
【０２６２】
（実施の形態６）
上記実施の形態で一例を示したトランジスタ及び容量素子を用いて表示機能を有する半
導体装置（表示装置ともいう。）を作製することができる。また、トランジスタを含む駆
動回路の一部又は全体を、画素部と同じ基板上に一体形成し、システムオンパネルを形成
することができる。本実施の形態では、上記実施の形態で一例を示したトランジスタを用
いた表示装置の例について、図２１乃至図２３を用いて説明する。なお、図２２（Ａ）、
図２２（Ｂ）は、図２１（Ｂ）中でＭ−Ｎの一点鎖線で示した部位の断面構成を示す断面
図である。なお、図２２において、画素部の構造は一部のみ記載している。
【０２６３】
図２１（Ａ）において、第１の基板９０１上に設けられた画素部９０２を囲むようにし
て、シール材９０５が設けられ、第２の基板９０６によって封止されている。図２１（Ａ
）においては、第１の基板９０１上のシール材９０５によって囲まれている領域とは異な
る領域に、別途用意された基板上に単結晶半導体又は多結晶半導体で形成された信号線駆
動回路９０３、及び走査線駆動回路９０４が実装されている。また、信号線駆動回路９０
３、走査線駆動回路９０４、又は画素部９０２に与えられる各種信号及び電位は、ＦＰＣ
（Ｆｌｅｘｉｂｌｅ  ｐｒｉｎｔｅｄ  ｃｉｒｃｕｉｔ）９１８ａ、ＦＰＣ９１８ｂから
供給されている。
【０２６４】
図２１（Ｂ）及び図２１（Ｃ）において、第１の基板９０１上に設けられた画素部９０
２と、走査線駆動回路９０４とを囲むようにして、シール材９０５が設けられている。ま
た画素部９０２と、走査線駆動回路９０４の上に第２の基板９０６が設けられている。よ
って画素部９０２と、走査線駆動回路９０４とは、第１の基板９０１とシール材９０５と
第２の基板９０６とによって、表示素子と共に封止されている。図２１（Ｂ）及び図２１
（Ｃ）においては、第１の基板９０１上のシール材９０５によって囲まれている領域とは
異なる領域に、別途用意された基板上に単結晶半導体又は多結晶半導体で形成された信号
線駆動回路９０３が実装されている。図２１（Ｂ）及び図２１（Ｃ）においては、信号線
駆動回路９０３、走査線駆動回路９０４、又は画素部９０２に与えられる各種信号及び電
位は、ＦＰＣ９１８から供給されている。
【０２６５】
また、図２１（Ｂ）及び図２１（Ｃ）においては、信号線駆動回路９０３を別途形成し
、第１の基板９０１に実装している例を示しているが、この構成に限定されない。走査線
駆動回路を別途形成して実装しても良いし、信号線駆動回路の一部又は走査線駆動回路の
一部のみを別途形成して実装しても良い。
【０２６６】
なお、別途形成した駆動回路の接続方法は、特に限定されるものではなく、ＣＯＧ（Ｃ
ｈｉｐ  Ｏｎ  Ｇｌａｓｓ）方法、ワイヤボンディング方法、或いはＴＡＢ（Ｔａｐｅ  
Ａｕｔｏｍａｔｅｄ  Ｂｏｎｄｉｎｇ）方法などを用いることができる。図２１（Ａ）は
、ＣＯＧ方法により信号線駆動回路９０３、走査線駆動回路９０４を実装する例であり、
図２１（Ｂ）は、ＣＯＧ方法により信号線駆動回路９０３を実装する例であり、図２１（
Ｃ）は、ＴＡＢ方法により信号線駆動回路９０３を実装する例である。
【０２６７】
また、表示装置は、表示素子が封止された状態にあるパネルと、該パネルにコントロー
ラを含むＩＣ等を実装した状態にあるモジュールとを含む。
【０２６８】
なお、本明細書における表示装置とは、画像表示デバイス又は表示デバイスを指す。ま
た、表示装置の代わりに光源（照明装置含む。）として機能させることができる。また、
コネクター、例えばＦＰＣもしくはＴＣＰが取り付けられたモジュール、ＴＣＰの先にプ
リント配線板が設けられたモジュール、又は表示素子にＣＯＧ方式によりＩＣ（集積回路
）が直接実装されたモジュールも全て表示装置に含むものとする。
【０２６９】
また、第１の基板上に設けられた画素部及び走査線駆動回路は、トランジスタを複数有
しており、上記実施の形態で示したトランジスタを適用することができる。
【０２７０】
表示装置に設けられる表示素子としては液晶素子（液晶表示素子ともいう。）、発光素
子（発光表示素子ともいう。）を用いることができる。発光素子は、電流又は電圧によっ
て輝度が制御される素子をその範疇に含んでおり、具体的には無機ＥＬ（Ｅｌｅｃｔｒｏ
Ｌｕｍｉｎｅｓｃｅｎｃｅ）素子、有機ＥＬ素子等が含まれる。また、電子インクなど
、電気的作用によりコントラストが変化する表示媒体も適用することができる。図２２に
、表示素子として液晶素子を用いた液晶表示装置の例を示す。
【０２７１】
図２２（Ａ）に示す液晶表示装置は、縦電界方式の液晶表示装置である。液晶表示装置
は、接続端子電極９１５及び端子電極９１６を有しており、接続端子電極９１５及び端子
電極９１６はＦＰＣ９１８が有する端子と異方性導電剤９１９を介して、電気的に接続さ
れている。
【０２７２】
接続端子電極９１５は、第１の電極９３０と同じ導電膜から形成され、端子電極９１６
は、トランジスタ９１０、９１１のソース電極及びドレイン電極と同じ導電膜で形成され
ている。
【０２７３】
また、第１の基板９０１上に設けられた画素部９０２と、走査線駆動回路９０４は、ト
ランジスタを複数有しており画素部９０２に含まれるトランジスタ９１０と、走査線駆動
回路９０４に含まれるトランジスタ９１１とを例示している。トランジスタ９１０及びト
ランジスタ９１１上には実施の形態１に示す絶縁膜２２９及び絶縁膜２３１に相当する絶
縁膜９２４と、絶縁膜２３２に相当する絶縁膜９３４が設けられている。なお、絶縁膜９
２３は下地膜として機能する絶縁膜である。
【０２７４】
本実施の形態では、トランジスタ９１０として、上記実施の形態で示したトランジスタ
を適用することができる。また、透光性を有する導電膜９２７、絶縁膜９２４、及び第１
の電極９３０を用いて、容量素子９２６を構成する。なお、透光性を有する導電膜９２７
は、電極９２８を介して、容量配線９２９と接続する。電極９２８は、トランジスタ９１
０、トランジスタ９１１のソース電極及びドレイン電極と同じ材料及び同じ工程で形成さ
れる。容量配線９２９は、トランジスタ９１０、トランジスタ９１１のゲート電極と同じ
材料及び同じ工程で形成される。なお、ここでは、容量素子９２６として実施の形態１に
示した容量素子を図示したが、適宜他の実施の形態に示した容量素子を用いることができ
る。
【０２７５】
画素部９０２に設けられたトランジスタ９１０は表示素子と電気的に接続し、表示パネ
ルを構成する。表示素子は表示を行うことができれば特に限定されず、様々な表示素子を
用いることができる。
【０２７６】
表示素子である液晶素子９１３は、第１の電極９３０、第２の電極９３１、及び液晶層
９０８を含む。なお、液晶層９０８を挟持するように配向膜として機能する絶縁膜９３２
、絶縁膜９３３が設けられている。また、第２の電極９３１は第２の基板９０６側に設け
られ、第１の電極９３０と第２の電極９３１とは液晶層９０８を介して重なる構成となっ
ている。
【０２７７】
表示素子に電圧を印加する第１の電極及び第２の電極（画素電極、共通電極、対向電極
などともいう。）においては、取り出す光の方向、電極が設けられる場所、及び電極のパ
ターン構造によって透光性、反射性を選択すればよい。
【０２７８】
第１の電極９３０及び第２の電極９３１は、実施の形態１に示す画素電極２２１及び対
向電極１５４と同様の材料を適宜用いることができる。
【０２７９】
また、スペーサ９３５は絶縁膜を選択的にエッチングすることで得られる柱状のスペー
サであり、第１の電極９３０と第２の電極９３１との間隔（セルギャップ）を制御するた
めに設けられている。なお、球状のスペーサを用いていてもよい。
【０２８０】
表示素子として、液晶素子を用いる場合、サーモトロピック液晶、低分子液晶、高分子
液晶、高分子分散型液晶、強誘電性液晶、反強誘電性液晶等を用いることができる。これ
らの液晶材料は、条件により、コレステリック相、スメクチック相、キュービック相、カ
イラルネマチック相、等方相等を示す。
【０２８１】
また、配向膜を用いないブルー相を示す液晶を用いてもよい。ブルー相は液晶相の一つ
であり、コレステリック液晶を昇温していくと、コレステリック相から等方相へ転移する
直前に発現する相である。ブルー相は狭い温度範囲でしか発現しないため、温度範囲を改
善するためにカイラル剤を混合させた液晶組成物を用いて液晶層に用いる。なお、配向膜
は有機樹脂で構成されており、有機樹脂は水素又は水などを含むことから、本発明の一態
様である半導体装置のトランジスタの電気特性を低下させるおそれがある。そこで、液晶
層１６０として、ブルー相を用いることで、有機樹脂を用いずに本発明の一態様である半
導体装置を作製することができ、信頼性の高い半導体装置を得ることができる。
【０２８２】
第１の基板９０１及び第２の基板９０６はシール材９２５によって固定されている。シ
ール材９２５は、熱硬化樹脂、光硬化樹脂などの有機樹脂を用いることができる。また、
シール材９２５は、絶縁膜９２４と接している。なお、シール材９２５は図２１に示すシ
ール材９０５に相当する。
【０２８３】
また、液晶表示装置において、ブラックマトリクス（遮光膜）、偏光部材、位相差部材
、反射防止部材などの光学部材（光学基板）などは適宜設ける。例えば、偏光基板及び位
相差基板による円偏光を用いてもよい。また、光源としてバックライト、サイドライトな
どを用いてもよい。
【０２８４】
また、トランジスタは静電気などにより破壊されやすいため、駆動回路保護用の保護回
路を設けることが好ましい。保護回路は、非線形素子を用いて構成することが好ましい。
【０２８５】
次に、横電界方式の液晶表示装置について、図２２（Ｂ）を用いて説明する。図２２（
Ｂ）は、横電界方式の一例である、ＦＦＳモードの液晶表示装置である。実施の形態４に
示す横電界方式の液晶表示装置と異なる構造について、説明する。
【０２８６】
図２２（Ｂ）に示す液晶表示装置において、接続端子電極９１５は、第１の電極９４０
と同じ材料及び同じ工程で形成され、端子電極９１６は、トランジスタ９１０、９１１の
ソース電極及びドレイン電極と同じ材料及び同じ工程で形成されている。
【０２８７】
また、液晶素子９４３は、絶縁膜９２４上に形成される第１の電極９４０、第２の電極
９４１、及び液晶層９０８を含む。なお、液晶素子９４３は、実施の形態１に示す容量素
子２０５と同様の構造とすることができる。第１の電極９４０は、図２２（Ａ）に示す第
１の電極９３０に示す材料を適宜用いることができる。また、第１の電極９４０は、平面
形状が、櫛歯状、階段状、梯子状等である。第２の電極９４１は共通電極として機能し、
実施の形態１乃至実施の形態３に示す透光性を有する導電膜と同様に形成することができ
る。第１の電極９４０及び第２の電極９４１の間には絶縁膜９２４が設けられている。
【０２８８】
第２の電極９４１は、電極９４５を介して、共通配線９４６と接続する。なお、電極９
４５は、トランジスタ９１０、トランジスタ９１１のソース電極及びドレイン電極と同じ
導電膜から形成される。共通配線９４６は、トランジスタ９１０、トランジスタ９１１の
ゲート電極と同じ材料及び同じ工程で形成される。なお、ここでは、液晶素子９４３とし
て実施の形態１に示した容量素子を用いて説明したが、適宜他の実施の形態に示した容量
素子を用いることができる。
【０２８９】
図２３に、図２２（Ａ）に示す液晶表示装置において、基板９０６に設けられた第２の
電極９３１と電気的に接続するための共通接続部（パッド部）を、基板９０１上に形成す
る例を示す。
【０２９０】
共通接続部は、基板９０１と基板９０６とを接着するためのシール材と重なる位置に配
置され、シール材に含まれる導電性粒子を介して第２の電極９３１と電気的に接続される
。又は、シール材と重ならない箇所（但し、画素部を除く）に共通接続部を設け、共通接
続部に重なるように導電性粒子を含むペーストをシール材とは別途設けて第２の電極９３
１と電気的に接続してもよい。
【０２９１】
図２３（Ａ）は、共通接続部の断面図であり、図２３（Ｂ）に示す上面図のＩ−Ｊに相
当する。
【０２９２】
共通電位線９７５は、ゲート絶縁膜９２２上に設けられ、図２３に示すトランジスタ９
１０のソース電極９７１又はドレイン電極９７３と同じ材料及び同じ工程で作製される。
【０２９３】
また、共通電位線９７５は、絶縁膜９２４及び絶縁膜９３４で覆われ、絶縁膜９２４及
び絶縁膜９３４は、共通電位線９７５と重なる位置に複数の開口を有している。この開口
は、トランジスタ９１０のソース電極９７１又はドレイン電極９７３の一方と、第１の電
極９３０とを接続するコンタクトホールと同じ工程で作製される。
【０２９４】
また、共通電位線９７５及び共通電極９７７が開口において接続する。共通電極９７７
は、絶縁膜９３４上に設けられ、接続端子電極９１５や、画素部の第１の電極９３０と同
じ材料及び同じ工程で作製される。
【０２９５】
このように、画素部９０２のスイッチング素子の作製工程と共通させて共通接続部を作
製することができる。
【０２９６】
共通電極９７７は、シール材に含まれる導電性粒子と接触する電極であり、基板９０６
の第２の電極９３１と電気的に接続が行われる。
【０２９７】
また、図２３（Ｃ）に示すように、共通電位線９８５を、トランジスタ９１０のゲート
電極と同じ材料、同じ工程で作製してもよい。
【０２９８】
図２３（Ｃ）に示す共通接続部において、共通電位線９８５は、ゲート絶縁膜９２２、
絶縁膜９２４、及び絶縁膜９３４の下層に設けられ、ゲート絶縁膜９２２、絶縁膜９２４
、及び絶縁膜９３４は、共通電位線９８５と重なる位置に複数の開口を有する。該開口は
、トランジスタ９１０のソース電極９７１又はドレイン電極９７３の一方と第１の電極９
３０とを接続するコンタクトホールと同じ工程で絶縁膜９２４をエッチングした後、さら
にゲート絶縁膜９２２を選択的にエッチングすることで形成される。
【０２９９】
また、共通電位線９８５及び共通電極９８７が開口において接続する。共通電極９８７
は、絶縁膜９２４上に設けられ、接続端子電極９１５や、画素部の第１の電極９３０と同
じ材料及び同じ工程で作製される。
【０３００】
以上より、上記実施の形態で示したトランジスタ及び容量素子を適用することで、開口
率を高めつつ、電荷容量を増大させた容量素子を有する半導体装置を提供することができ
る。この結果、表示品位の優れた半導体装置を得ることができる。
【０３０１】
また、トランジスタに含まれる半導体膜である酸化物半導体膜は酸素欠損が低減され、
水素などの不純物が低減されていることから、本発明の一態様である半導体装置は、良好
な電気特性を有し、かつ消費電力が低減された半導体装置となる。
【０３０２】
なお、本実施の形態に示す構成などは、他の実施の形態に示す構成と適宜組み合わせて
用いることができる。
【０３０３】
（実施の形態７）
本発明の一態様である半導体装置は、さまざまな電子機器（遊技機も含む。）に適用す
ることができる。電子機器としては、テレビジョン装置（テレビ、又はテレビジョン受信
機ともいう。）、コンピュータ用などのモニタ、デジタルカメラ、デジタルビデオカメラ
、デジタルフォトフレーム、携帯電話機、携帯型ゲーム機、携帯情報端末、音響再生装置
、遊技機（パチンコ機、スロットマシン等）、ゲーム筐体が挙げられる。これらの電子機
器の一例を図２４に示す。
【０３０４】
図２４（Ａ）は、表示部を有するテーブル９０００を示している。テーブル９０００は
、筐体９００１に表示部９００３が組み込まれており、表示部９００３により映像を表示
することが可能である。なお、４本の脚部９００２により筐体９００１を支持した構成を
示している。また、電力供給のための電源コード９００５を筐体９００１に有している。
【０３０５】
上記実施の形態のいずれかに示す半導体装置は、表示部９００３に用いることが可能で
ある。それゆえ、表示部９００３の表示品位を高くすることができる。
【０３０６】
表示部９００３は、タッチ入力機能を有しており、テーブル９０００の表示部９００３
に表示された表示ボタン９００４を指などで触れることで、画面操作や、情報を入力する
ことができ、また他の家電製品との通信を可能とする、又は制御を可能とすることで、画
面操作により他の家電製品をコントロールする制御装置としてもよい。例えば、イメージ
センサ機能を有する半導体装置を用いれば、表示部９００３にタッチ入力機能を持たせる
ことができる。
【０３０７】
また、筐体９００１に設けられたヒンジによって、表示部９００３の画面を床に対して
垂直に立てることもでき、テレビジョン装置としても利用できる。狭い部屋においては、
大きな画面のテレビジョン装置は設置すると自由な空間が狭くなってしまうが、テーブル
に表示部が内蔵されていれば、部屋の空間を有効に利用することができる。
【０３０８】
図２４（Ｂ）は、テレビジョン装置９１００を示している。テレビジョン装置９１００
は、筐体９１０１に表示部９１０３が組み込まれており、表示部９１０３により映像を表
示することが可能である。なお、ここではスタンド９１０５により筐体９１０１を支持し
た構成を示している。
【０３０９】
テレビジョン装置９１００の操作は、筐体９１０１が備える操作スイッチや、別体のリ
モコン操作機９１１０により行うことができる。リモコン操作機９１１０が備える操作キ
ー９１０９により、チャンネルや音量の操作を行うことができ、表示部９１０３に表示さ
れる映像を操作することができる。また、リモコン操作機９１１０に、当該リモコン操作
機９１１０から出力する情報を表示する表示部９１０７を設ける構成としてもよい。
【０３１０】
図２４（Ｂ）に示すテレビジョン装置９１００は、受信機やモデムなどを備えている。
テレビジョン装置９１００は、受信機により一般のテレビ放送の受信を行うことができ、
さらにモデムを介して有線又は無線による通信ネットワークに接続することにより、一方
向（送信者から受信者）又は双方向（送信者と受信者間、あるいは受信者間同士など）の
情報通信を行うことも可能である。
【０３１１】
上記実施の形態のいずれかに示す半導体装置は、表示部９１０３、９１０７に用いるこ
とが可能である。それゆえ、テレビジョン装置の表示品位を向上させることができる。
【０３１２】
図２４（Ｃ）はコンピュータ９２００であり、本体９２０１、筐体９２０２、表示部９
２０３、キーボード９２０４、外部接続ポート９２０５、ポインティングデバイス９２０
６などを含む。
【０３１３】
上記実施の形態のいずれかに示す半導体装置は、表示部９２０３に用いることが可能で
ある。それゆえ、コンピュータ９２００の表示品位を向上させることができる。
【０３１４】
図２５（Ａ）及び図２５（Ｂ）は２つ折り可能なタブレット型端末である。図２５（Ａ
）は、開いた状態であり、タブレット型端末は、筐体９６３０、表示部９６３１ａ、表示
部９６３１ｂ、表示モード切り替えスイッチ９０３４、電源スイッチ９０３５、省電力モ
ード切り替えスイッチ９０３６、留め具９０３３、操作スイッチ９０３８、を有する。
【０３１５】
上記実施の形態のいずれかに示す半導体装置は、表示部９６３１ａ、表示部９６３１ｂ
に用いることが可能である。それゆえ、タブレット端末の表示品位を向上させることがで
きる。
【０３１６】
表示部９６３１ａは、一部をタッチパネルの領域９６３２ａとすることができ、表示さ
れた操作キー９６３８にふれることでデータ入力をすることができる。なお、表示部９６
３１ａにおいては、一例として半分の領域が表示のみの機能を有する構成、もう半分の領
域がタッチパネルの機能を有する構成を示しているが該構成に限定されない。表示部９６
３１ａの全ての領域がタッチパネルの機能を有する構成としても良い。例えば、表示部９
６３１ａの全面をキーボードボタン表示させてタッチパネルとし、表示部９６３１ｂを表
示画面として用いることができる。
【０３１７】
また、表示部９６３１ｂにおいても表示部９６３１ａと同様に、表示部９６３１ｂの一
部をタッチパネルの領域９６３２ｂとすることができる。また、タッチパネルのキーボー
ド表示切り替えボタン９６３９が表示されている位置に指やスタイラスなどでふれること
で表示部９６３１ｂにキーボードボタン表示することができる。
【０３１８】
また、タッチパネルの領域９６３２ａとタッチパネルの領域９６３２ｂに対して同時に
タッチ入力することもできる。
【０３１９】
また、表示モード切り替えスイッチ９０３４は、縦表示又は横表示などの表示の向きを
切り替え、白黒表示やカラー表示の切り替えなどを選択できる。省電力モード切り替えス
イッチ９０３６は、タブレット型端末に内蔵している光センサで検出される使用時の外光
の光量に応じて表示の輝度を最適なものとすることができる。タブレット型端末は光セン
サだけでなく、ジャイロ、加速度センサ等の傾きを検出するセンサなどの他の検出装置を
内蔵させてもよい。
【０３２０】
また、図２５（Ａ）では表示部９６３１ｂと表示部９６３１ａの表示面積が同じ例を示
しているが特に限定されず、一方のサイズともう一方のサイズが異なっていてもよく、表
示の品質も異なっていてもよい。例えば一方が他方よりも高精細な表示を行える表示パネ
ルとしてもよい。
【０３２１】
図２５（Ｂ）は、閉じた状態であり、タブレット型端末は、筐体９６３０、太陽電池９
６３３、充放電制御回路９６３４を有する。なお、図２５（Ｂ）では充放電制御回路９６
３４の一例としてバッテリー９６３５、ＤＣＤＣコンバータ９６３６を有する構成につい
て示している。
【０３２２】
なお、タブレット型端末は２つ折り可能なため、未使用時に筐体９６３０を閉じた状態
にすることができる。従って、表示部９６３１ａ、表示部９６３１ｂを保護できるため、
耐久性に優れ、長期使用の観点からも信頼性の優れたタブレット型端末を提供できる。
【０３２３】
また、この他にも図２５（Ａ）及び図２５（Ｂ）に示したタブレット型端末は、様々な
情報（静止画、動画、テキスト画像など）を表示する機能、カレンダー、日付又は時刻な
どを表示部に表示する機能、表示部に表示した情報をタッチ入力操作又は編集するタッチ
入力機能、様々なソフトウェア（プログラム）によって処理を制御する機能、等を有する
ことができる。
【０３２４】
タブレット型端末の表面に装着された太陽電池９６３３によって、電力をタッチパネル
、表示部、又は映像信号処理部等に供給することができる。なお、太陽電池９６３３は、
筐体９６３０の片面又は両面に設けることができ、バッテリー９６３５の充電を効率的に
行う構成とすることができる。なお、バッテリー９６３５としては、リチウムイオン電池
を用いると、小型化を図れる等の利点がある。
【０３２５】
また、図２５（Ｂ）に示す充放電制御回路９６３４の構成、及び動作について図２５（
Ｃ）にブロック図を示し説明する。図２５（Ｃ）には、太陽電池９６３３、バッテリー９
６３５、ＤＣＤＣコンバータ９６３６、コンバータ９６３７、スイッチＳＷ１乃至ＳＷ３
、表示部９６３１について示しており、バッテリー９６３５、ＤＣＤＣコンバータ９６３
６、コンバータ９６３７、スイッチＳＷ１乃至ＳＷ３が、図２５（Ｂ）に示す充放電制御
回路９６３４に対応する箇所となる。
【０３２６】
まず、外光により太陽電池９６３３により発電がされる場合の動作の例について説明す
る。太陽電池で発電した電力は、バッテリー９６３５を充電するための電圧となるようＤ
ＣＤＣコンバータ９６３６で昇圧又は降圧がなされる。そして、表示部９６３１の動作に
太陽電池９６３３からの電力が用いられる際にはスイッチＳＷ１をオンにし、コンバータ
９６３７で表示部９６３１に必要な電圧に昇圧又は降圧をすることとなる。また、表示部
９６３１での表示を行わない際には、ＳＷ１をオフにし、ＳＷ２をオンにしてバッテリー
９６３５の充電を行う構成とすればよい。
【０３２７】
なお、太陽電池９６３３については、発電手段の一例として示したが、特に限定されず
、圧電素子（ピエゾ素子）や熱電変換素子（ペルティエ素子）などの他の発電手段による
バッテリー９６３５の充電を行う構成であってもよい。例えば、無線（非接触）で電力を
送受信して充電する無接点電力伝送モジュールや、また他の充電手段を組み合わせて行う
構成としてもよい。
【０３２８】
なお、本実施の形態に示す構成などは、他の実施の形態に示す構成と適宜組み合わせて
用いることができる。
【実施例１】
【０３２９】
本実施例では、酸化物半導体膜、及び多層膜の抵抗について、図２６及び図２７を用い
て説明する。
【０３３０】
はじめに、試料の構造について図２６を用いて説明する。
【０３３１】
図２６（Ａ）は、試料１乃至試料４の上面図であり、一点破線Ａ１−Ａ２の断面図を図
２６（Ｂ）、（Ｃ）、（Ｄ）に示す。なお、試料１至試料４は、上面図が同一であり、断
面の積層構造が異なるため、断面図が異なる。試料１の断面図を図２６（Ｂ）に、試料２
の断面図を図２６（Ｃ）に、試料３及び試料４の断面図を図２６（Ｄ）に、それぞれ示す
。
【０３３２】
試料１は、ガラス基板１９０１上に絶縁膜１９０３が形成され、絶縁膜１９０３上に絶
縁膜１９０４が形成され、絶縁膜１９０４上に酸化物半導体膜１９０５が形成される。ま
た、酸化物半導体膜１９０５の両端を、電極として機能する導電膜１９０７、１９０９が
覆い、酸化物半導体膜１９０５及び導電膜１９０７、１９０９を絶縁膜１９１０、１９１
１が覆う。なお、絶縁膜１９１０、１９１１には、開口部１９１３、１９１５が設けられ
ており、それぞれ当該開口部において、導電膜１９０７、１９０９が露出している。
【０３３３】
試料２は、ガラス基板１９０１上に絶縁膜１９０３が形成され、絶縁膜１９０３上に絶
縁膜１９０４が形成され、絶縁膜１９０４上に酸化物半導体膜１９０５が形成される。ま
た、酸化物半導体膜１９０５の両端を電極として機能する導電膜１９０７、１９０９が覆
い、酸化物半導体膜１９０５及び導電膜１９０７、１９０９を絶縁膜１９１１が覆う。な
お、絶縁膜１９１１には、開口部１９１７、１９１９が設けられており、それぞれ当該開
口部において、導電膜１９０７、１９０９が露出している。
【０３３４】
試料３及び試料４は、ガラス基板１９０１上に絶縁膜１９０３が形成され、絶縁膜１９
０３上に絶縁膜１９０４が形成され、絶縁膜１９０４上に多層膜１９０６が形成される。
また、多層膜１９０６の両端を、電極として機能する導電膜１９０７、１９０９が覆い、
多層膜１９０６及び導電膜１９０７、１９０９を絶縁膜１９１１が覆う。なお、絶縁膜１
９１１には、開口部１９１７、１９１９が設けられており、それぞれ当該開口部において
、導電膜１９０７、１９０９が露出している。
【０３３５】
このように、試料１乃至試料４は、酸化物半導体膜１９０５、又は多層膜１９０６上に
接する絶縁膜の構造が異なる。試料１は、酸化物半導体膜１９０５と絶縁膜１９１０が接
しており、試料２は、酸化物半導体膜１９０５と絶縁膜１９１１が接しており、試料３及
び試料４は、多層膜１９０６と絶縁膜１９１１が接している。
【０３３６】
次に、各試料の作製方法について説明する。
【０３３７】
はじめに、試料１の作製方法について説明する。
【０３３８】
ガラス基板１９０１上に、絶縁膜１９０３として、プラズマＣＶＤ法により厚さ４００
ｎｍの窒化シリコン膜を成膜した。
【０３３９】
次に、絶縁膜１９０３上に、絶縁膜１９０４として、プラズマＣＶＤ法により厚さ５０
ｎｍの酸化窒化シリコン膜を成膜した。
【０３４０】
次に、絶縁膜１９０４上に、酸化物半導体膜１９０５として、金属酸化物ターゲット（
Ｉｎ：Ｇａ：Ｚｎ＝１：１：１）を用い、スパッタリング法により厚さ３５ｎｍのＩｎ−
Ｇａ−Ｚｎ酸化物膜（以下、ＩＧＺＯ膜ともいう。）を成膜した。その後、フォトリソグ
ラフィ工程により形成したマスクを用いてエッチング処理を行い、酸化物半導体膜１９０
５を形成した。
【０３４１】
次に、絶縁膜１９０３及び酸化物半導体膜１９０５上に、スパッタリング法により厚さ
５０ｎｍのタングステン膜、厚さ４００ｎｍのアルミニウム膜、及び厚さ１００ｎｍのチ
タン膜を順に積層した後、フォトリソグラフィ工程により形成したマスクを用いてエッチ
ング処理を行い、導電膜１９０７及び導電膜１９０９を形成した。
【０３４２】
次に、絶縁膜１９０４、酸化物半導体膜１９０５、導電膜１９０７、及び導電膜１９０
９上に、絶縁膜１９１０として、プラズマＣＶＤ法により厚さ４５０ｎｍの酸化窒化シリ
コン膜を成膜した後、３５０℃の窒素及び酸素の混合雰囲気で１時間の加熱処理を行った
。
【０３４３】
次に、絶縁膜１９１０上に、絶縁膜１９１１として、プラズマＣＶＤ法により厚さ５０
ｎｍの窒化シリコン膜を成膜した。
【０３４４】
次に、絶縁膜１９１１上に、フォトリソグラフィ工程により形成したマスクを設けた後
、エッチング処理を行い、絶縁膜１９１０、及び絶縁膜１９１１に開口部１９１３、１９
１５を形成した。
【０３４５】
以上の工程により試料１を作製した。
【０３４６】
次に、試料２の作製方法について説明する。
【０３４７】
試料１の絶縁膜１９０３、酸化物半導体膜１９０５、導電膜１９０７、及び導電膜１９
０９上に、絶縁膜１９１０として、プラズマＣＶＤ法により厚さ４５０ｎｍの酸化窒化シ
リコン膜を成膜した後、３５０℃の窒素及び酸素の混合雰囲気で１時間の加熱処理を行っ
た。その後、絶縁膜１９１０の除去を行った。
【０３４８】
次に、絶縁膜１９０４、酸化物半導体膜１９０５、導電膜１９０７、及び導電膜１９０
９上に、絶縁膜１９１１として、プラズマＣＶＤ法により厚さ５０ｎｍの窒化シリコン膜
を成膜した。
【０３４９】
次に、絶縁膜１９１１上に、フォトリソグラフィ工程により形成したマスクを設けた後
、エッチング処理を行い、絶縁膜１９１１に開口部１９１７、１９１９を形成した。
【０３５０】
以上の工程により試料２を作製した。
【０３５１】
次に、試料３の作製方法について、説明する。
【０３５２】
試料３は、試料２の酸化物半導体膜１９０５の代わりに、多層膜１９０６を用いた。多
層膜１９０６としては、絶縁膜１９０４上に、金属酸化物ターゲット（Ｉｎ：Ｇａ：Ｚｎ
＝１：３：２）を用い、スパッタリング法により厚さ１０ｎｍのＩＧＺＯ膜を成膜し、続
けて金属酸化物ターゲット（Ｉｎ：Ｇａ：Ｚｎ＝１：１：１）を用い、スパッタリング法
により厚さ１０ｎｍのＩＧＺＯ膜を成膜し、続けて金属酸化物ターゲット（Ｉｎ：Ｇａ：
Ｚｎ＝１：３：２）を用い、スパッタリング法により厚さ１０ｎｍのＩＧＺＯ膜を成膜し
た。その後、フォトリソグラフィ工程により形成したマスクを用いてエッチング処理を行
い、多層膜１９０６を形成した。
【０３５３】
以上の工程により試料３を作製した。
【０３５４】
次に、試料４の作製方法について、説明する。
【０３５５】
試料４は、試料２の酸化物半導体膜１９０５の代わりに、多層膜１９０６を用いた。ま
た、試料４は試料３と比較して、多層膜１９０６を構成するＩＧＺＯ膜の膜厚が異なる。
多層膜１９０６としては、絶縁膜１９０４上に、金属酸化物ターゲット（Ｉｎ：Ｇａ：Ｚ
ｎ＝１：３：２）を用い、スパッタリング法により厚さ２０ｎｍのＩＧＺＯ膜を成膜し、
続けて金属酸化物ターゲット（Ｉｎ：Ｇａ：Ｚｎ＝１：１：１）を用い、スパッタリング
法により厚さ１５ｎｍのＩＧＺＯ膜を成膜し、続けて金属酸化物ターゲット（Ｉｎ：Ｇａ
：Ｚｎ＝１：３：２）を用い、スパッタリング法により厚さ１０ｎｍのＩＧＺＯ膜を成膜
した。その後、フォトリソグラフィ工程により形成したマスクを用いてエッチング処理を
行い、分離された多層膜１９０６を形成した。
【０３５６】
以上の工程により試料４を作製した。
【０３５７】
次に、試料１乃至試料４に設けられた酸化物半導体膜１９０５、及び多層膜１９０６の
シート抵抗を測定した。試料１においては、開口部１９１３及び開口部１９１５にプロー
ブを接触させ、酸化物半導体膜１９０５のシート抵抗を測定した。また、試料２乃至試料
４においては、開口部１９１７及び開口部１９１９にプローブを接触させ、酸化物半導体
膜１９０５、及び多層膜１９０６のシート抵抗を測定した。なお、試料１乃至試料４の酸
化物半導体膜１９０５、及び多層膜１９０６において、導電膜１９０７及び導電膜１９０
９が対向する幅を１ｍｍ、距離を１０μｍとした。また、試料１乃至試料４において、導
電膜１９０７を接地電位とし、導電膜１９０９に１Ｖを印加した。
【０３５８】
試料１乃至試料４のシート抵抗を図２７に示す。
【０３５９】
試料１のシート抵抗は、約１×１０１１Ω／ｓｑであった。また、試料２のシート抵抗
は、２６２０Ω／ｓｑであった。また、試料の３のシート抵抗は、４４１０Ω／ｓｑであ
った。また、試料４のシート抵抗は、２９３０Ω／ｓｑであった。
【０３６０】
このように、酸化物半導体膜１９０５、及び多層膜１９０６に接する絶縁膜の違いによ
り、酸化物半導体膜１９０５、及び多層膜１９０６のシート抵抗は、異なる値を示す。
【０３６１】
なお、上述した試料１乃至試料４のシート抵抗を抵抗率に換算した場合、試料１は、３
．９×１０５Ωｃｍ、試料２は、９．３×１０−３Ωｃｍ、試料３は、１．３×１０−２
Ωｃｍ、試料４は、１．３×１０−２Ωｃｍであった。
【０３６２】
試料１は、酸化物半導体膜１９０５上に接して絶縁膜１９１０として用いる酸化窒化シ
リコン膜が形成されており、絶縁膜１９１１として用いる窒化シリコン膜と離れて形成さ
れている。一方、試料２乃至試料４は、酸化物半導体膜１９０５、及び多層膜１９０６上
に接して絶縁膜１９１１として用いる窒化シリコン膜が形成されている。このように、酸
化物半導体膜１９０５、及び多層膜１９０６は、絶縁膜１９１１として用いる窒化シリコ
ン膜に接して設けると、酸化物半導体膜１９０５、及び多層膜１９０６に欠陥、代表的に
は酸素欠損が形成されると共に、該窒化シリコン膜に含まれる水素が、酸化物半導体膜１
９０５、及び多層膜１９０６へ移動又は拡散する。これらの結果、酸化物半導体膜１９０
５、及び多層膜１９０６の導電性が向上する。
【０３６３】
例えば、トランジスタのチャネル形成領域に酸化物半導体膜を用いる場合、試料１に示
すように酸化物半導体膜に接して酸化窒化シリコン膜を設ける構成が好ましい。また、容
量素子の電極に用いる透光性を有する導電膜としては、試料２乃至試料４に示すように酸
化物半導体膜又は多層膜に接して窒化シリコン膜を設ける構成が好ましい。このような構
成を用いることによって、トランジスタのチャネル形成領域に用いる酸化物半導体膜又は
多層膜と、容量素子の電極に用いる酸化物半導体膜又は多層膜と、を同一工程で作製して
も酸化物半導体膜、及び多層膜の抵抗率を変えることができる。
【０３６４】
次に、試料２及び試料３において、高温高湿環境で保存した試料のシート抵抗値、及び
測定温度を変化させたときの試料のシート抵抗値について測定した。ここで用いた各試料
の条件について、以下に説明する。なお、ここでは、一部の条件において、試料２及び試
料３と異なる条件を用いている。このため、試料２及び試料３と構造が同じであり、作製
条件が異なる試料をそれぞれ試料２ａ及び試料３ａとする。
【０３６５】
はじめに、試料２ａの作製方法について説明する。
【０３６６】
ガラス基板１９０１上に、絶縁膜１９０３及び絶縁膜１９０４を成膜した。
【０３６７】
絶縁膜１９０４上に、酸化物半導体膜１９０５として、金属酸化物ターゲット（Ｉｎ：
Ｇａ：Ｚｎ＝１：１：１）を用い、スパッタリング法により厚さ３５ｎｍのＩＧＺＯ膜を
成膜した。その後、フォトリソグラフィ工程により形成したマスクを用いてエッチング処
理を行った後、３５０℃又は４５０℃で加熱処理を行い、酸化物半導体膜１９０５を形成
した。
【０３６８】
絶縁膜１９０３及び酸化物半導体膜１９０５上に、スパッタリング法により厚さ５０ｎ
ｍのチタン膜、及び厚さ４００ｎｍの銅膜を順に積層した後、フォトリソグラフィ工程に
より形成したマスクを用いてエッチング処理を行い、導電膜１９０７及び導電膜１９０９
を形成した。
【０３６９】
次に、絶縁膜１９０４、酸化物半導体膜１９０５、導電膜１９０７、及び導電膜１９０
９上に、絶縁膜１９１０として、プラズマＣＶＤ法により厚さ４５０ｎｍの酸化窒化シリ
コン膜を成膜した後、３５０℃の窒素及び酸素の混合雰囲気で１時間の加熱処理を行った
。
【０３７０】
次に、絶縁膜１９０４、酸化物半導体膜１９０５、導電膜１９０７、及び導電膜１９０
９上に、絶縁膜１９１１として、プラズマＣＶＤ法により厚さ５０ｎｍの窒化シリコン膜
を成膜した。なお、窒化シリコン膜の成膜温度を２２０℃又は３５０℃とした。
【０３７１】
次に、絶縁膜１９１１上に、フォトリソグラフィ工程により形成したマスクを設けた後
、エッチング処理を行い、絶縁膜１９１０、及び絶縁膜１９１１に開口部１９１３、１９
１５を形成した。
【０３７２】
以上の工程により試料２ａを作製した。
【０３７３】
次に、試料３ａの作製方法について、説明する。
【０３７４】
試料３ａは、試料２ａの酸化物半導体膜１９０５の代わりに、多層膜１９０６を用いた
。多層膜１９０６としては、絶縁膜１９０４上に、金属酸化物ターゲット（Ｉｎ：Ｇａ：
Ｚｎ＝１：１：１）を用い、スパッタリング法により厚さ１０ｎｍのＩＧＺＯ膜を成膜し
、続けて金属酸化物ターゲット（Ｉｎ：Ｇａ：Ｚｎ＝１：３：２）を用い、スパッタリン
グ法により厚さ１０ｎｍのＩＧＺＯ膜を成膜した。その後、フォトリソグラフィ工程によ
り形成したマスクを用いてエッチング処理を行った後、３５０℃又は４５０℃で加熱処理
を行い、多層膜１９０６を形成した。
【０３７５】
以上の工程により試料３ａを作製した。
【０３７６】
次に、試料２ａ及び試料３ａに設けられた酸化物半導体膜１９０５、及び多層膜１９０
６のシート抵抗を測定した。試料２ａ及び試料３ａにおいては、開口部１９１７及び開口
部１９１９にプローブを接触させ、酸化物半導体膜１９０５、及び多層膜１９０６のシー
ト抵抗を測定した。なお、試料２ａ及び試料３ａの酸化物半導体膜１９０５、及び多層膜
１９０６において、上面形状において導電膜１９０７及び導電膜１９０９が対向する幅Ｗ
を１．５ｍｍ、距離Ｄを１０μｍとした。また、試料２ａ及び試料３ａにおいて、導電膜
１９０７を接地電位とし、導電膜１９０９に１Ｖを印加した。また、温度６０℃、湿度９
５％の雰囲気において、試料２ａ及び試料３ａを、６０時間及び１３０時間保管した後、
各試料のシート抵抗値を測定した。
【０３７７】
試料２ａ及び試料３ａのシート抵抗値を図３１に示す。なお、図３１において、実線は
、各試料において絶縁膜１９１１として形成した窒化シリコン膜の成膜温度が２２０℃で
あり、破線は３５０℃であることを示す。また、黒塗りマーカは、各試料において、酸化
物半導体膜１９０５又は多層膜１９０６を形成した後、３５０℃で加熱処理を行ったこと
を示し、白塗りマーカは、酸化物半導体膜１９０５又は多層膜１９０６を形成した後、４
５０℃で加熱処理を行ったことを示す。丸マーカは、各試料が酸化物半導体膜１９０５を
有する、即ち、試料２ａであることを示す。三角マーカは、試料が多層膜１９０６を有す
る、即ち試料３ａであることを示す。なお、図３１において、多層膜１９０６を形成した
後、３５０℃で加熱した試料３ａの測定結果、すなわち黒塗り三角マーカはプロットして
いない。
【０３７８】
図３１より、試料２ａ及び試料３ａは、シート抵抗値が低く、容量素子の電極として好
ましいシート抵抗値、０．２Ω／ｓ．ｑ．以下を満たしていることが分かる。また、試料
２ａ及び試料３ａは、シート抵抗値の時間変動量が少ないことがわかる。以上のことから
、窒化シリコン膜に接する酸化物半導体膜又は多層膜は、高温高湿環境において、シート
抵抗値の変動量が少ないため、容量素子の電極に用いる透光性を有する導電膜として用い
ることができる。
【０３７９】
次に、試料２ａ及び試料３ａにおいて、基板温度を２５℃、６０℃、及び１５０℃とし
て、それぞれのシート抵抗値を測定した結果を図３２に示す。なお、ここでは、試料２ａ
及び試料３ａとして、絶縁膜１９１１として形成した窒化シリコン膜の成膜温度が２２０
℃であり、酸化物半導体膜１９０５または多層膜１９０６を形成した後、３５０℃で加熱
処理を行った試料を用いた。黒塗り丸マーカは試料２ａの測定結果を示し、黒塗り三角マ
ーカは、試料３ａの測定結果を示す。
【０３８０】
図３２より、測定温度を高くしても、酸化物半導体膜１９０５及び多層膜１９０６のシ
ート抵抗値は変動しないことが分かる。即ち、窒化シリコン膜に接する酸化物半導体膜又
は多層膜は、縮退半導体ともいえる。窒化シリコン膜に接する酸化物半導体膜又は多層膜
は、温度が変化してもシート抵抗値の変動が少ないため、容量素子の電極に用いる透光性
を有する導電膜として用いることができる。
【０３８１】
本実施例に示す構成は、他の実施の形態、又は実施例に示す構成と適宜組み合わせて用
いることができる。
【実施例２】
【０３８２】
本実施例では、酸化物半導体膜の抵抗について、図３５及び図３６を用いて説明する。
本実施例では、トランジスタ及び容量素子を形成する工程それぞれにおける、酸化物半導
体膜の抵抗について測定した。
【０３８３】
トランジスタ及び容量素子を有する試料の作製方法及びその構造について、図３５（Ａ
）及び図３６を用いて説明する。なお、図３６は、各試料に含まれる容量素子の断面構造
を示す。
【０３８４】
ガラス基板１９０１上において、トランジスタが形成される領域にゲート電極を形成し
た。ここでは、ゲート電極として、厚さ１００ｎｍのタングステン膜を形成した。
【０３８５】
次に、ガラス基板１９０１及びゲート電極上に、絶縁膜１９０３として、プラズマＣＶ
Ｄ法により厚さ４００ｎｍの窒化シリコン膜を成膜した。
【０３８６】
次に、絶縁膜１９０３上に、絶縁膜１９０４として、プラズマＣＶＤ法により厚さ５０
ｎｍの酸化窒化シリコン膜を成膜した。
【０３８７】
次に、絶縁膜１９０４上に、金属酸化物ターゲット（Ｉｎ：Ｇａ：Ｚｎ＝１：１：１）
を用い、スパッタリング法により厚さ３５ｎｍのＩＧＺＯ膜を成膜した。その後、フォト
リソグラフィ工程により形成したマスクを用いてエッチング処理を行い、酸化物半導体膜
１９０５を形成した（図３５（Ａ）に示すステップＳ１）。
【０３８８】
次に、絶縁膜１９０３及び酸化物半導体膜１９０５上に、スパッタリング法により厚さ
５０ｎｍのタングステン膜、厚さ４００ｎｍのアルミニウム膜、及び厚さ１００ｎｍのチ
タン膜を順に積層した後、フォトリソグラフィ工程により形成したマスクを用いてエッチ
ング処理を行い、導電膜１９０７及び導電膜１９０９を形成した（図３５（Ａ）のステッ
プＳ３）。
【０３８９】
以上の工程により、試料５を作製した。試料５に含まれる容量素子の断面図を図３６（
Ａ）に示す。なお、試料５において、トランジスタが形成される領域に設けられた酸化物
半導体膜をＣ５とし、容量素子が形成される領域に設けられた酸化物半導体膜をＥ５とす
る。
【０３９０】
また、酸化物半導体膜１９０５を形成した後、窒素雰囲気下で４５０℃、１時間の熱処
理を行い、続けて窒素と酸素の混合ガス雰囲気（窒素＝８０％、酸素＝２０％）下で４５
０℃×１時間の熱処理を行った（図３５（Ａ）のステップＳ２）。さらに導電膜１９０７
及び導電膜１９０９を形成した（図３５（Ａ）のステップＳ３）。
【０３９１】
以上の工程により試料６を作製した。試料６に含まれる容量素子の断面図を図３６（Ａ
）に示す。なお、試料６において、トランジスタが形成される領域に設けられた酸化物半
導体膜をＣ６とし、容量素子が形成される領域に設けられた酸化物半導体膜をＥ６とする
。
【０３９２】
また、試料６と同様の工程を経た後、絶縁膜１９０４、酸化物半導体膜１９０５、導電
膜１９０７、及び導電膜１９０９上に、のちに絶縁膜１９１０となる絶縁膜として、プラ
ズマＣＶＤ法により厚さ４５０ｎｍの酸化窒化シリコン膜を成膜した（図３５（Ａ）のス
テップＳ４）。
【０３９３】
次に、絶縁膜上に、フォトリソグラフィ工程により形成したマスクを設けた後、エッチ
ング処理を行い、に開口部１９１３、１９１５を有する絶縁膜１９１０を形成した（図３
５（Ａ）のステップＳ８）。
【０３９４】
以上の工程により試料７を作製した。試料７に含まれる容量素子の断面図を図３６（Ｂ
）に示す。なお、試料７において、トランジスタが形成される領域に設けられた酸化物半
導体膜をＣ７とし、容量素子が形成される領域に設けられた酸化物半導体膜をＥ７とする
。
【０３９５】
また、試料６と同様の工程を経た後、絶縁膜１９０４、酸化物半導体膜１９０５、導電
膜１９０７、及び導電膜１９０９上に、のちに絶縁膜１９１０となる絶縁膜、プラズマＣ
ＶＤ法により厚さ４５０ｎｍの酸化窒化シリコン膜を成膜した（図３５（Ａ）のステップ
Ｓ４）。
【０３９６】
次に、３５０℃の窒素及び酸素の混合雰囲気で１時間の加熱処理を行った（図３５（Ａ
）のステップＳ５）。
【０３９７】
次に、絶縁膜１９１０上に、のちに絶縁膜１９１１となる絶縁膜を形成した。該絶縁膜
として、プラズマＣＶＤ法により厚さ５０ｎｍの窒化シリコン膜を成膜した（図３５（Ａ
）のステップＳ７）。
【０３９８】
次に、絶縁膜上に、フォトリソグラフィ工程により形成したマスクを設けた後、エッチ
ング処理を行い、開口部１９１３、１９１５を有する絶縁膜１９１０、及び絶縁膜１９１
１を形成した（図３５（Ａ）のステップＳ８）。
【０３９９】
以上の工程により試料８を作製した。試料８に含まれる容量素子の断面図を図３６（Ｃ
）に示す。なお、試料８において、トランジスタが形成される領域に設けられた酸化物半
導体膜をＣ８とし、容量素子が形成される領域に設けられた酸化物半導体膜をＥ８とする
。
【０４００】
また、試料８において、図３５（Ａ）のステップＳ５に示す加熱処理を行ったのち、容
量素子上の絶縁膜１９１０をエッチングした（図３５（Ａ）のステップＳ６）。当該工程
において、容量素子に形成された酸化物半導体膜は、プラズマに曝され、酸化物半導体膜
中に欠陥、代表的には酸素欠損が形成された。
【０４０１】
次に、のちに絶縁膜１９１１となる絶縁膜を形成した（図３５（Ａ）のステップＳ７）
。
【０４０２】
次に、絶縁膜上に、フォトリソグラフィ工程により形成したマスクを設けた後、エッチ
ング処理を行い、トランジスタが形成される領域に開口部１９１３、１９１５を有する絶
縁膜１９１０及び絶縁膜１９１１を形成し、容量素子が形成される領域に開口部１９１７
、１９１９を有する絶縁膜１９１１を形成した（図３５（Ａ）のステップＳ８）。
【０４０３】
以上の工程により試料９を作製した。試料９に含まれる容量素子の断面図を図３６（Ｄ
）に示す。なお、試料９において、トランジスタが形成される領域に設けられた酸化物半
導体膜をＣ９とし、容量素子が形成される領域に設けられた酸化物半導体膜をＥ９とする
。
【０４０４】
また、ガラス基板上に、スパッタリング法により厚さ１００ｎｍの酸化インジウム−酸
化スズ化合物（ＩＴＯ−ＳｉＯ２）の導電膜を形成した。なお、該導電膜に用いたターゲ
ットの組成は、Ｉｎ２Ｏ３：ＳｎＯ２：ＳｉＯ２＝８５：１０：５［重量％］とした。こ
の後、窒素雰囲気で、２５０℃、１時間の加熱処理を行った。
【０４０５】
次に、酸化インジウム−酸化スズ化合物（ＩＴＯ−ＳｉＯ２）の導電膜上に試料５乃至
試料９と同様に、導電膜１９０７及び導電膜１９０９を形成した。
【０４０６】
以上の工程により試料１０を作製した。
【０４０７】
なお、試料５乃至試料１０において、上面形状において導電膜１９０７及び導電膜１９
０９の対向する幅Ｗを１ｍｍとし、距離Ｄを１０μｍとした。
【０４０８】
次に、試料５乃至試料９のトランジスタが形成される領域に設けられた酸化物半導体膜
Ｃ５乃至Ｃ９と、試料５乃至試料９の容量素子が形成される領域に設けられた酸化物半導
体膜Ｅ５乃至Ｅ９と、試料１０に含まれる酸化インジウム−酸化スズ化合物（ＩＴＯ−Ｓ
ｉＯ２）の導電膜それぞれのシート抵抗を測定した。
【０４０９】
測定した結果を図３５（Ｂ）に示す。試料７に含まれる酸化物半導体膜Ｃ７及び酸化物
半導体膜Ｅ７のシート抵抗が、試料５及び試料６に含まれる酸化物半導体Ｃ５，Ｅ５，Ｃ
６，Ｅ６と比較して低減していることが分かる。このことから、酸化物半導体膜上に形成
された膜をエッチングする際のプラズマに曝されることで、酸化物半導体膜にダメージが
入り、酸化物半導体膜のシート抵抗が低減していることが分かる。
【０４１０】
また、試料８に含まれる酸化物半導体膜Ｃ８及び酸化物半導体膜Ｅ８のシート抵抗が試
料５乃至試料７に含まれる酸化物半導体Ｃ５，Ｅ５，Ｃ６，Ｅ６，Ｃ７、Ｅ７と比較して
、増加していることが分かる。これは、酸化物半導体膜Ｃ８及び酸化物半導体膜Ｅ８上に
形成された絶縁膜は酸化シリコン膜で形成されており、さらに加熱により放出される酸素
を含むからである。このため、酸化物半導体膜上に、図３５（Ａ）のステップＳ４に示す
酸化絶縁膜を形成する工程と、ステップＳ５に示す加熱処理工程により、酸化物半導体膜
の抵抗が高くなることが分かる。このような酸化物半導体膜をトランジスタのチャネル領
域に用いることで、ノーマリーオフのトランジスタを作製することができる。
【０４１１】
また、試料９に含まれる酸化物半導体膜Ｅ９は、酸化物半導体膜Ｃ９と比較して、シー
ト抵抗が低減していることが分かる。また、試料７に含まれる酸化物半導体膜Ｃ７及び酸
化物半導体膜Ｅ７と同等のシート抵抗を有することが分かる。
【０４１２】
また、試料７に含まれる酸化物半導体膜Ｃ７及び酸化物半導体膜Ｅ７、並びに試料９に
含まれる酸化物半導体膜Ｅ９は、試料１０に含まれる酸化インジウム−酸化スズ化合物（
ＩＴＯ−ＳｉＯ２）の導電膜と比較して、１桁シート抵抗が高い程度であり、酸化インジ
ウム−酸化スズ化合物（ＩＴＯ−ＳｉＯ２）の導電膜と同様に、電極として用いることが
可能である。
【０４１３】
すなわち、試料９のように、トランジスタが形成される領域においては、酸化物半導体
膜上に酸化絶縁膜で形成される絶縁膜を設け加熱処理することで、酸化物半導体膜の抵抗
が上昇し、チャネル領域として用いることができる。また、容量素子が形成される領域に
おいては、酸化物半導体膜の表面をプラズマに曝すことで、さらには、酸化物半導体膜上
に窒化絶縁膜で形成される絶縁膜を設けることで、酸化物半導体膜の抵抗が低減し、電極
として用いることができることが分かる。
【実施例３】
【０４１４】
本実施例は、酸化物半導体膜と、酸化物半導体膜上に形成された絶縁膜との不純物分析
について、図２８を用いて説明する。
【０４１５】
本実施例においては、不純物分析用のサンプルとして、２種類のサンプル（以下、試料
１１、及び試料１２）を作製した。
【０４１６】
まず、はじめに試料１１の作製方法を以下に示す。
【０４１７】
試料１１は、ガラス基板上にＩＧＺＯ膜を成膜し、その後窒化シリコン膜を成膜した。
その後、窒素雰囲気下で４５０℃、１時間の熱処理を行い、続けて窒素と酸素の混合ガス
雰囲気（窒素＝８０％、酸素＝２０％）下で４５０℃×１時間の熱処理を行った。
【０４１８】
なお、ＩＧＺＯ膜の成膜条件としては、スパッタリング法にて、金属酸化物ターゲット
（Ｉｎ：Ｇａ：Ｚｎ＝１：１：１）を用い、Ａｒ／Ｏ２＝１００／１００ｓｃｃｍ（Ｏ２
＝５０％）、圧力＝０．６Ｐａ、成膜電力＝５０００Ｗ、基板温度＝１７０℃の条件で１
００ｎｍの厚さＩＧＺＯ膜を成膜した。
【０４１９】
また、窒化シリコン膜の成膜条件としては、プラズマＣＶＤ法にて、ＳｉＨ４／Ｎ２／
ＮＨ３＝５０／５０００／１００ｓｃｃｍ、圧力＝１００Ｐａ、成膜電力＝１０００Ｗ、
基板温度＝２２０℃の条件で１００ｎｍの厚さの窒化シリコン膜を成膜した。
【０４２０】
次に、試料１２の作製方法を以下に示す。
【０４２１】
ガラス基板上にＩＧＺＯ膜を成膜し、その後酸化窒化シリコン膜及び窒化シリコン膜を
積層して成膜した。その後、窒素雰囲気下で４５０℃、１時間の熱処理を行い、続けて窒
素と酸素の混合ガス雰囲気（窒素＝８０％、酸素＝２０％）下で４５０℃×１時間の熱処
理を行った。
【０４２２】
なお、ＩＧＺＯ膜の成膜条件、及び窒化シリコン膜の成膜条件としては、試料１１と同
様の条件を用いた。また、酸化窒化シリコン膜の成膜条件としては、プラズマＣＶＤ法に
て、ＳｉＨ４／Ｎ２Ｏ＝３０／４０００ｓｃｃｍ、圧力＝４０Ｐａ、成膜電力＝１５０Ｗ
、基板温度＝２２０℃の条件で５０ｎｍの厚さの酸化窒化シリコン膜を成膜し、その後、
プラズマＣＶＤ法にて、ＳｉＨ４／Ｎ２Ｏ＝１６０／４０００ｓｃｃｍ、圧力＝２００Ｐ
ａ、成膜電力＝１５００Ｗ、基板温度＝２２０℃の条件で４００ｎｍの厚さの酸化窒化シ
リコン膜を成膜した。
【０４２３】
試料１１及び試料１２の不純物分析結果を図２８に示す。
【０４２４】
なお、不純物分析としては、二次イオン質量分析法（ＳＩＭＳ：Ｓｅｃｏｎｄａｒｙ  
Ｉｏｎ  Ｍａｓｓ  Ｓｐｅｃｔｒｏｍｅｔｒｙ）を用い、図２８に示す矢印の方向から分
析を行った。すなわち、ガラス基板側からの測定である。
【０４２５】
また、図２８（Ａ）は、試料１１の測定により得られた水素（Ｈ）の濃度プロファイル
である。図２８（Ｂ）は、試料１２の測定により得られた水素（Ｈ）の濃度プロファイル
である。
【０４２６】
図２８（Ａ）よりＩＧＺＯ膜中の水素（Ｈ）濃度は、１．０×１０２０ａｔｏｍｓ／ｃ
ｍ３であることがわかる。また、窒化シリコン膜中の水素（Ｈ）濃度は、１．０×１０２
３ａｔｏｍｓ／ｃｍ３であることがわかる。また、図２８（Ｂ）よりＩＧＺＯ膜中の水素
（Ｈ）濃度は、５．０×１０１９ａｔｏｍｓ／ｃｍ３であることがわかる。また、酸化窒
化シリコン膜中の水素（Ｈ）濃度は、３．０×１０２１ａｔｏｍｓ／ｃｍ３であることが
わかる。
【０４２７】
なお、ＳＩＭＳ分析は、その測定原理上、試料表面近傍や、材質が異なる膜との積層界
面近傍のデータを正確に得ることが困難であることが知られている。そこで、膜中におけ
る水素（Ｈ）の厚さ方向の分布を、ＳＩＭＳで分析する場合、対象となる膜の存在する範
囲において、極端な変動が無く、ほぼ一定の強度が得られる領域における平均値を採用す
る。
【０４２８】
このように、ＩＧＺＯ膜に接する絶縁膜の構成を変えることにより、ＩＧＺＯ膜中の水
素（Ｈ）濃度に差が確認された。
【０４２９】
例えば、トランジスタのチャネル形成領域に上述したＩＧＺＯ膜を用いる場合、試料１
２に示すようにＩＧＺＯ膜に接して酸化窒化シリコン膜を設ける構成が好ましい。また、
容量素子の電極に用いる透光性を有する導電膜としては、試料１１に示すようにＩＧＺＯ
膜に接して窒化シリコン膜を設ける構成が好ましい。このような構成を用いることによっ
て、トランジスタのチャネル形成領域に用いるＩＧＺＯ膜と、容量素子の電極に用いるＩ
ＧＺＯ膜と、を同一工程で作製してもＩＧＺＯ膜中の水素濃度を変えることができる。
【実施例４】
【０４３０】
本実施例では、酸化物半導体膜及び多層膜の欠陥量について、図２９及び図３０を用い
て説明する。
【０４３１】
はじめに、試料の構造について説明する。
【０４３２】
試料１３は、石英基板上に形成された厚さ３５ｎｍの酸化物半導体膜と、酸化物半導体
膜上に形成された厚さ１００ｎｍの窒化絶縁膜とを有する。
【０４３３】
試料１４及び試料１５は、石英基板上に形成された厚さ３０ｎｍの多層膜と、多層膜上
に形成された厚さ１００ｎｍの窒化絶縁膜とを有する。なお、試料１４の多層膜は、厚さ
１０ｎｍの第１のＩＧＺＯ膜、厚さ１０ｎｍの第２のＩＧＺＯ膜、及び厚さ１０ｎｍの第
３のＩＧＺＯ膜が順に積層されている。また、試料１５は、厚さ２０ｎｍの第１のＩＧＺ
Ｏ膜、厚さ１５ｎｍの第２のＩＧＺＯ膜、及び厚さ１０ｎｍの第３のＩＧＺＯ膜が順に積
層されている。試料１４及び試料１５は、試料１３と比較して、酸化物半導体膜の代わり
に多層膜を有する点が異なる。
【０４３４】
試料１６は、石英基板上に形成された厚さ１００ｎｍの酸化物半導体膜と、酸化物半導
体膜上に形成された厚さ２５０ｎｍの酸化絶縁膜と、酸化絶縁膜上に形成された厚さ１０
０ｎｍの窒化絶縁膜とを有する。試料１６は、試料１３乃至試料１５と比較して酸化物半
導体膜が窒化絶縁膜と接しておらず、酸化絶縁膜と接している点が異なる。
【０４３５】
次に、各試料の作製方法について説明する。
【０４３６】
はじめに、試料１３の作製方法について説明する。
【０４３７】
石英基板上に、酸化物半導体膜として厚さ３５ｎｍのＩＧＺＯ膜を成膜した。ＩＧＺＯ
膜の成膜条件としては、スパッタリング法にて、金属酸化物ターゲット（Ｉｎ：Ｇａ：Ｚ
ｎ＝１：１：１）を用い、Ａｒ／Ｏ２＝１００ｓｃｃｍ／１００ｓｃｃｍ（Ｏ２＝５０％
）、圧力＝０．６Ｐａ、成膜電力＝５０００Ｗ、基板温度＝１７０℃の条件を用いた。
【０４３８】
次に、第１の加熱処理として、４５０℃の窒素雰囲気で１時間の加熱処理を行った後、
４５０℃の窒素と酸素の混合ガス雰囲気（窒素＝８０％、酸素＝２０％）で１時間の加熱
処理を行った。
【０４３９】
次に、酸化物半導体膜上に、窒化絶縁膜として厚さ１００ｎｍの窒化シリコン膜を成膜
した。窒化シリコン膜の成膜条件としては、プラズマＣＶＤ法にて、ＳｉＨ４／Ｎ２／Ｎ
Ｈ３＝５０／５０００／１００ｓｃｃｍ、圧力＝１００Ｐａ、成膜電力＝１０００Ｗ、基
板温度＝３５０℃の条件を用いた。
【０４４０】
次に、第２の加熱処理として、２５０℃の窒素雰囲気で１時間の加熱処理を行った。
【０４４１】
以上の工程により試料１３を作製した。
【０４４２】
次に、試料１４の作製方法について説明する。
【０４４３】
試料１４は、試料１３の酸化物半導体膜の代わりに、多層膜を形成した。多層膜として
は、石英基板上に、スパッタリング法にて、金属酸化物ターゲット（Ｉｎ：Ｇａ：Ｚｎ＝
１：３：２）を用い、Ａｒ／Ｏ２＝１８０／２０ｓｃｃｍ（Ｏ２＝１０％）、圧力＝０．
６Ｐａ、成膜電力＝５０００Ｗ、基板温度＝２５℃の条件で厚さ１０ｎｍの第１のＩＧＺ
Ｏ膜を成膜した。次に、パッタリング法にて、金属酸化物ターゲット（Ｉｎ：Ｇａ：Ｚｎ
＝１：１：１）を用い、Ａｒ／Ｏ２＝１００／１００ｓｃｃｍ（Ｏ２＝５０％）、圧力＝
０．６Ｐａ、成膜電力＝５０００Ｗ、基板温度＝１７０℃の条件で厚さ１０ｎｍの第２の
ＩＧＺＯ膜を成膜した。次に、パッタリング法にて、金属酸化物ターゲット（Ｉｎ：Ｇａ
：Ｚｎ＝１：３：２）を用い、Ａｒ／Ｏ２＝１８０／２０ｓｃｃｍ（Ｏ２＝１０％）、圧
力＝０．６Ｐａ、成膜電力＝５０００Ｗ、基板温度＝２５℃の条件で厚さ１０ｎｍの第３
のＩＧＺＯ膜を成膜した。
【０４４４】
その他の工程は、試料１３と同様である。以上の工程により試料１４を形成した。
【０４４５】
次に、試料１５の作製方法について説明する。
【０４４６】
試料１５は、試料１３の酸化物半導体膜の代わりに、多層膜を形成した。多層膜として
は、石英基板上に、試料１４に示す第１のＩＧＺＯ膜と同じ条件を用いて、厚さ２０ｎｍ
の第１のＩＧＺＯ膜を成膜した。次に、パッタリング法にて、試料１４に示す第２のＩＧ
ＺＯ膜と同じ条件を用いて、厚さ１５ｎｍの第２のＩＧＺＯ膜を成膜した。次に、試料１
４に示第３のＩＧＺＯ膜と同じ条件を用いて、厚さ１０ｎｍの第３のＩＧＺＯ膜を成膜し
た。
【０４４７】
その他の工程は、試料１３と同様である。以上の工程により試料１５を形成した。
【０４４８】
次に、試料１６の作製方法について説明する。
【０４４９】
試料１６は、試料１３と同じ条件を用いて石英基板上に厚さ１００ｎｍの酸化物半導体
膜を形成した。
【０４５０】
次に、試料１３と同様の条件を用いて、第１の加熱処理を行った。
【０４５１】
次に、酸化物半導体膜上に、酸化絶縁膜として、厚さ５０ｎｍの第１の酸化窒化シリコ
ン膜及び厚さ２００ｎｍの第２の酸化窒化シリコン膜を形成した。ここでは、プラズマＣ
ＶＤ法にて、ＳｉＨ４／Ｎ２Ｏ＝３０／４０００ｓｃｃｍ、圧力＝４０Ｐａ、成膜電力＝
１５０Ｗ、基板温度＝２２０℃の条件で５０ｎｍの厚さの第１の酸化窒化シリコン膜を成
膜し、その後、プラズマＣＶＤ法にて、ＳｉＨ４／Ｎ２Ｏ＝１６０／４０００ｓｃｃｍ、
圧力＝２００Ｐａ、成膜電力＝１５００Ｗ、基板温度＝２２０℃の条件で２００ｎｍの厚
さの第２の酸化窒化シリコン膜を成膜した。なお、第２の酸化窒化シリコン膜は、化学量
論的組成を満たす酸素よりも多くの酸素を含む膜である。
【０４５２】
次に、試料１３と同じ条件を用いて、酸化絶縁膜上に厚さ１００ｎｍの窒化シリコン膜
を形成した。
【０４５３】
次に、試料１３と同様の条件を用いて、第２の加熱処理を行った。
【０４５４】
以上の工程により試料１６を形成した。
【０４５５】
次に、試料１３乃至試料１６についてＥＳＲ測定を行った。ＥＳＲ測定は、所定の温度
で、マイクロ波の吸収の起こる磁場の値（Ｈ０）から、式ｇ＝ｈν／βＨ０、を用いてｇ
値というパラメータが得られる。なお、νはマイクロ波の周波数である。ｈはプランク定
数であり、βはボーア磁子であり、どちらも定数である。
【０４５６】
ここでは、下記の条件でＥＳＲ測定を行った。測定温度を室温（２５℃）とし、８．９
２ＧＨｚの高周波電力（マイクロ波パワー）を２０ｍＷとし、磁場の向きは作製した試料
の膜表面と平行とした。
【０４５７】
試料１３乃至試料１５に含まれる酸化物半導体膜及び多層膜をＥＳＲ測定して得られた
一次微分曲線を図２９に示す。図２９（Ａ）は、試料１３の測定結果であり、図２９（Ｂ
）は、試料１４の測定結果であり、図２９（Ｃ）は、試料１５の測定結果である。
【０４５８】
試料１６に含まれる酸化物半導体膜をＥＳＲ測定して得られた一次微分曲線を図３０に
示す。
【０４５９】
図２９（Ａ）乃至図２９（Ｃ）において、試料１３は、ｇ値が１．９３において、酸化
物半導体膜中の欠陥に起因する対称性を有する信号が検出されている。試料１４及び試料
１５は、ｇ値が１．９５において、多層膜中の欠陥に起因する対称性を有する信号が検出
されている。試料１３におけるｇ値が１．９３のスピン密度は、２．５×１０１９ｓｐｉ
ｎｓ／ｃｍ３であり、試料１４におけるｇ値が１．９３及び１．９５のスピン密度の総和
は、１．６×１０１９ｓｐｉｎｓ／ｃｍ３であり、試料１５におけるｇ値が１．９３及び
１．９５のスピン密度の総和は、２．３×１０１９ｓｐｉｎｓ／ｃｍ３であった。即ち、
酸化物半導体膜及び多層膜には、欠陥が含まれることが分かる。なお、酸化物半導体膜及
び多層膜の欠陥の一例としては酸素欠損がある。
【０４６０】
図３０において、試料１６は、試料１３乃至試料１５と比較して、酸化物半導体膜の厚
さが厚いにも関わらず、欠陥に起因する対称性を有する信号が検出されず、即ち、検出下
限以下（ここでは、検出下限を３．７×１０１６ｓｐｉｎｓ／ｃｍ３とする。）であった
。このことから、酸化物半導体膜に含まれる欠陥量が検出できないことが分かる。
【０４６１】
酸化物半導体膜又は多層膜に窒化絶縁膜、ここではプラズマＣＶＤで形成された窒化シ
リコン膜が接すると、酸化物半導体膜又は多層膜に欠陥、代表的には酸素欠損が形成され
ることが分かる。一方、酸化物半導体膜に酸化絶縁膜、ここでは、酸化窒化シリコン膜を
設けると、酸化窒化シリコン膜に含まれる過剰酸素、即ち化学量論的組成を満たす酸素よ
りも多くの酸素が酸化物半導体膜に拡散し、酸化物半導体膜中の欠陥が増加しない。
【０４６２】
以上のことから、試料１３乃至試料１５に示すように、窒化絶縁膜に接する酸化物半導
体膜又は多層膜は欠陥、代表的には酸素欠損量が多く、導電性が高いため、容量素子の電
極として用いることができる。一方、試料１６に示すように、酸化絶縁膜に接する酸化物
半導体膜又は多層膜は、酸素欠損量が少なく、導電性が低いため、トランジスタのチャネ
ル形成領域として用いることができる。
【０４６３】
ここで、窒化物絶縁膜と接する酸化物半導体膜及び多層膜の抵抗率が低減する原因につ
いて、以下に説明する。
【０４６４】
＜Ｈの存在形態間のエネルギーと安定性＞
はじめに、酸化物半導体膜に存在するＨの形態のエネルギーと安定性について、計算し
た結果を説明する。ここでは、酸化物半導体膜としてＩｎＧａＺｎＯ４を用いた。
【０４６５】
計算に用いた構造は、ＩｎＧａＺｎＯ４の六方晶の単位格子をａ軸及びｂ軸方向に２倍
ずつにした８４原子バルクモデルを基本とした。
【０４６６】
バルクモデルにおいて、３個のＩｎ原子及び１個のＺｎ原子と結合したＯ原子１個をＨ
原子に置換したモデルを用意した（図３３（Ａ）参照）。また、図３３（Ａ）において、
ＩｎＯ層におけるａｂ面をｃ軸から見た図を図３３（Ｂ）に示す。３個のＩｎ原子及び１
個のＺｎ原子と結合したＯ原子１個を取り除いた領域を、酸素欠損Ｖｏと示し、図３３（
Ａ）及び図３３（Ｂ）において破線で示す。また、酸素欠損Ｖｏ中に位置するＨ原子をＶ
ｏＨと表記する。
【０４６７】
また、バルクモデルにおいて、３個のＩｎ原子及び１個のＺｎ原子と結合したＯ原子１
個を取り除き、酸素欠損（Ｖｏ）を形成する。該Ｖｏ近傍で、ａｂ面に対して１個のＧａ
原子及び２個のＺｎ原子と結合したＯ原子にＨ原子が結合したモデルを用意した（図３３
（Ｃ）参照）。また、図３３（Ｃ）において、ＩｎＯ層におけるａｂ面をｃ軸から見た図
を図３３（Ｄ）に示す。図３３（Ｃ）及び図３３（Ｄ）において、酸素欠損Ｖｏを破線で
示す。また、酸素欠損Ｖｏを有し、且つ酸素欠損Ｖｏ近傍で、ａｂ面に対して１個のＧａ
原子及び２個のＺｎ原子と結合したＯ原子に結合したＨ原子を有するモデルをＶｏ＋Ｈと
表記する。
【０４６８】
上記２つのモデルに対して、格子定数を固定しての最適化計算を行い、全エネルギーを
算出した。なお、全エネルギーの値が小さいほどその構造はより安定といえる。
【０４６９】
計算には、第一原理計算ソフトウェアＶＡＳＰ（Ｔｈｅ  Ｖｉｅｎｎａ  Ａｂ  ｉｎｉ
ｔｉｏ  ｓｉｍｕｌａｔｉｏｎ  ｐａｃｋａｇｅ）を用いた。計算条件を表１に示す。
【０４７０】
【表１】
2020197734.tif 000003
電子状態擬ポテンシャルにはＰｒｏｊｅｃｔｏｒ  Ａｕｇｍｅｎｔｅｄ  Ｗａｖｅ（Ｐ
ＡＷ）法により生成されたポテンシャルを、汎関数にはＧＧＡ／ＰＢＥ（Ｇｅｎｅｒａｌ
ｉｚｅｄ−Ｇｒａｄｉｅｎｔ−Ａｐｐｒｏｘｉｍａｔｉｏｎ／Ｐｅｒｄｅｗ−Ｂｕｒｋｅ
−Ｅｒｎｚｅｒｈｏｆ）を用いた。
【０４７１】
また、計算により算出された２つのモデルの全エネルギーを表２に示す。
【０４７２】
【表２】
2020197734.tif 000004
【０４７３】
表２より、ＶｏＨの方がＶｏ＋Ｈよりも全エネルギーが０．７８ｅＶ小さい。よって、
ＶｏＨの方がＶｏ＋Ｈよりも安定であるといえる。したがって、酸素欠損（Ｖｏ）にＨ原
子が近づくと、Ｈ原子はＯ原子と結合するよりも、酸素欠損（Ｖｏ）中に取り込まれやす
いと考えられる。
【０４７４】
＜ＶｏＨの熱力学的状態＞
次に、酸素欠損（Ｖｏ）中にＨ原子が取り込まれたＶｏＨの形成エネルギーと荷電状態
について、計算した結果を説明する。ＶｏＨは荷電状態によって形成エネルギーが異なり
、フェルミエネルギーにも依存する。よって、ＶｏＨはフェルミエネルギーに依存して安
定な荷電状態が異なる。ここでは、ＶｏＨが電子を１つ放出した状態を（ＶｏＨ）＋と示
し、電子を１つ捕獲した状態を（ＶｏＨ）−と示し、電子の移動のない状態を、（ＶｏＨ
）０と示す。（ＶｏＨ）＋、（ＶｏＨ）−、（ＶｏＨ）０それぞれの形成エネルギーを計
算した。
【０４７５】
計算には、第一原理計算ソフトウェアＶＡＳＰを用いた。計算条件を表３に示す。
【０４７６】
【表３】
2020197734.tif 000005
電子状態擬ポテンシャルにはＰｒｏｊｅｃｔｏｒ  Ａｕｇｍｅｎｔｅｄ  Ｗａｖｅ（Ｐ
ＡＷ）法により生成されたポテンシャルを、汎関数にはＨｅｙｄ−Ｓｃｕｓｅｒｉａ−Ｅ
ｒｎｚｅｒｈｏｆ（ＨＳＥ）  ＤＦＴハイブリッド汎関数（ＨＳＥ０６）を用いた。
【０４７７】
なお、酸素欠陥の形成エネルギーの算出では酸素欠陥濃度の希薄極限を仮定し、電子お
よび正孔の伝導帯、価電子帯への過剰な広がりを補正してエネルギーを算出した。また、
完全結晶の価電子帯上端をエネルギー原点とし、欠陥構造に由来する価電子帯のズレは、
平均静電ポテンシャルを用いて補正した。
【０４７８】
図３４（Ａ）に、（ＶｏＨ）＋、（ＶｏＨ）−、（ＶｏＨ）０それぞれの形成エネルギ
ーを示す。横軸はフェルミレベルであり、縦軸は形成エネルギーである。実線は（ＶｏＨ
）＋の形成エネルギーを示し、一点鎖線は（ＶｏＨ）０の形成エネルギーを示し、破線は
（ＶｏＨ）−の形成エネルギーを示す。また、ＶｏＨの電荷が、＋から０を経て−に変わ
る遷移レベルをε（＋／−）と示す。
【０４７９】
図３４（Ｂ）に、ＶｏＨの熱力学的遷移レベルを示す。計算結果から、ＩｎＧａＺｎＯ
４のエネルギーギャップは２．７３９ｅＶであった。また、価電子帯のエネルギーを０ｅ
Ｖとすると、遷移レベル（ε（＋／−））は２．６２ｅＶであり、伝導帯の直下に存在す
る。このことから、酸素欠損（Ｖｏ）中にＨ原子が取り込まれることにより、ＩｎＧａＺ
ｎＯ４がｎ型になることが分かる。
【０４８０】
酸化物半導体膜がプラズマに曝されると、酸化物半導体膜はダメージを受け、酸化物半
導体膜に、欠陥、代表的には酸素欠損が生成される。また、酸化物半導体膜に窒化絶縁膜
が接すると、窒化絶縁膜に含まれる水素が酸化物半導体膜に移動する。これらの結果、酸
化物半導体膜に含まれる酸素欠損に水素が入ることで、酸化物半導体膜中にＶｏＨが形成
され、酸化物半導体膜がｎ型となり、抵抗率が低下する。以上のことから、窒化絶縁膜に
接する酸化物半導体膜を容量素子の電極として用いることができる。
【実施例５】
【０４８１】
本実施例では、窒化絶縁膜に接する酸化物半導体膜の透過率について、図３７を用いて
説明する。
【０４８２】
試料の構造について、説明する。
【０４８３】
試料１７は、ガラス基板上に厚さ３５ｎｍの酸化物半導体膜が形成され、酸化物半導体
膜上に、厚さ１００ｎｍの窒化シリコン膜が形成される。
【０４８４】
試料１８は、ガラス基板上に厚さ３５ｎｍの酸化物半導体膜が形成され、酸化物半導体
膜上に、厚さ１００ｎｍの窒化シリコン膜が形成され、窒化シリコン膜上に厚さ１００ｎ
ｍの酸化インジウム−酸化スズ化合物（ＩＴＯ−ＳｉＯ２）膜が形成される。
【０４８５】
なお、試料１７及び試料１８において、酸化物半導体膜として、金属元素の原子数比が
Ｉｎ：Ｇａ：Ｚｎ＝１：１：１のＩｎ−Ｇａ−Ｚｎ酸化物（ＩＧＺＯ（１１１）と示す。
）をターゲットとしたスパッタリング法により、Ｉｎ−Ｇａ−Ｚｎ酸化物膜を形成した。
【０４８６】
試料１７及び試料１８において、窒化シリコン膜として、シラン、アンモニア、及び窒
素を用いたプラズマＣＶＤ法により形成した。
【０４８７】
試料１８において、酸化インジウム−酸化スズ化合物（ＩＴＯ−ＳｉＯ２）膜はスパッ
タリング法により形成した。
【０４８８】
試料１９は、ガラス基板上に厚さ１００ｎｍの酸化インジウム−酸化スズ化合物（ＩＴ
Ｏ−ＳｉＯ２）膜が形成される。酸化インジウム−酸化スズ化合物（ＩＴＯ−ＳｉＯ２）
膜はスパッタリング法により形成した。
【０４８９】
次に、試料１７乃至試料１９において、可視光の透過率を測定した。測定された透過率
を図３７に示す。図３７（Ａ）は試料１７の測定結果であり、図３７（Ｂ）は試料１８の
測定結果であり、図３７（Ｃ）は試料１９の測定結果である。
【０４９０】
図３７（Ａ）より、試料１７において、波長が３４０ｎｍ以上８００ｎｍ以下における
透過率が６０％以上であり、波長が３８０ｎｍ以上８００ｎｍ以下における透過率が７０
％以上であり、波長が４３０ｎｍ以上８００ｎｍ以下における透過率が８０％以上である
。
【０４９１】
図３７（Ｂ）より、試料１８において、波長が３８０ｎｍ以上８００ｎｍ以下における
透過率が６０％以上であり、波長が４３０ｎｍ以上８００ｎｍ以下における透過率が７０
％以上である。
【０４９２】
図３７（Ａ）に示すように、窒化シリコン膜と接する酸化物半導体膜は、図３７（Ｃ）
に示すＩＴＯ−ＳｉＯ２膜と同等、またはそれ以上の透過率を有する。また、図３７（Ｂ
）に示すように、酸化物半導体膜、窒化シリコン膜、及びＩＴＯ−ＳｉＯ２膜が積層され
た構造においても、図３７（Ｃ）に示すＩＴＯ−ＳｉＯ２膜と同等の透過率を有する。こ
のことから、酸化物半導体膜、窒化シリコン膜、及びＩＴＯ−ＳｉＯ２膜が積層された容
量素子は透光性を有することが分かる。なお、窒化シリコン膜の代わりに、透光性を有す
る窒化絶縁膜が形成され、ＩＴＯ−ＳｉＯ２膜の代わりに透光性を有する導電膜が形成さ
れても、透光性を有する容量素子を作製することができる。
【図１】
2020197734.tif 000006
【図２】
2020197734.tif 000007
【図３】
2020197734.tif 000008
【図４】
2020197734.tif 000009
【図５】
2020197734.tif 000010
【図６】
2020197734.tif 000011
【図７】
2020197734.tif 000012
【図８】
2020197734.tif 000013
【図９】
2020197734.tif 000014
【図１０】
2020197734.tif 000015
【図１１】
2020197734.tif 000016
【図１２】
2020197734.tif 000017
【図１３】
2020197734.tif 000018
【図１４】
2020197734.tif 000019
【図１５】
2020197734.tif 000020
【図１６】
2020197734.tif 000021
【図１７】
2020197734.tif 000022
【図１８】
2020197734.tif 000023
【図１９】
2020197734.tif 000024
【図２０】
2020197734.tif 000025
【図２１】
2020197734.tif 000026
【図２２】
2020197734.tif 000027
【図２３】
2020197734.tif 000028
【図２４】
2020197734.tif 000029
【図２５】
2020197734.tif 000030
【図２６】
2020197734.tif 000031
【図２７】
2020197734.tif 000032
【図２８】
2020197734.tif 000033
【図２９】
2020197734.tif 000034
【図３０】
2020197734.tif 000035
【図３１】
2020197734.tif 000036
【図３２】
2020197734.tif 000037
【図３３】
2020197734.tif 000038
【図３４】
2020197734.tif 000039
【図３５】
2020197734.tif 000040
【図３６】
2020197734.tif 000041
【図３７】
2020197734.tif 000042